(57)【特許請求の範囲】
【請求項１】
着色剤、分散剤、水を含む顔料分散物であって、
前記着色剤が（１）ＣｕＫα特性Ｘ線回折におけるブラッグ角（２θ±０．２°）が７．２°、１３．４°、１５．０°及び２５．９°に特徴的Ｘ線回折ピークを有する下記式（１）又はその互変異性体で表される分子の集合体であるアゾ顔料、又は
（２）ＣｕＫα特性Ｘ線回折におけるブラッグ角（２θ±０．２°）が、４．８°、７．２°及び９．７°に特徴的Ｘ線回折ピークを有する下記式（２）若しくはその互変異性体で表される分子の集合体であるアゾ顔料を含み、
前記分散剤が、架橋剤により架橋されていることを特徴とする水系顔料分散物。
【化１０１】
0005856861.tif 000028
【請求項２】
前記分散剤が水溶性高分子であることを特徴とする請求項１に記載の水系顔料分散物。
【請求項３】
前記水溶性高分子分散剤の重量平均分子量が１００００以上２０００００以下であることを特徴とする請求項２に記載の水系顔料分散物。
【請求項４】
前記水溶性高分子分散剤が少なくとも１つのカルボキシ基を有し、少なくとも５０ｍｇＫＯＨ／ｇ以上の酸価を有することを特徴とする請求項２又は３に記載の水系顔料分散物。
【請求項５】
前記水溶性高分子分散剤が７０〜１６０ｍｇＫＯＨ／ｇの酸価を有することを特徴とする請求項４に記載の水系顔料分散物。
【請求項６】
前記顔料分散物中の着色剤の含有量をＰ、分散剤の含有量をＤとし、含有量Ｄと含有量Ｐとの比をＤ／Ｐ値としたときに、Ｄ／Ｐ値が０．１５以上１．０以下であることを特徴とする請求項１〜５のいずれか１項に記載の水系顔料分散物。
【請求項７】
前記式（１）又はその互変異性体で表される分子の集合体であるアゾ顔料の分散前の一次粒子径が、０．０１〜１０μｍであることを特徴とする請求項１〜６のいずれか１項に記載の水系顔料分散物。
【請求項８】
前記式（２）又はその互変異性体で表される分子の集合体であるアゾ顔料の分散前の一次粒子径が、０．０１〜２０μｍであることを特徴とする請求項１〜６のいずれか１項に記載の水系顔料分散物。
【請求項９】
前記分散前の一次粒子径が、０．０１〜０．２μｍであることを特徴とする請求項８記載の水系顔料分散物。
【請求項１０】
前記架橋剤が少なくとも２つのエポキシ基を含むことを特徴とする請求項９に記載の水系顔料分散物。
【請求項１１】
以下の（ａ）〜（ｄ）の成分を混合して、架橋反応を行うことを特徴とする請求項１〜１０のいずれか１項に記載の水系顔料分散物の製造方法。
（ａ）３０〜９９．７部の水
（ｂ）０．１〜５０部の前記式（１）で表される分子の集合体であるアゾ顔料又は式（２）で表される分子の集合体であるアゾ顔料
（ｃ）０．１〜４０部のビニルポリマー
（ｄ）０．００００１〜１０部の架橋剤
部は質量を表し、顔料分散物の総重量を１００質量部とした際に（ａ）＋（ｂ）＋（ｃ）＋（ｄ）の和は１００質量部以下である。
【請求項１２】
前記架橋反応を１００℃以下、ｐＨ６以上で行うことを特徴とする請求項１１に記載の水系顔料分散物の製造方法。
【請求項１３】
架橋反応を４０〜８５℃で行うことを特徴とする請求項１１に記載の水系顔料分散物の製造方法。
【請求項１４】
架橋反応をｐＨ７〜１０で行うことを特徴とする請求項１１又は１３のいずれか１項に記載の水系顔料分散物の製造方法。
【請求項１５】
さらに膜精製を行うことを特徴とする請求項１１に記載の水系顔料分散物の製造方法。
【請求項１６】
請求項１〜１０のいずれか１項に記載の水系顔料分散物を含有するインクジェット記録用インク。 
【発明の詳細な説明】
【技術分野】
【０００１】
本発明は、水系塗料、水系インク、捺染剤、カラーフィルター、水系記録液、の如き水系着色液に有用な水系顔料分散物及びその製造方法、更に水系顔料分散物を使用した水系着色インク、特にインクジェット記録用インクに関する。
【背景技術】
【０００２】
公害防止や労働衛生の面から、塗料、印刷インクの如き着色剤を使用する業界では水系化指向が強い。また、情報の記録に用いられるボールペン、サインペン等の文具やインキジェットに代表されるプリンターやプロッター等の記録液は、毒性や衛生の面から水系化が進んでいる。
【０００３】
これらの用途の要求性能、例えば塗料、インク、記録液等を作成した場合の顔料の微分散物や長期の貯蔵安定性、塗膜にした場合の耐水性、耐久性や堅牢性、記録液のインクジェットのノズル先での乾燥に対する再分散性等を、改良する水系顔料分散物の製造方法として、特許文献１が開示されている。この製造方法は、カルボキシル基と架橋剤と反応しうる官能基及び／又は自己架橋しうる官能基とを併有する樹脂と、顔料とを混練して微細に分散された水系分散体とし、次いで、酸性化合物でもってＰＨを中性または酸性にして樹脂を疎水性化することによって顔料に強く固着せしめ（酸析）、次いで、再度塩基性化合物でもってカルボキシル基を中和して水に再分散し、さらに、任意の時期に樹脂を架橋してなる斬新な水系顔料分散体の製造方法である。
しかし、上記水系顔料分散体の製造方法としては、水系分散体を製造した後、酸析、再分散という工程を通って製造されている。そのため、製造工程が通常の水系顔料分散体に比べ長く、必要以上にエネルギーや手間がかかるという問題点を生じている。
更に上記の改良方法として、まず、架橋性官能基と酸性基とを有する疎水性樹脂、又は、自己架橋性官能基と酸性基とを有する疎水性樹脂を、架橋前の段階では水性媒体中に溶解するが、架橋後には水性媒体中に析出する量の塩基で酸性基を中和して水溶性樹脂とし、この水溶性樹脂と顔料と、必要により架橋剤とを水性媒体中に溶解・分散させて、水溶性樹脂が溶解し、顔料が分散した水系分散体を得た後、顔料の分散を維持しつつ水溶性樹脂を架橋反応させて顔料の周囲に水溶性樹脂の架橋物を析出させることにより、酸析、再分散という工程がなくとも、顔料の表面に水溶性樹脂の架橋物が固着し、容易に水系顔料分散体が製造できる方法が、特許文献２に記載されている。
上記の方法では架橋剤を用いる際に特許文献１では比較的高温（９５℃）で、また特許文献２ではオートクレーブを用い圧力をかけ、１４０℃で架橋しており、工程としても好ましくない。また、特許文献３ではイソシアネート／アミンを用いた架橋反応、特許文献４ではイソシアネート／ヒドロキシルを用いた架橋反応が１００℃以下で行われる例が記載されている。
上記いずれの分散方法で製造された分散物もインクジェット記録用インクに用いた場合、分散物の安定性がまだ不十分でノズルを詰まらせる等の欠点があることが判明している。
また、国際公開第０６／０６４１９３号パンフレット（特許文献５）には、上記特許文献１〜４より改良された分散方法が記載されている。しかしながら、同特許文献に記載の方法は、同特許文献に具体的に記載された顔料であるＣ．ＩＰｉｇｍｅｎｔ  Ｂｌｕｅ  １５：３、Ｃ．ＩＰｉｇｍｅｎｔ  Ｂｌａｃｋ  ７  等については好適な分散物が得られるが、イエローの顔料、特に従来知られているイエローアゾ顔料（例えばＣ．Ｉ．  Ｐｉｇｍｅｎｔ  Ｙｅｌｌｏｗ  ７４、Ｃ．Ｉ．  Ｐｉｇｍｅｎｔ  Ｙｅｌｌｏｗ  １２８、Ｃ．Ｉ．  Ｐｉｇｍｅｎｔ  Ｙｅｌｌｏｗ  １５５、Ｃ．Ｉ．  Ｐｉｇｍｅｎｔ  Ｙｅｌｌｏｗ  １５０、Ｃ．Ｉ．  Ｐｉｇｍｅｎｔ  Ｙｅｌｌｏｗ  １８０、Ｃ．Ｉ．  Ｐｉｇｍｅｎｔ  Ｙｅｌｌｏｗ  ２１３）に適用した場合には、十分な印画濃度が得られなかったり、印画物の画質（特に光沢性）やインクの貯蔵安定性が不十分であったりする場合が多く、その改良が強く望まれていた。
【先行技術文献】
【特許文献】
【０００４】
【特許文献１】特開平９−１０４８３４号公報
【特許文献２】特開平１１−１５２４２４号公報
【特許文献３】欧州特許第７３２３８１号明細書
【特許文献４】国際公開第００／０２０５２０号パンフレット
【特許文献５】国際公開第０６／０６４１９３号パンフレット
【発明の開示】
【発明が解決しようとする課題】
【０００５】
本発明は、良好なイエローアゾ顔料の顔料分散物を提供すること、またイエローアゾ顔料の分散方法を提供すること、特に、インクジェット記録用インク使用した際に、好適な印字濃度及び光沢性を有することを特長とする、イエローアゾ顔料の顔料分散物及びその製造方法を提供することである。
【課題を解決するための手段】
【０００６】
本発明は下記の手段により達成された。
＜１＞
着色剤、分散剤、水を含む顔料分散物であって、
前記着色剤が（１）ＣｕＫα特性Ｘ線回折におけるブラッグ角（２θ±０．２°）が７．
２°、１３．４°、１５．０°及び２５．９°に特徴的Ｘ線回折ピークを有する下記式（
１）又はその互変異性体で表される分子の集合体であるアゾ顔料、又は
（２）ＣｕＫα特性Ｘ線回折におけるブラッグ角（２θ±０．２°）が、４．８°、７．
２°及び９．７°に特徴的Ｘ線回折ピークを有する下記式（２）若しくはその互変異性体
で表される分子の集合体であるアゾ顔料を含み、
前記分散剤が、架橋剤により架橋されていることを特徴とする水系顔料分散物。
【化１０２】
0005856861.tif 000002
＜２＞
前記分散剤が水溶性高分子であることを特徴とする＜１＞に記載の水系顔料分散物。
＜３＞
前記水溶性高分子分散剤の重量平均分子量が１００００以上２０００００以下であることを特徴とする＜２＞に記載の水系顔料分散物。
＜４＞
前記水溶性高分子分散剤が少なくとも１つのカルボキシ基を有し、少なくとも５０ｍｇＫＯＨ／ｇ以上の酸価を有することを特徴とする＜２＞又は＜３＞に記載の水系顔料分散物。
＜５＞
前記水溶性高分子分散剤が７０〜１６０ｍｇＫＯＨ／ｇの酸価を有することを特徴とする＜４＞に記載の水系顔料分散物。
＜６＞
前記顔料分散物中の着色剤の含有量をＰ、分散剤の含有量をＤとし、含有量Ｄと含有量Ｐとの比をＤ／Ｐ値としたときに、Ｄ／Ｐ値が０．１５以上１．０以下であることを特徴とする＜１＞〜＜５＞のいずれかに記載の水系顔料分散物。
＜７＞
前記式（１）又はその互変異性体で表される分子の集合体であるアゾ顔料の分散前の一次粒子径が、０．０１〜１０μｍであることを特徴とする＜１＞〜＜６＞のいずれかに記載の水系顔料分散物。
＜８＞
前記式（２）又はその互変異性体で表される分子の集合体であるアゾ顔料の分散前の一次粒子径が、０．０１〜２０μｍであることを特徴とする＜１＞〜＜６＞のいずれかに記載の水系顔料分散物。
＜９＞
前記分散前の一次粒子径が、０．０１〜０．２μｍであることを特徴とする＜８＞記載の水系顔料分散物。
＜１０＞
前記架橋剤が少なくとも２つのエポキシ基を含むことを特徴とする＜９＞に記載の水系顔料分散物。
＜１１＞
以下の（ａ）〜（ｄ）の成分を混合して、架橋反応を行うことを特徴とする＜１＞〜＜１０＞のいずれかに記載の水系顔料分散物の製造方法。
（ａ）３０〜９９．７部の水
（ｂ）０．１〜５０部の前記式（１）で表される分子の集合体であるアゾ顔料又は式（２）で表される分子の集合体であるアゾ顔料
（ｃ）０．１〜４０部のビニルポリマー
（ｄ）０．００００１〜１０部の架橋剤部は質量を表し、顔料分散物の総重量を１００質量部とした際に（ａ）＋（ｂ）＋（ｃ）＋（ｄ）の和は１００質量部以下である。
＜１２＞
前記架橋反応を１００℃以下、ｐＨ６以上で行うことを特徴とする＜１４＞に記載の水系顔料分散物の製造方法。
＜１３＞
架橋反応を４０〜８５℃で行うことを特徴とする＜１１＞に記載の水系顔料分散物の製造方法。
＜１４＞
架橋反応をｐＨ７〜１０で行うことを特徴とする＜１１＞又は＜１３＞のいずれか１項に記載の水系顔料分散物の製造方法。
＜１５＞
さらに膜精製を行うことを特徴とする＜１５＞に記載の水系顔料分散物の製造方法。
＜１６＞
＜１＞〜＜１３＞のいずれかに記載の水系顔料分散物を含有するインクジェット記録用インク。
本発明は上記＜１＞〜＜１６＞に記載した事項に関するものであるが参考のためにその他の事項（たとえば下記〔１〕〜〔１８〕に記載した事項など）についても記載した。
〔１〕
着色剤、分散剤、水を含む顔料分散物であって、
前記着色剤が（１）ＣｕＫα特性Ｘ線回折におけるブラッグ角（２θ±０．２°）が７．２°、１３．４°、１５．０°及び２５．９°に特徴的Ｘ線回折ピークを有する下記式（１）又はその互変異性体で表される分子の集合体であるアゾ顔料、又は（２）ＣｕＫα特性Ｘ線回折におけるブラッグ角（２θ±０．２°）が、４．８°、７．２°及び９．７°に特徴的Ｘ線回折ピークを有する下記式（２）若しくはその互変異性体で表される分子の集合体であるアゾ顔料を含むことを特徴とする水系顔料分散物。
【化１０３】
0005856861.tif 000003
〔２〕
前記分散剤が水溶性高分子であることを特徴とする〔１〕に記載の水系顔料分散物。
〔３〕
前記水溶性高分子分散剤の重量平均分子量が１００００以上２０００００以下であることを特徴とする〔２〕に記載の水系顔料分散物。
〔４〕
前記水溶性高分子分散剤が少なくとも１つのカルボキシ基を有し、少なくとも５０ｍｇＫＯＨ／ｇ以上の酸価を有することを特徴とする〔２〕又は〔３〕に記載の水系顔料分散物。
〔５〕
前記水溶性高分子分散剤が７０〜１６０ｍｇＫＯＨ／ｇの酸価を有することを特徴とする〔４〕に記載の水系顔料分散物。
〔６〕
前記顔料分散物中の着色剤の含有量をＰ、分散剤の含有量をＤとし、含有量Ｄと含有量Ｐとの比をＤ／Ｐ値としたときに、Ｄ／Ｐ値が０．１５以上１．０以下であることを特徴とする〔１〕〜〔５〕のいずれか１項に記載の水系顔料分散物。
〔７〕
前記式（１）又はその互変異性体で表される分子の集合体であるアゾ顔料の分散前の一次粒子径が、０．０１〜１０μｍであることを特徴とする〔１〕〜〔６〕のいずれか１項に記載の水系顔料分散物。
〔８〕
前記式（２）又はその互変異性体で表される分子の集合体であるアゾ顔料の分散前の一次粒子径が、０．０１〜２０μｍであることを特徴とする〔１〕〜〔６〕のいずれか１項に記載の水系顔料分散物。
〔９〕
前記分散前の一次粒子径が、０．０１〜０．２μｍであることを特徴とする〔８〕記載の水系顔料分散物。
〔１０〕
前記水系分散物が、架橋剤により架橋されていることを特徴とする〔１〕〜〔９〕のいずれか１項に記載の水系顔料分散物。
〔１１〕
前記架橋剤が少なくとも２つのエポキシ基を含むことを特徴とする〔１０〕に記載の水系顔料分散物。
〔１２〕
カルボキシ基とエポキシ基の間の架橋反応を１００℃以下、ｐＨ６以上で行うことを特徴とする〔１１〕に記載の水系顔料分散物。
〔１３〕
架橋反応を４０〜８５℃で行うことを特徴とする〔１２〕に記載の水系顔料分散物。
〔１４〕
架橋反応をｐＨ７〜１０で行うことを特徴とする〔１２〕または〔１３〕のいずれか１項に記載の水系顔料分散物。
〔１５〕
以下の（ａ）〜（ｄ）の成分を混合して、架橋反応を行うことを特徴とする〔１〕〜〔１４〕のいずれか１項に記載の水系顔料分散物の製造方法。
（ａ）３０〜９９．７部の水
（ｂ）０．１〜５０部の前記式（１）で表される分子の集合体であるアゾ顔料又は式（２）で表される分子の集合体であるアゾ顔料
（ｃ）０．１〜４０部のビニルポリマー
（ｄ）０．００００１〜１０部の架橋剤
部は質量を表し、顔料分散物の総重量を１００質量部とした際に（ａ）＋（ｂ）＋（ｃ）＋（ｄ）の和は１００質量部以下である。
〔１６〕
前記架橋反応を１００℃以下、ｐＨ６以上で行うことを特徴とする〔１５〕に記載の水系顔料分散物の製造方法。
〔１７〕
さらに膜精製を行うことを特徴とする〔１５〕記載の水系顔料分散物の製造方法。
〔１８〕
〔１〕〜〔１４〕のいずれか１項に記載の水系顔料分散物を含有するインクジェット記録用インク。
【発明の効果】
【０００７】
本発明により、良好な液物性と貯蔵安定性に優れたイエローアゾ顔料の顔料分散物、またイエローアゾ顔料の顔料分散物製造方法を提供できる。特に、本発明のアゾ顔料分散物は、インクジェット記録用顔料インク用途に好適である。
【図面の簡単な説明】
【０００８】
【図１】アゾ顔料（１）−１のＸ線回折の図である。
【図２】アゾ顔料（１）−２のＸ線回折の図である。
【図３】アゾ顔料（１）−３のＸ線回折の図である。
【図４】アゾ顔料（１）−４のＸ線回折の図である。
【図５】非結晶なアゾ顔料（２）−１０のＸ線回折の図である。
【図６】アゾ顔料（２）−１０のＸ線回折の図である。
【図７】アゾ顔料（２）−２のＸ線回折の図である。
【図８】アゾ顔料（２）−７のＸ線回折の図である。
【図９】（２）−β型結晶形態アゾ顔料（２）−８のＸ線回折の図である。
【図１０】（２）−γ型結晶形態アゾ顔料（２）−９のＸ線回折の図である。
【図１１】（２）−ε型結晶形態アゾ顔料（２）−１０のＸ線回折の図である。
【図１２】（２）−ζ型結晶形態アゾ顔料（２）−１１のＸ線回折の図である。
【図１３】（２）−η型結晶形態アゾ顔料（２）−１２のＸ線回折の図である。
【図１４】（２）−δ型結晶形態アゾ顔料（２）−１３のＸ線回折の図である。
【発明を実施するための形態】
【０００９】
本発明の実施の形態について説明する。
本発明の１つの好ましい態様は、着色剤、分散剤、水を含む顔料分散物であって、前記着色剤が
（１）ＣｕＫα特性Ｘ線回折におけるブラッグ角（２θ±０．２°）が７．２°、１３．４°、１５．０°及び２５．９°に特徴的Ｘ線回折ピークを有する下記式（１）又はその互変異性体で表される分子の集合体であるアゾ顔料、又は
（２）ＣｕＫα特性Ｘ線回折におけるブラッグ角（２θ±０．２°）が、４．８°、７．２°及び９．７°に特徴的Ｘ線回折ピークを有する下記式（２）若しくはその互変異性体で表される分子の集合体であるアゾ顔料
を含むことを特徴とする水系顔料分散物である。
【００１０】
【化２】
0005856861.tif 000004
【００１１】
〔アゾ顔料〕
本発明の水系顔料分散物に用いられるアゾ顔料は上記式（１）又は式（２）で表される。
【００１２】
以下、本発明における式（１）で表されるアゾ化合物及びアゾ顔料について詳細に説明する。なお当該アゾ顔料は、その塩、水和物又は溶媒和物であってもよい。
【００１３】
本発明の着色剤である式（１）又はその互変異性体で表される分子の集合体であるアゾ顔料は、ＣｕＫα特性Ｘ線回折で特徴的なピークを有する結晶形が複数確認されている。例えば、以下に記載する結晶形が挙げられる。
【００１４】
本明細書においては以下、ＣｕＫα特性Ｘ線回折におけるブラッグ角（２θ±０．２°）が７．２°、１３．４°、１５．０°及び２５．９°に特徴的Ｘ線回折ピークを有する式（１）又はその互変異性体で表される分子の集合体であるアゾ顔料を（１）−α型結晶形態アゾ顔料と称する。
【００１５】
本明細書においては以下、ＣｕＫα特性Ｘ線回折におけるブラッグ角（２θ±０．２°）が６．６°及び２５．７°に特徴的Ｘ線回折ピークを有する式（１）又はその互変異性体で表される分子の集合体であるアゾ顔料を（１）−β型結晶形態アゾ顔料と称する。
【００１６】
ＣｕＫα特性Ｘ線回折におけるブラッグ角（２θ±０．２°）が７．５°、２５．８°及び２６．９°に特徴的Ｘ線回折ピークを有する式（１）で表されるアゾ顔料を（１）−γ型結晶形態アゾ顔料と称する。
【００１７】
【表１】
0005856861.tif 000005
【００１８】
本発明において、上記式（１）の（１）−α型、（１）−β型及び（１）−γ型結晶形態アゾ顔料のＸ線回折の測定は、日本工業規格ＪＩＳＫ０１３１（Ｘ線回析分析通則）に準じて、粉末Ｘ線回折測定装置ＲＩＮＴ２５００（株式会社リガク製）にて行うことができる。
【００１９】
単一の結晶形態である場合、分子間が密になり、分子間相互作用が強くなる。その結果、耐溶剤性、熱安定性、耐光性、耐ガス性、印画濃度があがり、さらには色再現域が広がる。そのため、式（１）で表されるアゾ顔料及びその互変異性体は、ＣｕＫα特性Ｘ線回折におけるブラッグ角（２θ±０．２°）が７．２°、１３．４°、１５．０°及び２５．９°に特徴的なＸ線回折ピークを有する結晶形態のアゾ顔料であることが好ましい。
７．２°、１３．４°、１５．０°及び２５．９°に特徴的なＸ線回折ピークを有する結晶形態は、さらに、７．２°、１３．４°、１５．０°、１９．８°及び２５．９°に特徴的なＸ線回折ピークを有する結晶形態がより好ましい。その中でも特に、７．２°、８．２°、１０．０°、１３．４°、１５．０°、１９．８°及び２５．９°に特徴的なＸ線回折ピークを有する結晶形態が最も好ましい。
【００２０】
〔（１）−α型の割合〕
本発明の着色剤として（１）−α型の結晶形態を有する式（１）のアゾ顔料は、着色剤の総重量を１００とした場合にα型の結晶形態の含有量としては、１以上１００以下が好ましく、５０以上１００以下がさらに好ましく、８０以上１００以下がより好ましい。α型の結晶形以外に存在しても良い結晶形としては、例えば（１）−β型、（１）−γ型、非晶質が挙げられ、これらの結晶形を含んでいても含まなくても良い。また、２種類以上の結晶形が存在していても良い。
【００２１】
〔式（１）で表されるアゾ顔料〕
以下、本発明における式（１）で表されるアゾ化合物及びアゾ顔料について詳細に説明する。なお当該アゾ顔料は、その塩、水和物又は溶媒和物であってもよい。
【００２２】
【化３】
0005856861.tif 000006
【００２３】
式（１）で表される顔料において、結晶中に水分子を含む水和物、あるいは、溶媒（例えば、メタノール，エタノール，２−プロパノール，ｔ−ブチルアルコール等のアルコール類や、アセトン、メチルエチルケトン等のケトン類や、アセトニトリル、ジメチルスルホキシド，ジメチルホルムアミド，ジメチルアセトアミド，Ｎ−メチルピロリドン、トルエン等の非プロトン性溶媒など）を含む溶媒和物であっても良い。
【００２４】
また、式（１）で示される顔料に関しては、スキーム（１）のような互変異性体（例えば、アゾ−ヒドラゾンの互変異性体）やスキーム（２）で表されるような幾何異性体）も、本発明においては、これらの一般式に含まれるものとする。
【００２５】
【化４】
0005856861.tif 000007
【００２６】
〔式（１）で表されるアゾ顔料の一次粒子径〕
式（１）で表されるアゾ顔料の１次粒子を透過型顕微鏡で観察した際の長軸方向の長さが０．０１μｍ以下である場合には、粒子の比表面積が大きくなるため、光やオゾンに対する堅牢性が著しく低下する場合や、さらに比表面積が大きくなることで一次粒子が強固に凝集して難分散性になる場合がある。一方、１０μｍ以上である場合には、分散して所望の体積平均粒子径にした際に過分散状態になり、活性面が露出することで顔料粒子表面が不安定になるために凝集しやすくなり、顔料分散物の保存安定性が悪くなる場合がある。
【００２７】
すなわち、１次粒子の長軸方向の長さが、上記の範囲内ならば、光やオゾンに対して高い堅牢性を示し、分散性に優れ、その顔料分散物は保存安定性に優れ、好ましい。
【００２８】
そのため、上記式（１）で表される（１）−α型結晶形態アゾ顔料の１次粒子を、透過型顕微鏡で観察した際の長軸方向の長さは、０．０１μｍ以上１０μｍ以下であることが好ましく、０．０１μｍ以上３μｍ以下であることが更に好ましく、０．０２μｍ以上０．５μｍ以下であることがより好ましい。中でも、０．０２μｍ以上０．２μｍ以下が特に好ましく、０．０２μｍ以上０．１５μｍ以下が最も好ましい。
【００２９】
〔式（２）で表されるアゾ顔料〕
以下、本発明における式（２）で表されるアゾ化合物及びアゾ顔料について詳細に説明する。なお当該アゾ顔料は、その塩、水和物又は溶媒和物であってもよい。
【００３０】
【化５】
0005856861.tif 000008
【００３１】
本発明の着色剤である式（２）又はその互変異性体で表される分子の集合体であるアゾ顔料は、ＣｕＫα特性Ｘ線回折で特徴的なピークを有する結晶形が複数確認されている。例えば、以下に記載する結晶形が挙げられる。
【００３２】
本明細書においては以下、ＣｕＫα特性Ｘ線回折におけるブラッグ角（２θ±０．２°）が４．８°、７．２°及び９．７°に特徴的Ｘ線回折ピークを有する式（２）又はその互変異性体で表される分子の集合体であるアゾ顔料を（２）−δ型結晶形態アゾ顔料と称する。
【００３３】
本明細書においては以下、ＣｕＫα特性Ｘ線回折におけるブラッグ角（２θ±０．２°）が６．５°、７．１°及び２１．８°に特徴的Ｘ線回折ピークを有する式（２）又はその互変異性体で表される分子の集合体であるアゾ顔料を（２）−α型結晶形態アゾ顔料と称する。
【００３４】
ＣｕＫα特性Ｘ線回折におけるブラッグ角（２θ±０．２°）が６．３°、６．４°及び２２．３°に特徴的Ｘ線回折ピークを有する式（２）で表されるアゾ顔料を（２）−β型結晶形態アゾ顔料と称する。
【００３５】
ＣｕＫα特性Ｘ線回折におけるブラッグ角（２θ±０．２°）が５．９°及び７．０°に特徴的Ｘ線回折ピークを有する式（２）又はその互変異性体で表される分子の集合体であるアゾ顔料を（２）−γ型結晶形態アゾ顔料と称する。
【００３６】
ＣｕＫα特性Ｘ線回折におけるブラッグ角（２θ±０．２°）が４．９°、８．９°及び１３．１°に特徴的Ｘ線回折ピークを有する式（２）又はその互変異性体で表される分子の集合体であるアゾ顔料を（２）−ε型結晶形態アゾ顔料と称する。
【００３７】
ＣｕＫα特性Ｘ線回折におけるブラッグ角（２θ±０．２°）が６．６°、９．２°、１０．３°、２１．４°及び２５．６°に特徴的Ｘ線回折ピークを有する式（２）又はその互変異性体で表される分子の集合体であるアゾ顔料を（２）−ζ型結晶形態アゾ顔料と称する。
【００３８】
ＣｕＫα特性Ｘ線回折におけるブラッグ角（２θ±０．２°）が４．８°、９．２°及び１３．０°に特徴的Ｘ線回折ピークを有する式（２）で表されるアゾ顔料を（２）−η型結晶形態アゾ顔料と称する。
【００３９】
【表２】
0005856861.tif 000009
【００４０】
本発明において、上記式（２）の（２）−α型、（２）−β型、（２）−γ型、（２）−δ型、（２）−ε型、（２）−ζ型、及び（２）−η型結晶形態アゾ顔料のＸ線回折の測定は、日本工業規格ＪＩＳＫ０１３１（Ｘ線回析分析通則）に準じて、粉末Ｘ線回折測定装置ＲＩＮＴ２５００（株式会社リガク製）にて行うことができる。
【００４１】
単一の結晶形態である場合、分子間が密になり、分子間相互作用が強くなる。その結果、耐溶剤性、熱安定性、耐光性、耐ガス性、印画濃度があがり、さらには色再現域が広がる。そのため、式（２）で表されるアゾ顔料及びその互変異性体は、ＣｕＫα特性Ｘ線回折におけるブラッグ角（２θ±０．２°）が４．８°、７．２°及び９．７°に特徴的なＸ線回折ピークを有する結晶形態のアゾ顔料であることが好ましい。
４．８°、７．２°及び９．７°に特徴的なＸ線回折ピークを有する結晶形態は、さらに、４．８°、７．２°、９．５°、９．７°、及び２０．０°に特徴的なＸ線回折ピークを有する結晶形態がより好ましい。その中でも特に、４．８°、７．２°、９．５°、９．７°、２０．０°、２４．１°および２６．８°に特徴的なＸ線回折ピークを有する結晶形態が最も好ましい。
【００４２】
〔（２）−δ型の割合〕
本発明の着色剤としてδ型の結晶形態を有する式（２）のアゾ顔料は、着色剤の総重量を１００とした場合にδ型の結晶形態の含有量としては、１以上１００以下が好ましく、５０以上１００以下がさらに好ましく、８０以上１００以下がより好ましい。（２）−δ型の結晶形以外に存在しても良い結晶形としては、例えば（２）−α型、（２）−β型、（２）−γ型、（２）−ε型、（２）−ζ型、（２）−η型、非晶質が挙げられ、これらの結晶形を含んでいても含まなくても良い。また、２種類以上の結晶形が存在していても良い。
【００４３】
【化６】
0005856861.tif 000010
【００４４】
式（２）で表される顔料において、結晶中に水分子を含む水和物、あるいは、溶媒（例えば、メタノール，エタノール，２−プロパノール，ｔ−ブチルアルコール等のアルコール類や、アセトン、メチルエチルケトン等のケトン類や、アセトニトリル、ジメチルスルホキシド，ジメチルホルムアミド，ジメチルアセトアミド，Ｎ−メチルピロリドン、トルエン等の非プロトン性溶媒など）を含む溶媒和物であっても良い。
【００４５】
また、式（２）で示される顔料に関しては、スキーム（１）のような互変異性体（例えば、アゾ−ヒドラゾンの互変異性体）やスキーム（２）で表されるような幾何異性体）も、本発明においては、これらの一般式に含まれるものとする。
【００４６】
【化７】
0005856861.tif 000011
【００４７】
〔式（２）で表されるアゾ顔料の一次粒子径〕
式（２）で表されるアゾ顔料の１次粒子を透過型顕微鏡で観察した際の長軸方向の長さが０．０１μｍ以下である場合には、粒子の比表面積が大きくなるため、光やオゾンに対する堅牢性が著しく低下する場合や、さらに比表面積が大きくなることで一次粒子が強固に凝集して難分散性になる場合がある。一方、２０μｍ以上である場合には、分散して所望の体積平均粒子径にした際に過分散状態になり、活性面が露出することで顔料粒子表面が不安定になるために凝集しやすくなり、顔料分散物の保存安定性が悪くなる場合がある。
【００４８】
すなわち、１次粒子の長軸方向の長さが、上記の範囲内ならば、光やオゾンに対して高い堅牢性を示し、分散性に優れ、その顔料分散物は保存安定性に優れ、好ましい。
【００４９】
そのため、上記式（２）で表される（２）−δ型結晶形態アゾ顔料の１次粒子を、透過型顕微鏡で観察した際の長軸方向の長さは、０．０１μｍ以上２０μｍ以下であることが好ましく、０．０１μｍ以上５μｍ以下であることが更に好ましく、０．０１μｍ以上０．５μｍ以下であることがより好ましい。中でも、０．０１μｍ以上０．２μｍ以下が特に好ましく、０．０３μｍ以上０．１５μｍ以下が最も好ましい。
【００５０】
〔式（１）で表される（１）−α型結晶形態アゾ顔料の合成〕
以下に、式（１）で表される（１）−α型結晶形態アゾ顔料の合成に関して詳細に説明する。
【００５１】
式（１）で表される（１）−α型結晶形態アゾ顔料（以下、単に「アゾ顔料」又は「顔料」と称する場合がある）は、本発明の製造方法により合成することができる。
本発明の製造方法は下記式（１）−１で表されるヘテロ環アミンから誘導したジアゾニウム塩と、下記式（３）で表される化合物とをアゾカップリング反応させる工程を含む。
【００５２】
【化８】
0005856861.tif 000012
【００５３】
ジアゾニウム塩の調製及びジアゾニウム塩と式（３）で表される化合物とのカップリング反応は、慣用法によって実施できる。
【００５４】
式（１）−１で表されるヘテロ環アミンのジアゾニウム塩調製は、例えば酸（例えば、塩酸、硫酸、リン酸、酢酸、プロピオン酸、メタンスルホン酸、トリフルオロメタンスルホン酸等）含有反応媒質中で、ニトロソニウムイオン源、例えば亜硝酸、亜硝酸塩又はニトロシル硫酸を用いる慣用のジアゾニウム塩調整方法が適用できる。
【００５５】
より好ましい酸の例としては、酢酸、プロピオン酸、メタンスルホン酸、リン酸、硫酸を単独又は併用して用いる場合が挙げられ、その中でリン酸、又は酢酸と硫酸の併用系、酢酸とプロピオン酸の併用系、酢酸とプロピオン酸と硫酸の併用系がさらに好ましく、酢酸とプロピオン酸の併用系、酢酸とプロピオン酸と硫酸の併用系が特に好ましい。
【００５６】
反応媒質（溶媒）の好ましい例としては、有機酸、無機酸を用いることが好ましく、特にリン酸、硫酸、酢酸、プロピオン酸、メタンスルホン酸が好ましく、その中でも酢酸及び又はプロピオン酸が好ましい。
【００５７】
好ましいニトロソニウムイオン源の例としては、亜硝酸エステル類、亜硝酸塩類、ニトロシル硫酸等が挙げられる。その中でも、亜硝酸イソペンチル、亜硝酸ナトリウム、亜硝酸カリウム、ニトロシル硫酸がより好ましく、亜硝酸ナトリウム、ニトロシル硫酸を用いることが特に好ましく、例えば、上記の好ましい酸含有反応媒質中でニトロシル硫酸を用いることが安定に且つ効率的にジアゾニウム塩を調製できる。
【００５８】
式（１）−１のジアゾ成分に対する溶媒の使用量は、０．５〜５０質量倍が好ましく、より好ましくは１〜２０質量倍であり、特に３〜１５質量倍が好ましい。
【００５９】
本発明において、式（１）−１のジアゾ成分は溶媒に分散している状態であっても、ジアゾ成分の種類によっては溶解液の状態になっていてもどちらでも良い。
【００６０】
ニトロソニウムイオン源の使用量はジアゾ成分に対して０．９５〜５．０当量が好ましく、より好ましくは１．００〜３．００当量であり、特に１．００〜１．１０当量であることが好ましい。
【００６１】
反応温度は、−１５℃〜４０℃が好ましく、より好ましくは−５℃〜３５℃であり、更に好ましくは０℃〜３０℃である。−１５℃未満では反応速度が顕著に遅くなり合成に要する時間が著しく長くなるため経済的でなく、また４０℃を超える高温で合成する場合には、副生成物の生成量が増加するため好ましくない。
【００６２】
反応時間は、３０分から３００分が好ましく、より好ましくは３０分から２００分であり、更に好ましくは３０分から１５０分である。
【００６３】
式（３）で表される化合物は例えば特開２００６−２６５１８５公報等に記載の方法を用いて製造することができる。
【００６４】
〔カップリング反応工程〕
カップリング反応する工程は、酸性反応媒質中〜塩基性反応媒質中で実施することができるが、本発明のアゾ顔料は酸性〜中性反応媒質中で実施することが好ましく、特に酸性反応媒質中で実施することがジアゾニウム塩の分解を抑制し効率良くアゾ顔料に誘導することができる。
【００６５】
反応媒質（溶媒）の好ましい例としては、水、有機酸、無機酸、有機溶媒を用いることができるが、特に有機溶媒が好ましく、反応時に液体分離現象を起こさず、溶媒と均一な溶液を呈する溶媒が好ましい。例えば、水、メタノール、エタノール、プロパノール、イソプロパノール、ブタノール、ｔ−ブチルアルコール、アミルアルコール等のアルコール性有機溶媒、アセトン、メチルエチルケトン等のケトン系有機溶媒、エチレングリコール、ジエチレングリコール、トリエチレングリコール、プロピレングリコール、ジプロピレングリコール、１，３−プロパンジオール等のジオール系有機溶媒、エチレングリコールモノメチルエーテル、エチレングリコールモノエチルエーテル、エチレングリコールジエチルエーテル等のエーテル系有機溶媒、テトラヒドロフラン、ジオキサン、アセトニトリル等が挙げられる、これらの溶媒は２種類以上の混合液であってもよい。
【００６６】
好ましくは、極性パラメータ（ＥＴ）の値が４０以上の有機溶媒である。なかでも溶媒分子中に水酸基を２個以上有するグリコール系の溶媒、あるいは炭素原子数が３個以下のアルコール系溶媒、総炭素数５以下のケトン系溶媒、好ましくは炭素原子数が２以下のアルコール溶媒（例えば、メタノール、エチレングリコール）、総炭素数４以下のケトン系溶媒（例えばアセトン、メチルエチルケトン）が好ましい。またこれらの混合溶媒も含まれる。
【００６７】
溶媒の使用量は上記式（３）で表されるカップリング成分の１〜１００質量倍が好ましく、より好ましくは１〜５０質量倍であり、更に好ましくは２〜３０質量倍である。
【００６８】
本発明において、式（３）のカップリング成分は溶媒に分散している状態であっても、カップリング成分の種類によっては溶解液の状態になっていてもどちらでも良い。
【００６９】
カップリング成分の使用量は、アゾカップリング部位あたり、ジアゾ成分が０．９５〜５．０当量が好ましく、より好ましくは１．００〜３．００当量であり、特に１．００〜１．５０当量であることが好ましい。
【００７０】
反応温度は、−３０℃〜５０℃が好ましく、より好ましくは−１５℃〜４５℃であり、更に好ましくは−１０℃〜４０℃である。−３０℃未満では反応速度が顕著に遅くなり合成に要する時間が著しく長くなるため経済的でなく、また５０℃を超える高温で合成する場合には、副生成物の生成量が増加するため好ましくない。また、反応温度が低いと、一次粒子径が小さくなるが、濾過の際に濾過漏れ等の問題を生じることがあり、単離が困難になる。一方、反応温度が高いと、一次粒子径が大きくなり、濾過漏れ等の問題を生じることなく、単離が容易になるが、その顔料分散物は凝集しやすくなるため、ソルトミリング等の後処理工程を要する場合がある。
【００７１】
反応時間は、３０分から３００分が好ましく、より好ましくは３０分から２００分であり、更に好ましくは３０分から１５０分である。
【００７２】
本発明のアゾ顔料の合成方法においては、これらの反応によって得られる生成物（粗アゾ顔料）は通常の有機合成反応の後処理方法に従って処理した後、精製してあるいは精製せずに供することができる。
【００７３】
すなわち、例えば、反応系から遊離したものを精製せずに、あるいは再結晶、造塩等にて精製する操作を単独、あるいは組み合わせて行ない、供することができる。
【００７４】
また、反応終了後、反応溶媒を留去して、あるいは留去せずに水、又は氷にあけ、中和してあるいは中和せずに、遊離したものをあるいは有機溶媒／水溶液にて抽出したものを、精製せずにあるいは再結晶、晶析、造塩等にて精製する操作を単独に又は組み合わせて行なった後、供することもできる。
【００７５】
また、反応終了後、反応溶媒を留去せずに水、又は氷にあけ、中和してあるいは中和せずに、析出している固体を沈降させ、デカンテーションにより精製する操作を行った後、供することもできる。
【００７６】
更に詳細に本発明のアゾ顔料の合成方法について説明する。
【００７７】
本発明のアゾ顔料の製造方法は、上記式（１）−１で表されるヘテロ環アミンをジアゾニウム化したジアゾニウム化合物と、上記式（３）で表される化合物とのカップリング反応において、該式（３）の化合物を有機溶媒に溶解又は懸濁させた後カップリング反応を行うことを特徴とする。
【００７８】
上記式（１）−１で表されるヘテロ環アミンのジアゾニウム化反応は例えば、硫酸、リン酸、酢酸などの酸性溶媒中、亜硝酸ナトリウム、ニトロシル硫酸等の試薬と３０℃以下の温度で１０分〜６時間程度反応させることで行うことができる。カップリング反応は、上述の方法で得られたジアゾニウム塩と上記式（３）で表される化合物とを５０℃以下、好ましくは４０℃以下で１０分〜１２時間程度反応させることで行うことが好ましい。
【００７９】
上述した互変異性及び／又は結晶多形の制御は、カップリング反応の際の製造条件で制御することができる。より好ましい形態である本発明の（１）−α型の結晶を製造する方法としては、例えば、上記式（３）で表される化合物を有機溶媒に一度溶解させた後カップリング反応を行う本発明の方法を用いるのが好ましい。このとき使用できる有機溶媒としては、例えば、アルコール溶媒、ケトン系溶媒が挙げられる。アルコール溶媒の例としては、メタノール、エタノール、イソプロパノール、エチレングリコール、ジエチレングリコール等が好ましく、その中でもメタノールが特に好ましい。ケトン系溶媒の例としては、アセトン、メチルエチルケトン、シクロヘキサノン等が好ましく、その中でもアセトンが特に好ましい。これらの溶媒を用いる場合、水との混合溶媒であってもよい。
【００８０】
本発明の別のアゾ顔料の製造方法は、前記式（１）−１で表されるヘテロ環アミンをジアゾニウム化したジアゾニウム化合物と、前記式（３）で表される化合物とのカップリング反応において、極性非プロトン性溶媒の存在下カップリング反応を行うことを特徴とする。
【００８１】
極性非プロトン性溶媒の存在下カップリング反応を行う方法によっても、（１）−α型の結晶を効率よく製造することができる。極性非プロトン性溶媒の例としては、Ｎ，Ｎ−ジメチルホルムアミド、Ｎ，Ｎ−ジメチルアセトアミド、Ｎ−メチル−２−ピロリドン、ジメチルスルホキシド、テトラメチル尿素、アセトン、メチルエチルケトン、アセトニトリル、及びこれらの混合溶媒等が挙げられる。これらの溶媒の中でも、アセトン、メチルエチルケトン、Ｎ，Ｎ−ジメチルアセトアミド、アセトニトリルが特に好ましい。これらの溶媒を用いる場合、上記式（３）の化合物は溶媒に完溶していても完溶していなくてもよい。
【００８２】
上記の製造方法によって得られた化合物を用途に応じて、精製工程として塩基を加えてｐＨを調整してもしなくても良い。ｐＨを調整する場合、ｐＨは４〜１０が好ましい。その中でも、ｐＨが４．５〜８がより好ましく、５．５〜７が特に好ましい。
【００８３】
ｐＨが１０以下であれば、色相が赤味を増すこともなく、色相の観点から好ましい。ｐＨが４以上の場合には、例えば、インクジェット記録用インクとして用いた場合、ノズルを腐食してしまう等の問題が生じ難く、好ましい。
【００８４】
上記の製造方法によって、上記式（１）で表される化合物は粗アゾ顔料（クルード）として得られる。
【００８５】
以下に、本発明の製造方法に関して詳細に説明する。
本発明のアゾ顔料の製造方法は、（１）−（ａ）ジアゾ化剤とアミノ化合物を混合させる工程、（１）−（ｂ）工程（１）−（ａ）で得た反応生成物とカップリング成分とを混合することにより反応を行い、該反応により生成した下記一般式（１）で表されるアゾ化合物の少なくとも一部が溶解した溶液を得る工程、（１）−（ｃ）工程（１）−（ｂ）で得た溶液と、式（１）で表されるアゾ化合物に対する貧溶媒とを混合して、式（１）で表される顔料を晶析させる工程、を含むことを特徴とする。
【００８６】
本発明に係わる工程（１）−（ａ）について詳細を説明する。
工程（１）−（ａ）では、ジアゾ化剤とアミノ化合物（１）−１とを混合させることで、アミノ化合物（１）−１とジアゾ化剤との反応によりジアゾニウム化合物が誘導される。この反応は酸を含む媒質中で行うことが好ましい。本明細書では、このジアゾニウム化合物を含む液を「ジアゾニウム化合物調製液」と呼ぶ。アミノ化合物（１）−１と酸とジアゾ化剤の混合の方法に特に限定はないが、アミノ化合物（１）−１と酸の溶液中にジアゾ化剤を添加することが好ましい。工程（１）−（ａ）におけるジアゾ化剤とは、アミノ化合物（１）−１をジアゾニウム化合物に誘導するために使用されるものであり、そのような作用を持つものであれば限定はされない。ジアゾ化剤として代表的なものには、亜硝酸塩（例えば亜硝酸ナトリウムや亜硝酸カリウムが挙げられる）、亜硝酸イソアミル、ニトロシル硫酸が挙げられ、更に好ましくは亜硝酸ナトリウム、亜硝酸カリウム、ニトロシル硫酸であり、その中でもニトロシル硫酸が特に好ましい。
【００８７】
工程（１）−（ａ）で使用する酸とは、アミノ化合物（１）−１を完溶させないまでも、わずかでも溶解できる酸を意味し、好ましくはアミノ化合物（１）−１を完溶させる酸である。酸には無機酸及び有機酸が使用でき、無機酸としては塩酸、リン酸、硫酸が挙げられ、好ましくはリン酸、硫酸であり、更に好ましくは硫酸である。有機酸には蟻酸、酢酸、プロピオン酸、メタンスルホン酸が挙げられ、好ましくは酢酸、プロピオン酸、メタンスルホン酸であり、更に好ましくは酢酸、プロピオン酸である。また、これらの酸は単独で用いても良いし、混合して用いても良い。混合酸としては、リン酸／酢酸、硫酸／酢酸、メタンスルホン酸／酢酸、酢酸／プロピオン酸が挙げられ、好ましくは、リン酸／酢酸、硫酸／酢酸、硫酸／酢酸／プロピオン酸、酢酸／プロピオン酸であり、その中でも、硫酸／酢酸、酢酸／プロピオン酸が特に好ましい。これら混合酸の質量比は１／（０．１〜２０）が好ましく、１／（０．５〜１０）がより好ましく、更に好ましくは１／（１〜１０）である。
【００８８】
工程（１）−（ａ）における、アミノ化合物（１）−１に対する酸の添加量は質量比で１〜１００倍であり、より好ましくは２〜５０倍であり、３〜２５倍が更に好ましい。質量比が１倍よりも小さいと攪拌性が悪化しジアゾニウム化合物を誘導できない。一方、質量比が１００倍以上になると生産性が悪くなり不経済となる。
また、工程（１）−（ａ）における、アミノ化合物（１）−１に対するジアゾ化剤の添加量は、モル比で１．０〜２０倍であり、より好ましくは１．０〜１０倍であり、１．０〜５倍が更に好ましい。少なくともモル比で１倍のジアゾ化剤は、ジアゾニウム化合物に誘導するのに必要であり、２０倍以上では副反応によりジアゾニウム化合物が分解する。
【００８９】
工程（１）−（ａ）のジアゾ化剤とアミノ化合物（１）−１の混合では、５０℃以下で実施されることが好ましく、４０℃以下で実施されることがより好ましく、更に好ましくは３０℃以下で実施することが望ましい。５０℃以上におけるジアゾ液の調製ではジアゾ化剤の分解が懸念される。ジアゾニウム化合物へ誘導する攪拌時間は０．３〜１０時間が好ましく、０．５〜５時間がより好ましく、更に好ましくは１〜３時間である。０．３時間以下では完全に誘導することが難しく、１０時間以上ではジアゾニウム化合物の分解が懸念される。また、混合には通常の攪拌機が用いられ、特に限定はない。製造設備に依存することはあるが、好ましい攪拌の回転数は、３０〜３００ｒｐｍが好ましく、４０〜２００ｒｐｍがより好ましく、更に好ましくは５０〜２００ｒｐｍである。攪拌速度が回転数で３０ｒｐｍ以下となるとジアゾニウム化合物調製液の攪拌効率が悪くなり所望の反応の進行が懸念される。
【００９０】
工程（１）−（ａ）で混合することのできる溶媒は、誘導されるジアゾニウム化合物が分解を受けなければ特に限定はない。混合可能な溶媒として例えば、ヘキサン、ベンゼン、トルエン等の炭化水素系溶媒、ジエチルエーテル、テトラヒドロフラン等のエーテル系溶媒、アセトン、メチルエチルケトン等のケトン系溶媒、ジメチルホルムアミド、ジメチルアセトアミド、ピロリドン、Ｎ−メチル−２−ピロリドン等のアミド系溶媒、他ジメチルスルホキシド、スルホラン、アセトニトリル、水が挙げられる。
【００９１】
工程（１）−（ａ）におけるジアゾニウム化合物調製液の好ましいｐＨは、７以下が好ましく、５以下がより好ましく、３以下が更に好ましい。工程（１）−（ａ）におけるジアゾニウム化合物調製液のｐＨが７以上になると、誘導されるジアゾニウム化合物の分解が懸念される。
【００９２】
次に、本発明に係わる工程（ｂ）について詳細を説明する。
工程（１）−（ｂ）は、工程（１）−（ａ）で得たジアゾニウム化合物調製液中のジアゾニウム化合物とカップリング成分（３）とを混合させて、前記工程（１）−（ａ）で得たジアゾニウム化合物調製液中のジアゾニウム化合物とカップリング成分（１）−（３）とをカップリングさせてできた前記式（１）で表されるアゾ化合物の少なくとも一部が溶解した溶液を得る工程である。
本明細書では、このアゾ化合物の少なくとも一部が溶解した溶液を「アゾ化合物溶解液」と呼ぶ。工程（１）−（ａ）で得たジアゾニウム化合物調製液とカップリング成分との混合の方法に特に制限はないが、該カップリング成分を溶媒に一部または全部溶解させて添加すること、あるいは溶媒を用いずに固体で添加することが好ましく、工程（１）−（ａ）で得たジアゾニウム化合物調製液の中に、カップリング成分の溶液を添加すること、あるいは工程（１）−（ａ）で得たジアゾニウム化合物調製液の中に、カップリング成分を固体で添加することが更に好ましい。
【００９３】
工程（１）−（ｂ）におけるカップリング成分に対する前記工程（１）−（ａ）で得たジアゾニウム化合物調製液中のジアゾニウム化合物の量は、カップリング成分のカップリング位に対し０．８〜３当量が好ましく、より好ましくはカップリング位に対し０．９〜２当量であり、更に好ましくはカップリング位に対し０．９５〜１．５当量である。０．８当量以下では未反応のカップリング位をもつカップリング成分が多量に残存し、また、３当量以上では、未反応のジアゾニウム化合物が多量に残存するため、いずれもの場合も不経済である。
【００９４】
なお、本発明の製造方法では、工程（１）−（ｂ）において式（１）で表されるアゾ化合物の少なくとも一部が溶解しているため、カップリング反応がよりスムーズに進行してより高純度のアゾ化合物を製造することができる。この理由は以下のように推測される。カップリング位が２個以上あるため、例えば１個のカップリング位のみが反応した反応中間体を経由する。この反応中間体が反応系で析出してしまうと、２個目以降のカップリング反応の反応速度が遅くなる。一方、ジアゾニウム化合物は不安定であるため、長時間経過すると分解が起こる懸念がある。したがって、カップリング反応は早く進行させてやることが重要であり、工程（１）−（ｂ）において析出物を生成させない本発明の製造方法は、結果として、高純度の顔料を製造するのに好適である。
【００９５】
工程（１）−（ｂ）においては溶媒を使用せずにカップリング成分（３）を添加しても良いが、溶媒と混合して添加することが好ましい。工程（１）−（ｂ）においてカップリング成分（３）に溶媒を使用する場合、反応後に生成した前記式（１）で表されるアゾ化合物の少なくとも一部が溶解した溶液が得られる限り、特に限定はされない。溶媒の例としては、メタノール、イソプロパノール、エチレングリコール等のアルコール系溶媒、アセトン、メチルエチルケトン等のケトン系溶媒、酢酸、プロピオン酸、メタンスルホン酸等の有機酸溶媒、硫酸、塩酸、リン酸等の無機酸溶媒、ジメチルホルムアミド、ジメチルアセトアミド、ピロリドン、Ｎ−メチル−２−ピロリドン等のアミド系溶媒、他ジメチルスルホキシド、スルホラン、アセトニトリル、が挙げられる。中でも、好ましくは、アセトン、メチルエチルケトン等のケトン系溶媒、酢酸、プロピオン酸、メタンスルホン酸等の有機酸溶媒、硫酸、塩酸、リン酸等の無機酸溶媒であり、更に好ましくは、有機酸又は無機酸の酸性溶媒であり、最も好ましくは、酢酸、メタンスルホン酸、リン酸、硫酸である。また、上記で示した溶媒の混合溶媒も好適である。
すなわち、工程（１）−（ｂ）においては、カップリング成分を酸性溶媒に溶解させた酸性溶液と、工程（１）−（ａ）で得た反応生成物とを混合するのが好ましい。とりわけ、酸性溶媒は、酢酸及び硫酸の少なくとも一方であることが好ましい。
【００９６】
カップリング成分に対する好ましい溶媒の添加量は、質量比で０．５〜２００倍が好ましく、１〜１００倍がより好ましく、１〜５０倍が更に好ましい。カップリング成分に対する好ましい溶媒量の添加量として、質量比で０．５倍以下ではカップリング成分と溶媒の製造機における攪拌が困難になり、所望の反応が進行しない。また、２００倍以上では不経済となる。
【００９７】
工程（１）−（ｂ）において工程（１）−（ａ）のジアゾニウム化合物調製液とカップリング成分を混合した結果得られるアゾ化合物溶解液としては、工程（１）−（ｂ）によって生成したアゾ化合物の全量（アゾ化合物溶解液に溶解している式（１）で表されるアゾ化合物と、アゾ化合物溶解液から析出した式（１）で表されるアゾ顔料との総和）に対する、アゾ化合物溶解液に溶解している式（１）で表されるアゾ化合物の割合が５０質量％以上であることが好ましく、７５質量％以上であることが好ましく、９０質量％以上であることが好ましく、１００質量％（工程（１）−（ｂ）によって生成したアゾ化合物が反応液に完全に溶解している状態）であることが最も好ましい。
【００９８】
工程（１）−（ｂ）における工程（１）−（ａ）のジアゾニウム化合物調製液とカップリング成分の混合温度は５０℃以下で実施されることが好ましく、３０℃以下で実施されることがより好ましく、更に好ましくは２５℃以下で実施することが望ましい。５０℃以上では工程（１）−（ａ）で誘導されたジアゾニウム化合物、並びに生成した式（１）で表されるアゾ化合物の分解が懸念される。また、混合には通常の攪拌機が用いられ、特に限定はない。製造設備に依存することはあるが、好ましい攪拌の回転数は、３０〜３００ｒｐｍが好ましく、４０〜２００ｒｐｍがより好ましく、更に好ましくは５０〜２００ｒｐｍである。攪拌速度が回転数で３０ｒｐｍ以下となると混合液の攪拌効率が悪くなり所望の反応の進行が懸念される。工程（１）−（ｂ）における攪拌時間は０．１〜１０時間が好ましく、０．３〜５時間がより好ましく、更に好ましくは０．３〜３時間である。０．１時間以下では完全に顔料へ誘導することが難しく、１０時間以上では式（１）で表されるアゾ化合物の分解が懸念される。
【００９９】
〔式（２）で表されるδ型結晶形態アゾ顔料の合成〕
以下に、式（２）で表されるδ型結晶形態アゾ顔料の合成に関して詳細に説明する。
【０１００】
式（２）で表されるδ型結晶形態アゾ顔料（以下、単に「アゾ顔料」又は「顔料」と称する場合がある）は、例えば下記式（２）−１で表されるヘテロ環アミンから誘導したジアゾニウム塩と、下記式（３）で表される化合物とをアゾカップリング反応させる方法により合成することができる。
【０１０１】
【化９】
0005856861.tif 000013
【０１０２】
ジアゾニウム塩の調製及びジアゾニウム塩と式（３）で表される化合物とのカップリング反応は、慣用法によって実施できる。
【０１０３】
さらに上述した互変異性及び／又は結晶多形の制御は、カップリング反応の際の製造条件あるいは結晶変換により制御することができる。
【０１０４】
〔結晶変換〕
結晶変換に用いることのできる溶媒としては、結晶変換をする際に結晶成長を抑制させる点から、結晶変換した後の式（２）で表されるアゾ顔料の溶解性が低い溶媒が好ましい。水、有機酸、無機酸、有機溶媒を用いることができるが、水および有機溶媒が好ましい。より好ましい溶媒としては、水、メタノール、エタノール、イソプロパノール、イソブタノール、エチレングリコール、ジエチレングリコール、ジエチレングリコールジエチルエーテル、ジエチレングリコールモノメチルエーテル、ジプロピレングリコール、酢酸、プロピオン酸、硫酸、またはそれらの混合溶媒が挙げられ、エチレングリコール、水、酢酸、硫酸、あるいはそれらの混合溶媒である場合が更に好ましく、エチレングリコールであることが最も好ましい。
【０１０５】
溶媒加熱処理に使用する溶媒の量は、式（２）で表されるアゾ顔料に対して１〜１００倍であることが好ましく、５〜５０倍であることがさらに好ましく、８〜３０倍であることがより好ましい。１倍以上であれば、攪拌性を確保できるため好ましい。また、１００倍以下であれば、生産性が高くなり、経済的なため好ましい。
【０１０６】
溶媒加熱処理における加熱攪拌の温度は、所望する顔料の一次粒子径の大きさによって異なるが、１５〜１５０℃が好ましく、２０〜１２０℃であることがより好ましく、２０〜１００℃がさらに好ましい。１５℃以上であれば、結晶変換が起こるために長時間を要することなく、効率的である。一方、１５０℃以下であれば、式（２）のアゾ顔料の一部が分解するのを抑制できるため好ましい。
【０１０７】
結晶変換のための撹拌時間は結晶変換が起こっていれば何分でも良いが、５〜１５００分が好ましく、１０〜６００分が更に好ましく、３０〜３００分がより好ましい。５分以上であれば、部分的に非晶質な箇所が残存するのを抑制できるため好ましい。一方、１５００分以下であれば、効率的であり好ましい。
【０１０８】
〔均一反応系〕
以下に、結晶変換工程に供する非晶質な式（２）で表されるアゾ化合物の製造方法に関して詳細に説明する。
結晶変換に用いる式（２）で表されるアゾ化合物の製造方法は、（２）−（ａ）ジアゾ化剤と式（２）−１で表されるアミノ化合物とを混合させる工程、（２）−（ｂ）前記工程（ａ）で得た反応生成物と式（３）で表されるカップリング成分とを混合することにより反応を行い、該反応により生成した下記式（２）で表されるアゾ化合物の少なくとも一部が溶解した溶液を得る工程、（２）−（ｃ）前記工程（ｂ）で得た溶液と、前記アゾ化合物に対する貧溶媒とを混合して、式（２）で表される非晶質なアゾ化合物を晶析させる工程、を含むことが好ましい。
【０１０９】
工程（２）−（ａ）について詳細を説明する。
工程（２）−（ａ）では、ジアゾ化剤とアミノ化合物とを混合させることで、アミノ化合物とジアゾ化剤との反応によりジアゾニウム化合物が誘導される。この反応は酸を含む媒質中で行うことが好ましい。本明細書では、このジアゾニウム化合物を含む液を「ジアゾニウム化合物調製液」と呼ぶ。アミノ化合物と酸とジアゾ化剤の混合の方法に特に限定はないが、アミノ化合物と酸の溶液中にジアゾ化剤を添加することが好ましい。工程（２）−（ａ）におけるジアゾ化剤とは、アミノ化合物をジアゾニウム化合物に誘導するために使用されるものであり、そのような作用を持つものであれば限定はされない。ジアゾ化剤として代表的なものには、亜硝酸エステル類（例えば亜硝酸イソペンチルが挙げられる）、亜硝酸塩（例えば亜硝酸ナトリウムや亜硝酸カリウムが挙げられる）、亜硝酸イソアミル、ニトロシル硫酸が挙げられ、更に好ましくは亜硝酸ナトリウム、亜硝酸カリウム、ニトロシル硫酸であり、その中でも、ジアゾニウム化合物を安定かつ効率的に調製できる観点から、ニトロシル硫酸が特に好ましい。
【０１１０】
工程（２）−（ａ）で使用する酸とは、式（２）−１で表されるアミノ化合物を完溶させないまでも、わずかでも溶解できる酸を意味し、好ましくはアミノ化合物を完溶させる酸である。酸には無機酸及び有機酸が使用でき、無機酸としては塩酸、リン酸、硫酸が挙げられ、好ましくはリン酸、硫酸であり、更に好ましくは硫酸である。有機酸には蟻酸、酢酸、プロピオン酸、メタンスルホン酸が挙げられ、好ましくは酢酸、プロピオン酸、メタンスルホン酸であり、更に好ましくは酢酸、プロピオン酸である。また、これらの酸は単独で用いても良いし、混合して用いても良い。混合酸としては、リン酸／酢酸、硫酸／酢酸、メタンスルホン酸／酢酸、酢酸／プロピオン酸が挙げられ、好ましくは、リン酸／酢酸、硫酸／酢酸、硫酸／酢酸／プロピオン酸、酢酸／プロピオン酸であり、その中でも、硫酸／酢酸、酢酸／プロピオン酸が特に好ましい。これら混合酸の質量比は１／（０．１〜２０）が好ましく、１／（０．５〜１０）がより好ましく、更に好ましくは１／（１〜１０）である。
【０１１１】
工程（２）−（ａ）における、アミノ化合物に対する酸の添加量は質量比で１〜１００倍であり、より好ましくは２〜５０倍であり、３〜２５倍が更に好ましい。質量比が１倍以上であると、攪拌性が良化し、より確実にジアゾニウム化合物を誘導できる。一方、質量比が１００倍以下になると生産性が向上に経済的となる。
また、工程（２）−（ａ）における、アミノ化合物に対するジアゾ化剤の添加量は、モル比で１．０〜２０倍であり、より好ましくは１．０〜１０倍であり、１．０〜５倍が更に好ましい。ジアゾ化剤がアミノ化合物に対してモル比で１倍以上であることにより、ジアゾニウム化合物をより確実に誘導でき、２０倍以下であることにより、副反応によりジアゾニウム化合物が分解することを抑制できる。
【０１１２】
工程（２）−（ａ）のジアゾ化剤とアミノ化合物の混合では、５０℃以下で実施されることが好ましく、４０℃以下で実施されることがより好ましく、更に好ましくは３０℃以下で実施することが望ましい。５０℃以上におけるジアゾ液の調製ではジアゾ化剤の分解が懸念される。ジアゾニウム化合物へ誘導する攪拌時間は０．３〜１０時間が好ましく、０．５〜５時間がより好ましく、更に好ましくは１〜３時間である。上記攪拌時間が０．３時間以上であることにより、ジアゾニウム化合物に完全に誘導しやすく、１０時間以下であることにより、ジアゾニウム化合物の分解が生じにくい。また、混合には通常の攪拌機が用いられ、特に限定はない。製造設備に依存することはあるが、好ましい攪拌の回転数は、３０〜３００ｒｐｍが好ましく、４０〜２００ｒｐｍがより好ましく、更に好ましくは５０〜２００ｒｐｍである。攪拌速度が回転数で３０ｒｐｍ以上であることにより、ジアゾニウム化合物調製液の攪拌効率が良好となるため、所望の反応の進行を確実に実施できる。
【０１１３】
工程（２）−（ａ）で混合することのできる溶媒は、誘導されるジアゾニウム化合物が分解を受けなければ特に限定はない。混合可能な溶媒として例えば、ヘキサン、ベンゼン、トルエン等の炭化水素系溶媒、ジエチルエーテル、テトラヒドロフラン等のエーテル系溶媒、アセトン、メチルエチルケトン等のケトン系溶媒、ジメチルホルムアミド、ジメチルアセトアミド、ピロリドン、Ｎ−メチル−２−ピロリドン等のアミド系溶媒、他ジメチルスルホキシド、スルホラン、アセトニトリル、水が挙げられる。
【０１１４】
工程（２）−（ａ）におけるジアゾニウム化合物調製液の好ましいｐＨは、７以下が好ましく、５以下がより好ましく、３以下が更に好ましい。工程（２）−（ａ）におけるジアゾニウム化合物調製液のｐＨが７以上になると、誘導されるジアゾニウム化合物の分解が懸念される。
【０１１５】
次に、工程（２）−（ｂ）について詳細を説明する。
工程（２）−（ｂ）は、前記工程（２）−（ａ）で得た反応生成物とカップリング成分とを混合することにより反応を行い、該反応により生成した式（２）で表されるアゾ化合物の少なくとも一部が溶解した溶液を得る工程である。
本明細書では、このアゾ化合物の少なくとも一部が溶解した溶液を「アゾ化合物溶解液」と呼ぶ。
【０１１６】
アゾ化合物溶解液の調製方法としては、
（ｉ）工程（２）−（ａ）で得た反応生成物とカップリング成分とを混合することによりカップリング反応を行い、反応の結果、析出した式（２）で表されるアゾ顔料を、溶剤に溶解させて得る方法、及び、
（ｉｉ）上記カップリング反応によって得られる式（２）で表される化合物の少なくとも一部が反応液に溶解するように、該カップリング反応を実施し、その反応液を、そのまま、アゾ化合物溶解液とする方法、又は、このようにして得られたアゾ化合物溶解液を下記に詳述する工程（２）−（ｃ）に適用することにより得られた（晶析された）アゾ顔料を、更に溶剤に溶解させて得る方法、が挙げられる。
【０１１７】
上記形態（ｉ）及び（ｉｉ）のいずれにおいても、工程（２）−（ａ）で得たジアゾニウム化合物調製液とカップリング成分との混合の方法に特に制限はないが、該カップリング成分を溶媒に一部または全部溶解させて添加すること、あるいは溶媒を用いずに固体で添加することが好ましく、工程（ａ）で得たジアゾニウム化合物調製液の中に、カップリング成分の溶液を添加すること、あるいは工程（ａ）で得たジアゾニウム化合物調製液の中に、カップリング成分を固体で添加することが更に好ましい。
【０１１８】
また、工程（２）−（ｂ）におけるカップリング成分に対する前記工程（２）−（ａ）で得たジアゾニウム化合物調製液中のジアゾニウム化合物の量は、カップリング成分のカップリング位に対し０．８〜３当量が好ましく、より好ましくはカップリング位に対し０．９〜２当量であり、更に好ましくはカップリング位に対し０．９５〜１．５当量である。０．８当量以上であることにより、未反応のカップリング位をもつカップリング成分の残存を抑制でき、また、３当量以下であることにより、未反応のジアゾニウム化合物の残存を抑制できるため、より経済的である。
【０１１９】
なお、上記形態（ｉｉ）においては、工程（２）−（ｂ）において一般式（２）で表されるアゾ化合物の少なくとも一部が溶解しているため、カップリング反応がよりスムーズに進行してより高純度のアゾ化合物を製造することができる。この理由は以下のように推測される。前記式（３）はカップリング位が２個以上あるため、例えば１個のカップリング位のみが反応した反応中間体を経由する。この反応中間体が反応系で析出してしまうと、２個目以降のカップリング反応の反応速度が遅くなる。一方、ジアゾニウム化合物は不安定であるため、長時間経過すると分解が起こる懸念がある。したがって、カップリング反応は早く進行させてやることが重要であり、工程（２）−（ｂ）において析出物を生成させない上記形態（ｉｉ）の製造方法は、結果として、高純度の顔料を製造するのに、より好適である。
【０１２０】
工程（２）−（ｂ）においては溶媒を使用せずにカップリング成分を添加しても良いが、溶媒と混合して添加しても良いが、溶媒を使用せずに添加することが好ましい。工程（２）−（ｂ）においてカップリング成分に溶媒を使用する場合、特に限定はされないが、上記形態（ｉｉ）となるように、すなわち、反応後に生成した前記一般式（２）で表されるアゾ化合物の少なくとも一部が溶解した溶液が得られるような溶媒であることが好ましい。
【０１２１】
上記形態（ｉ）の場合、すなわち、顔料を析出させる場合、溶媒の例としては、水、有機酸、無機酸、有機溶媒を用いることができるが、特に水、有機溶媒が好ましく、反応時に液体分離現象を起こさず、溶媒と均一な溶液を呈する溶媒が好ましい。例えば、水、メタノール、エタノール、プロパノール、イソプロパノール、ブタノール、ｔ−ブチルアルコール、アミルアルコール等のアルコール性有機溶媒、アセトン、メチルエチルケトン等のケトン系有機溶媒、エチレングリコール、ジエチレングリコール、トリエチレングリコール、プロピレングリコール、ジプロピレングリコール、１，３−プロパンジオール等のジオール系有機溶媒、エチレングリコールモノメチルエーテル、エチレングリコールモノエチルエーテル、エチレングリコールジエチルエーテル等のエーテル系有機溶媒、テトラヒドロフラン、ジオキサン、アセトニトリル等が挙げられる、これらの溶媒は２種類以上の混合液であってもよい。
【０１２２】
好ましくは、極性パラメータ（ＥＴ）の値が４０以上の有機溶媒である。なかでも溶媒分子中に水酸基を２個以上有するグリコール系の溶媒、あるいは炭素原子数が３個以下のアルコール系溶媒、総炭素数５以下のケトン系溶媒、好ましくは炭素原子数が２以下のアルコール溶媒（例えば、メタノール、エチレングリコール）、総炭素数４以下のケトン系溶媒（例えばアセトン、メチルエチルケトン）が好ましい。またこれらの混合溶媒も含まれる。
【０１２３】
また、上記形態（ｉｉ）の場合、すなわち、式（２）で表される化合物の少なくとも一部が反応液に溶解するようにカップリング反応を行う場合、溶媒の例としては、水、メタノール、イソプロパノール、エチレングリコール等のアルコール系溶媒、アセトン、メチルエチルケトン等のケトン系溶媒、酢酸、プロピオン酸、メタンスルホン酸等の有機酸溶媒、硫酸、塩酸、リン酸等の無機酸溶媒、ジメチルホルムアミド、ジメチルアセトアミド、ピロリドン、Ｎ−メチル−２−ピロリドン等のアミド系溶媒、他ジメチルスルホキシド、スルホラン、アセトニトリル、が挙げられる。中でも、好ましくは、アセトン、メチルエチルケトン等のケトン系溶媒、酢酸、プロピオン酸、メタンスルホン酸等の有機酸溶媒、硫酸、塩酸、リン酸等の無機酸溶媒であり、更に好ましくは、有機酸又は無機酸の酸性溶媒であり、最も好ましくは、酢酸、メタンスルホン酸、リン酸、硫酸である。また、上記で示した溶媒の混合溶媒も好適である。
特に上記形態（ｉｉ）の場合、工程（２）−（ｂ）においては、カップリング成分を酸性溶媒に溶解又は懸濁させた酸性溶液と、工程（２）−（ａ）で得た反応生成物とを混合する、あるいはカップリング成分を、溶媒を使用せずに、工程（ａ）で得た反応生成物に添加するのが好ましい。とりわけ、酸性溶媒は、酢酸及び硫酸の少なくとも一方を含む溶媒であることが好ましい。
【０１２４】
上記形態（ｉ）及び（ｉｉ）のいずれにおいても、カップリング成分に対する好ましい溶媒の添加量は、質量比で０．５〜２００倍が好ましく、１〜１００倍がより好ましく、１〜５０倍が更に好ましい。カップリング成分に対する好ましい溶媒量の添加量として、質量比で０．５倍以下ではカップリング成分と溶媒の製造機における攪拌が困難になり、所望の反応が進行しない。また、２００倍以上では不経済となる。
【０１２５】
アゾ化合物溶解液の調製方法が、上記形態（ｉ）である場合、あるいは、上記形態（ｉｉ）であって、かつ、式（２）で表される化合物の少なくとも一部が溶解されたカップリング反応液を工程（２）−（ｃ）に適用して得られるアゾ顔料を、更に溶剤に溶解させてアゾ化合物溶解液を調製する場合において、得られたアゾ顔料を溶解するための溶剤としては、アゾ顔料の少なくとも一部を溶解できれば特に限定されないが、上記形態（ｉｉ）において好ましいとして前掲した溶媒の例を同様に挙げることができる。
【０１２６】
上記形態（ｉ）、（ｉｉ）のいずれの工程をとるにせよ、工程（２）−（ｂ）において最終的に得られるアゾ化合物溶解液としては、酸性溶液であることが好ましく、とりわけ、酢酸及び硫酸の少なくとも一方を含む溶液であることが好ましい。
【０１２７】
工程（２）−（ｂ）において得られるアゾ化合物溶解液としては、工程（２）−（ｂ）によって生成したアゾ化合物の全量（アゾ化合物溶解液に溶解している式（２）で表されるアゾ化合物と、アゾ化合物溶解液から析出した式（２）で表されるアゾ顔料との総和）に対する、アゾ化合物溶解液に溶解している式（２）で表されるアゾ化合物の割合が５０質量％以上であることが好ましく、７５質量％以上であることが好ましく、９０質量％以上であることが好ましく、１００質量％（工程（ｂ）によって生成したアゾ化合物が反応液に完全に溶解している状態）であることが最も好ましく、これにより、顔料の粒子径をより低下できる傾向となる。
【０１２８】
工程（２）−（ｂ）における工程（２）−（ａ）のジアゾニウム化合物調製液とカップリング成分の混合温度は５０℃以下で実施されることが好ましく、３０℃以下で実施されることがより好ましく、更に好ましくは２５℃以下で実施することが望ましい。５０℃以上では工程（２）−（ａ）で誘導されたジアゾニウム化合物、並びに生成した式（２）で表されるアゾ化合物の分解が懸念される。また、混合には通常の攪拌機が用いられ、特に限定はない。製造設備に依存することはあるが、好ましい攪拌の回転数は、３０〜３００ｒｐｍが好ましく、４０〜２００ｒｐｍがより好ましく、更に好ましくは５０〜２００ｒｐｍである。攪拌速度が回転数で３０ｒｐｍ以下となると混合液の攪拌効率が悪くなり所望の反応の進行が懸念される。工程（ｂ）における攪拌時間は０．１〜１０時間が好ましく、０．３〜５時間がより好ましく、更に好ましくは０．３〜３時間である。０．１時間以下では完全に顔料へ誘導することが難しく、１０時間以上では式（２）で表されるアゾ化合物の分解が懸念される。
【０１２９】
次に本発明に係わる工程（１）−（ｃ）及び工程（２）−（ｃ）について詳細を説明する。
工程（１）−（ｃ）及び工程（２）−（ｃ）は、前記工程（１）−（ｂ）又は（２）−（ｂ）で得たアゾ化合物溶解液を、該アゾ化合物の溶解性が低い貧溶媒と混合して、顔料を晶析させる工程である。工程（１）−（ｂ）又は（２）−（ｂ）で得たアゾ化合物溶解液と貧溶媒との混合の方法に特に制限はないが、工程（ｂ）で得たアゾ化合物溶解液を貧溶媒の中に添加することが好ましく、その際に貧溶媒が攪拌された状態であることが好ましい。
攪拌速度は１００〜１００００ｒｐｍとすることが好ましく、１５０〜８０００ｒｐｍとすることがより好ましく、２００〜６０００ｒｐｍとすることが特に好ましい。添加にはポンプ等を用いることもできる。このとき、液中添加でも液外添加でもよいが、液中添加がより好ましい。さらに供給管を介してポンプで液中に連続供給することが好ましい。
【０１３０】
貧溶媒は特に限定されないが、アゾ化合物の溶解度が１ｇ／Ｌ以下であることが好ましく、０．１ｇ／Ｌ以下であることがより好ましい。この溶解度は酸又はアルカリの存在下で溶解された場合の溶解度であってもよい。工程（１）−（ｂ）又は（２）−（ｂ）で得たアゾ化合物溶解液と貧溶媒の相溶性もしくは均一混合性は、該アゾ化合物の良溶媒の貧溶媒に対する溶解量が３０質量％以上であることが好ましく、５０質量％であることがより好ましい。本明細書において、溶解度は２５℃における溶解度を指す。
【０１３１】
貧溶媒としては、例えば、水、塩酸、アンモニア水、水酸化ナトリウム水溶液等の水性溶媒、メタノール、エタノール、イソプロピルアルコール、１−メトキシ−２−プロパノール等のアルコール系溶媒、エチレングリコール、ジエチレングリコール等のグリコール系溶媒、アセトン、メチルエチルケトン、メチルイソブチルケトン、シクロヘキサノン等のケトン化合物溶媒、ジエチルエーテル、テトラヒドロフラン等のエーテル系溶媒、ヘキサン、ベンゼン、トルエン等の炭化水素系溶媒、アセトニトリル等のニトリル系溶媒、ジクロロメタン、トリクロロエチレン等のハロゲン系溶媒、酢酸エチル、乳酸エチル、２−（１−メトキシ）プロピルアセテート等のエステル系溶媒等が挙げられ、好ましくは、水、塩酸、アンモニア水、水酸化ナトリウム水溶液等の水性溶媒、メタノール、エタノール、イソプロピルアルコール、１−メトキシ−２−プロパノール等のアルコール系溶媒、エチレングリコール、ジエチレングリコール等のグリコール系溶媒、アセトン、メチルエチルケトン、メチルイソブチルケトン、シクロヘキサノン等のケトン化合物溶媒であり、さらに好ましくは、水、アンモニア水等の水性溶媒、炭素数１〜３のアルコール溶媒、炭素数１〜６のグリコール系溶媒である。また、上記で示した溶媒の混合溶媒も好適である。最も好ましくは、水及び炭素数１〜３のアルコール、炭素数１〜６のグリコールからなる群から選択される１種以上の溶媒である。
【０１３２】
工程（１）−（ｂ）又は（２）−（ｂ）で得たアゾ化合物溶解液と貧溶媒との混合比は体積比で１／５０〜２／３が好ましく、１／４０〜１／２がより好ましく、１／２０〜１／２が特に好ましい。体積比で２／３より大きいと、顔料の晶析が不十分となるため反応収率が下がり、体積比が１／２０より小さいと生産性が悪くなり不経済となる。
【０１３３】
工程（１）−（ｂ）で得たアゾ化合物溶解液と貧溶媒との混合温度には特に制限はないが、−１０〜５０℃で実施されることが好ましく、−５〜３０℃で実施されることがより好ましく、−５〜１５℃で実施されることが最も好ましい。
【０１３４】
工程（２）−（ｂ）で得たアゾ化合物溶解液と貧溶媒との混合温度には特に制限はないが、−１０〜５０℃で実施されることが好ましく、−５〜３０℃で実施されることがより好ましく、−５〜１５℃で実施されることが特に好ましく、１０〜２５℃で実施されることが最も好ましい。
【０１３５】
工程（１）−（ｂ）又は（２）−（ｂ）で得たアゾ化合物溶解液と貧溶媒との混合にあたり、レイノルズ数を調節することにより、析出生成させる有機ナノ粒子の粒子径を制御することができる。ここでレイノルズ数は流体の流れの状態を表す無次元数であり次式で表される。
【０１３６】
数式（１）：Ｒｅ＝ρＵＬ／μ
【０１３７】
（数式（１）中、Ｒｅはレイノルズ数を表し、ρは工程（１）−（ｂ）又は（２）−（ｂ）で得たアゾ化合物溶解液の密度［ｋｇ／ｍ３］を表し、Ｕはアゾ化合物溶解液と貧溶媒とが出会うときの相対速度［ｍ／ｓ］を表し、Ｌはアゾ化合物溶解液と貧溶媒が出会う部分の流路もしくは供給口の等価直径［ｍ］を表し、μはアゾ化合物溶解液の粘性係数［Ｐａ・ｓ］を表す。）
【０１３８】
等価直径Ｌとは、任意断面形状の配管の開口径や流路に対し等価な円管を想定するとき、その等価円管の直径をいう。等価直径Ｌは、配管の断面積をＡ、配管のぬれぶち長さ（周長）又は流路の外周をｐとすると下記数式（２）で表される。
【０１３９】
数式（２）：Ｌ＝４Ａ／ｐ
【０１４０】
アゾ化合物溶解液と貧溶媒とが出会うときの相対速度Ｕは、両者が出会う部分の面に対して垂直方向の相対速度で定義される。すなわち、例えば静止している貧溶媒中にアゾ化合物溶解液を注入して混合する場合は、供給口から注入する速度が相対速度Ｕに等しくなる。相対速度Ｕの値は特に制限されないが、例えば、０．５〜１００ｍ／ｓとすることが好ましく、１．０〜５０ｍ／ｓとすることがより好ましい。
【０１４１】
アゾ化合物溶解液の密度ρは、選択される材料の種類により定められる値であるが、例えば、０．８〜２．０ｋｇ／ｍ３であることが実際的である。また、アゾ化合物溶解液の粘性係数μについても用いられる材料や環境温度等により定められる値であるが、例えば、０．５〜１００ｍＰａ・ｓであることが好ましく、１．０〜５０．０ｍＰａ・ｓであることがより好ましい。
【０１４２】
レイノルズ数の値は、小さいほど層流を形成しやすく、大きいほど乱流を形成しやすい。例えば、レイノルズ数を６０以上で調節して顔料ナノ粒子の粒子径を制御して得ることができ、１００以上とすることが好ましく、１５０以上とすることがより好ましい。レイノルズ数に特に上限はないが、例えば、１０００００以下の範囲で調節して制御することで所望の平均粒子径を持つ顔料粒子を制御して得ることができる。このとき、上記の範囲内においては、通常レイノルズ数を高めることで、より粒径の小さな顔料粒子を制御して得ることができる。
【０１４３】
〔均一反応液から粒子形成させる場合の粒子径〕
上記の方法を用いることにより得られる顔料粒子の平均粒子径は、１ｎｍ〜１μｍであることが好ましく、５〜５００ｎｍであることがより好ましく、１０〜２００ｎｍであることがさらに好ましく、１０〜１００ｎｍであることが特に好ましい。
【０１４４】
上記の顔料粒子の好ましい平均粒子径は、（１）工程（１）−（ｃ）及び工程（２）−（ｃ）における温度、（２）貧溶媒に対するアゾ化合物の溶解度、及び、（３）攪拌速度（あるいは、レイノルズ数）を、適宜、調整することによって、達成される。
【０１４５】
本発明のアゾ顔料の製造方法においては、上記工程（１）−（ａ）〜（ｃ）及び工程（２）−（ａ）〜（ｃ）によって得られる生成物は通常の有機合成反応の後処理方法に従って処理した後、精製してあるいは精製せずに供することができる。
すなわち、例えば、反応系から遊離したものを精製せずに、あるいは再結晶、造塩等にて精製する操作を単独、あるいは組み合わせて行ない、供することができる。
【０１４６】
また、反応終了後、反応溶媒を留去して、あるいは留去せずに水、又は氷にあけ、中和してあるいは中和せずに、遊離したものをあるいは有機溶媒／水溶液にて抽出したものを、精製せずにあるいは再結晶、晶析、造塩等にて精製する操作を単独に又は組み合わせて行なった後、供することもできる。
【０１４７】
次に、本発明の製造方法により得られる顔料粒子、すなわち、以上の方法により得られた式（１）及び式（２）で表されるアゾ顔料について述べる。
【０１４８】
〔全ての方法を通じての粒子径〕
本発明の製造方法により得られる式（１）及び式（２）で表されるアゾ顔料粒子の体積平均粒子径は、０．０１〜１０μｍであることが好ましく、更に０．０１〜３μｍであることがより好ましく、０．０２〜０．５μｍであることがより好ましい。中でも、０．０２〜０．２μｍであることが特に好ましく、０．０２〜０．１５μｍであることが最も好ましい。
【０１４９】
なお、顔料粒子の体積平均粒子径とは、顔料そのものの粒子径、又は色材に分散剤等の添加物が付着している場合には、添加物が付着した粒子径をいう。本発明において、顔料粒子の体積平均粒子径の測定装置には、ナノトラックＵＰＡ粒度分析計（ＵＰＡ−ＥＸ１５０；日機装社製）を用いることができる。その測定は、顔料分散物３ｍｌを測定セルに入れ、所定の測定方法に従って行うことができる。なお、測定時に入力するパラメーターとしては、粘度にはインク粘度を、分散粒子の密度には顔料の密度を用いる。
【０１５０】
本発明の方法で製造された式（１）及び式（２）で表されるアゾ顔料は、必要に応じて後処理を行ってもよい。この後処理の方法としては、例えば、ソルベントソルトミリング、ソルトミリング、ドライミリング、ソルベントミリング、アシッドペースティング等の摩砕処理、溶媒加熱処理などによる顔料粒子制御工程、樹脂、界面活性剤及び分散剤等による表面処理工程が挙げられる。
【０１５１】
ソルベントソルトミリングやソルトミリングに代表される後処理を行うことにより、一次粒子径を小さくすることができる。そのため、顔料粒子をより好ましい形態とするためには、ソルベントソルトミリング、ソルトミリングまたはドライミリングを行うことが、分散性の観点で好ましい。
【０１５２】
〔ソルベントソルトミリング〕
ソルベントソルトミリングとしては、例えば、粗アゾ顔料と、無機塩と、それを溶解しない有機溶剤とを混練機に仕込み、その中で混練磨砕を行うことが挙げられる。上記無機塩としては、水溶性無機塩が好適に使用でき、例えば塩化ナトリウム、塩化カリウム、硫酸ナトリウム等の無機塩を用いることが好ましい。また、平均粒子径０．５〜５０μｍの無機塩を用いることがより好ましい。
当該無機塩の使用量は、粗アゾ顔料に対して３〜２０質量倍とするのが好ましく、５〜１５質量倍とするのがより好ましい。有機溶剤としては、水溶性有機溶剤が好適に使用でき、混練時の温度上昇により溶剤が蒸発し易い状態になるため、安全性の点から高沸点溶剤が好ましい。
【０１５３】
このような有機溶剤としては、例えばジエチレングリコール、グリセリン、エチレングリコール、プロピレングリコール、液体ポリエチレングルコール、液体ポリプロピレングリコール、２−（メトキシメトキシ）エタノール、２−ブトキシエタノール、２ー（イソペンチルオキシ）エタノール、２−（ヘキシルオキシ）エタノール、ジエチレングリコールモノメチルエーテル、ジエチレングリコールモノエチルエーテル、ジエチレングリコールモノブチルエーテル、トリエチレングリコール、トリエチレングリコールモノメチルエーテル、１−メトキシ−２−プロパノール、１−エトキシ−２−プロパノール、ジプロピレングリコール、ジプロピレングリコールモノメチルエーテル、ジプロピレングリコールモノメチルエーテル、ジプロピレングリコール又はこれらの混合物が挙げられる。当該水溶性有機溶剤の使用量は、粗アゾ顔料に対して０．１〜５質量倍が好ましい。混練温度は、２０〜１３０℃が好ましく、４０〜１１０℃が特に好ましい。混練機としては、例えばニーダーやミックスマーラー等が使用できる。
【０１５４】
〔分散剤〕
本発明において分散剤は低分子および高分子、さらに水溶性および水不溶性の中から任意で選択できるが、印画物の画質の観点から、高分子が好ましい。さらに、水系で分散を行うので、分散性、分散物安定性の観点から、水溶性であることが好ましい。本発明において分散剤は、水溶性高分子であることが特に好ましい。
また、本発明において「分散剤」は、架橋剤で架橋化された状態のものも意味する。本発明の顔料分散物では、この分散剤が顔料に吸着されたものが望ましい。
【０１５５】
分散剤は分子中に、電荷反発による効果があるため、分散物の保存安定性の観点から１以上、好ましくは１０以上のカルボキシ基を持つことが好ましい。架橋剤が２つのエポキシ基をもつときは、架橋反応によりエポキシ基とカルボキシ基が架橋するために、カルボキシ基が減るので、ポリマーは１０以上のカルボキシ基を持つことが好ましい。
ポリマー中にあるカルボキシ基は酸（−ＣＯＯＨ）の形でも、塩の形でもよい。塩としては、例えば、金属イオン、アンモニウム、置換アンモニウム、４級アンモニウムまたはピリジニウム塩などが挙げられる。好ましくは、金属イオン、アンモニウムであり、さらに好ましくはカリウムイオン、ナトリウムイオンである。
【０１５６】
本発明の高分子分散剤はポリウレタン、ポリエステル、ポリビニルを含み、より好ましくはポリウレタン、ポリエステル、ポリビニルであり、最も好ましくはポリビニル（ビニルポリマー）である。本発明では２種類以上のポリマーを組み合わせてもよい。
ポリマーへのカルボキシ基の導入は少なくとも１つのカルボキシ基を含むモノマーの共重合によって得られる。好ましいポリビニルには、モノマーとしてイタコン酸、マレイン酸、フマール酸、クロトン酸、メタクリル酸、アクリル酸、β−カルボキシエチルアクリレートを用いるが、好ましくはメタクリル酸、アクリル酸、β−カルボキシエチルアクリレートを用いる。
【０１５７】
ポリマー中のカルボキシル基は、まず、架橋剤中の架橋性基と架橋する作用をもつ。架橋性基としては酸無水物、エポキシ基が挙げられ、エポキシ基が特に望ましい。反応性が高いので、温和な条件で架橋することができるからである。更に、未反応カルボキシル基は最終微粒子分散物の沈降及び凝集に対する安定性に有効である。カルボキシル基は極性溶媒特に水溶媒中で安定性基として有効である。カルボキシル基が顔料分散物中で安定性に寄与する唯一の基である場合、全てのカルボキシ基が架橋剤と架橋してしまうと、分散物の安定性が著しく低下する。そのため、架橋反応が完結した後に未反応カルボキシル基が残るように、エポキシ基に対してカルボキシル基のモル過剰とすることが好ましく、エポキシ基に対してカルボキシル基をモル比で３０：１〜１．１：１、より好ましくは２５：１〜１．１：１、特に好ましくは２０：１〜２：１とすることが望ましい。
ポリマーは他の安定性基を持っていてもよい。安定性基の選択及びその量は溶媒の性質に大きく依存する。安定性基は実際、親水性（例えば、極性溶媒）であるか、疎水性（例えば、無極性溶媒）であるかに依存する。
好ましいポリマー分散剤は親水性モノマー、疎水性モノマーの両方から得られる。
【０１５８】
親水性モノマーはイオン性基または非イオン性基である親水性を含むモノマーである。イオン性基はカチオンでもよいが、好ましくはアニオンである。カチオン性基も、またアニオン性基も分散剤に両性的安定性（ａｍｐｈｏｔｅｒｉｃｓｔａｂｉｌｉｓａｔｉｏｎ）を与える。好ましいアニオン性基はフェノキシ、スルホン酸、硫酸、ホスホン酸、ポリ燐酸、燐酸の基（塩でもよい）である。好ましいカチオン性基は４級アンモニウム、ベンズアルコニウム、グアニジン、ビグアニジン、及びピリジニウムである。これらは水酸化物、硫酸塩、硝酸塩、塩化物、臭化物、沃化物及び弗化物のような塩の形でもよい。好ましい非イオン性基はグルコキシド、糖類、ピロリドン、アクリルアミド、及び特にヒドロキシル基及びポリ（アルキレンオキシド）基であり、より好ましくはポリ（エチレンオキシド）基またはポリ（プロピレンオキシド）基であり、特に−（ＣＨ２ＣＨ２Ｏ）ｎＨまたは−（ＣＨ２ＣＨ２Ｏ）ｎＣ１−４−アルキルである。ここで、ｎは３〜２００（好ましくは４〜２０）を表す。これ以降、例えばＣ１−４−の表現は  “炭素数１〜４の”を表す。ポリマーは非イオン性基のみを、ポリマー全体で複数の非イオン性基を、また非イオン性基を含む１以上のポリマー鎖を含んでいてもよい。ヒドロキシル基はポリビニルアルコール、ポリヒドロキシル機能のアクリリックス及びセルロースを用いて挿入される。エチレンオキシ基はポリエチレンオキシドのようなポリマー鎖を用いて挿入される。
疎水性モノマーは疎水性基を含むモノマーである。疎水性基を有する代表的なものは３以下で好ましくは０の親水性基を持つ、炭化水素類、フルオロカーボン類、ポリＣ３−４アルキレンオキシ類及びアルキルシロキサン類である。疎水性基は、好ましくはＣ３−５０鎖であり、また疎水性モノマー中にプロピレンオキシドを側鎖または直鎖に有し得る。
ポリマーは、ホモポリマーでもよいが、好ましくは共重合体（コポリマー）である。ポリマーはランダムポリマー（統計上短いブロックまたはセグメント）を含むが、好ましくは、グラフトポリマー（長いブロックまたはセグメント）を含む。また、ポリマーは交互（ａｌｔｅｒｎａｔｉｎｇ）ポリマーでもよい。ポリマーは分岐していてもよいが、好ましくは直鎖である。ポリマーは２以上のセグメント（例えば、ブロック及びグラフト、コポリマー）を持っていてもよいが好ましくはランダムである。
ポリマーが２以上のセグメントを持つ場合の態様では、少なくとも１つのセグメントは疎水性であり、少なくとも１つのセグメントは互いに関連性の親水性であることが好ましい。疎水性及び親水性セグメントをつくる好ましい方法はそれぞれ疎水性及び親水性モノマーの共重合による。ポリマーが少なくとも１つの疎水性セグメント及び少なくとも１つの親水性セグメントもつ場合、カルボキシル基は疎水性セグメントにあっても、また親水性セグメントにあっても、また両方のセグメントにあってもよい。
【０１５９】
ビニルポリマー（ポリビニル）はどのような適切な手段によって製造されてもよい。ビニルポリマーの好ましい製造方法は、特に（メタ）アクリレートとビニルナフタレン（特にスチレンモノマー）のようなビニルモノマーを用いるフリーラジカル重合である。適切なフリーラジカル重合は懸濁重合、溶液重合、分散重合、乳化重合に限定されないが、好ましくは溶液重合である。
ビニルポリマーは（メタ）アクリレートモノマーを用いる場合が好ましい。
ビニルポリマーは好ましくは共重合体（コポリマー）である。
疎水性モノマー及び親水性モノマーから導かれるコポリビニル分散剤は好ましくは実質的にセグメントをもたない。例えば、コポリビニルポリマーはセグメント長が非常に短いか存在しないようなフリーラジカル重合によって製造される。かかる場合はしばしば「ランダム」重合と呼ばれる。セグメントをもつコポリビニルポリマーはリビング重合、特に原子団転移（ｇｒｏｕｐ  ｔｒａｎｓｆｅｒ）重合、原子転移（ａｔｏｍ  ｔｒａｎｓｆｅｒ）重合、マクロモノマー（ｍａｃｒｏｍｏｎｏｍｅｒ）重合、グラフト重合、アニオンまたはカチオン重合のような重合方法によって製造される。好適な親水性ビニルモノマーは非イオン性及びイオン性モノマーである。好ましい非イオン性モノマーは糖類、グルコース、アミド、ピロリドンであり、特にヒドロキシ基及びエトキシ基をもつものである。好ましい非イオン性モノマーの例としては、ヒドロキシ  エチルアクリレート、ヒドロキシ  エチルメタアクリレート、ビニルピロリドン、エトキシ化された（メタ）アクリレート及び（メタ）アクリルアミドが挙げられる。好適なイオン性ビニルモノマーはカチオン性であってもよいが、好ましくはアニオン性である。
好ましいアニオン性ビニルモノマーはカルボキシ基および／または燐酸基および／またはスルホン酸基（これらの酸はフリーでも塩でもよい）を含むものである。好ましい例として、（メタ）アクリル酸、スチレンスルホン酸、ビニルベンジルスルホン酸、ビニルスルホン酸、（メタ）アクリロイルオキシアルキルスルホン酸（例えば、アクリロイルオキシメチルスルホン酸、アクリロイルオキシエチルスルホン酸、アクリロイルオキシプロピルスルホン酸、アクリロイルオキシブチルスルホン酸、メタクリロイルオキシメチルスルホン酸、メタクリロイルオキシエチルスルホン酸、メタクリロイルオキシプロピルスルホン酸、メタクリロイルオキシブチルスルホン酸）、２−アクリルアミド−２−アルキルアルカンスルホン酸（例えば、２−アクリルアミド−２−メチルエタンスルホン酸、２−アクリルアミド−２−メチルプロパンスルホン酸、２−アクリルアミド−２−メチルブタンスルホン酸）、２−メタクリルアミド−２−アルキルアルカンスルホン酸（例えば、２−メタクリルアミド−２−メチルエタンスルホン酸、２−メタクリルアミド−２−メチルプロパンスルホン酸、２−メタクリルアミド−２−メチルブタンスルホン酸）、モノ−（アクリロイルオキシアルキル）燐酸塩（例えば、モノ−（アクリロイルオキシエチル）燐酸塩、モノ−（３−アクリロイルオキシプロピル）燐酸塩）、モノ−（メタクリロイルオキシアルキル）燐酸塩（例えば、モノ−（メタクリロイルオキシエチル）燐酸塩、モノ−（３−メタクリロイルオキシプロピル）燐酸塩）が挙げられる。
好ましいカチオンビニルモノマーは４級アミン、ピリジン、グアニジン及びビグアニジン基を含むものである。
好ましい疎水性ビニルモノマーは親水性基を持たない。好ましい疎水性ビニルモノマーとしてはＣ１−２０−ヒドロカルビル（メタ）アクリレート、ブタジエン、スチレン及びビニルナフタレンが挙げられ、Ｃ１−２０−ヒドロカルビル（メタ）アクリレート（例、メチル（メタ）アクリレート、ブチル（メタ）アクリレート、オクチル（メタ）アクリレート、２−エチルヘキシル（メタ）アクリレート、イソボルニルアクリレート、ラウリルアクリレート、ステアリルアクリレート、ベンジル（メタ）アクリレート、フェノキシエチル（メタ）アクリレート）が好ましく、メチルメタクリレート、ベンジルメタクリレート、２−エチルヘキシルメタクリレート、フェノキシエチルメタクリレートが特に好ましい。これらのヒドロカルビル基は分岐でもよいが、好ましくは直鎖である。
【０１６０】
少なくとも１つのカルボキシル基を持つポリエステルはジオールモノマーと過剰量のジカルボン酸モノマーとの反応によっても生成される。カルボキシル基はカルボキシル基を持つジオールとジカルボン酸モノマーとの共重合によっても導入できる。
ポリエステルはジカルボン酸とジオールとのエステル化で製造されるのが典型的なものである。
【０１６１】
カルボキシル基を有するポリエステルは、例えば、カルボキシル基含有化合物と水酸基含有化合物とを、カルボキシル基が残存するように、溶融法、溶剤法などの公知の方法によって脱水縮合反応を行うことにより製造することができる。
【０１６２】
ポリエステルは、一塩基酸、多塩基酸の如きカルボキシル基を有する化合物と、ジオール、ポリオールの如き水酸基を有する化合物とを適宜選択して脱水縮合させて得られるもの等が挙げられ、さらに、油脂類または脂肪酸類を使用したものがアルキッド樹脂となる。
【０１６３】
本発明で使用するポリエステルが有するカルボキシル基は、主に、ポリエステルを構成する二塩基酸以上の多塩基酸に由来する未反応のカルボキシル基である。
【０１６４】
多塩基酸としては、例えば、アジピン酸、（無水）コハク酸、セバシン酸、ダイマー酸、（無水）マレイン酸、（無水）フタル酸、イソフタル酸、テレフタル酸、テトラヒドロ（無水）フタル酸、ヘキサヒドロ（無水）フタル酸、ヘキサヒドロテレフタル酸、２，６−ナフタレンジカルボン酸、（無水）トリメリット酸、（無水）ピロメリット酸などが挙げられる。
【０１６５】
多塩基酸以外に使用可能なカルボキシル基を有する化合物としては、例えば、テレフタル酸ジメチルの如き酸の低級アルキルエステル類；安息香酸、ｐ−ターシャリブチル安息香酸、ロジン、水添ロジンの如き一塩基酸類；脂肪酸および油脂類；分子末端に１個又は２個のカルボキシル基を有するマクロモノマー類；５−ソジウムスルフォイソフタル酸およびそのジメチルエステル類などが挙げられる。
【０１６６】
水酸基を有する化合物としては、例えば、エチレングリコール、ネオペンチルグリコール、プロピレングリコール、ジエチレングリコール、ジプロピレングリコール、２−メチル−１，３−プロパンジオール、２，２−ジエチル−１，３−プロパンジオール、１，４−ブタンジオール、１，３−プロパンジオール、１，６−ヘキサンジオール、１，４−シクロヘキサンジメタノール、１，５−ペンタンジオール、ビスフェノールＡのアルキレンオキサイド付加物、水添ビスフェノールＡ、水添ビスフェノールＡのアルキレンオキサイド付加物、ポリエチレングリコール、ポリプロピレングリコール、ポリテトラメチレングリコールの如きジオール類；グリセリン、トリメチロールプロパン、トリメチロールエタン、ジグリセリン、ペンタエリスリトール、トリスヒドロキシエチルイソシアヌレートの如きポリオール類；「カージュラＥ−１０」（シェル化学工業株式会社製の合成脂肪酸のグリシジルエステル）などのモノグリシジル化合物類、分子片末端に水酸基を２個有するマクロモノマー類などが挙げられる。
【０１６７】
また、ポリエステルを合成する際に、ひまし油、１２−ヒドロキシステアリン酸などの水酸基含有脂肪酸または油脂類；ジメチロールプロピオン酸、ｐ−ヒドロキシ安息香酸、ε−カプロラクトンの如きカルボキシル基と水酸基とを有する化合物なども使用できる。
【０１６８】
さらに、二塩基酸の一部をジイソシアネート化合物に代えることもできる。
【０１６９】
また、カルボキシル基を有するポリエステルは、水酸基を有するポリエステルに、無水マレイン酸、無水フタル酸、テトラヒドロ無水フタル酸、ヘキサヒドロ無水フタル酸、無水トリメリット酸などの無水酸を付加反応せしめる方法によっても製造することができる。
【０１７０】
水酸基とカルボキシル基とを有するポリエステルは、例えば、ポリエステル樹脂の脱水縮合反応において、公知の方法に従って、水酸基とカルボキシル基とが残存するように反応させることによって容易に製造することができる。
【０１７１】
第３級アミノ基とカルボキシル基とを有するポリエステルは、例えば、トリエタノールアミン、Ｎ−メチルジエタノールアミン、Ｎ，Ｎ−ジメチルエタノールアミン等の第３級アミノ基と水酸基とを有する化合物を、ポリエステル樹脂を製造する際のアルコール成分として使用することによって容易に製造することができる。
【０１７２】
ラジカル重合性不飽和基とカルボキシル基を有するポリエステルは、例えば、［１］水酸基とカルボキシル基とを有するポリエステルに、２−メタクリロイルオキシエチルイソシアネートなどのイソシアネート基を有するラジカル重合性不飽和基含有モノマー類、あるいは、無水マレイン酸などのラジカル重合性不飽和基を有する無水酸を付加反応せしめる方法、［２］カルボキシル基を有するポリエステル樹脂に、エポキシ基を有する重合性モノマー類を付加反応せしめる方法、［３］酸成分として無水マレイン酸などのラジカル重合性不飽和基含有モノマーを使用してポリエステル樹脂を合成する方法、等によって容易に製造することができる。
【０１７３】
ポリウレタンはポリオール成分（例えば、ジ−イソシアネート）とポリオール成分（例えば、ジオール）との縮合反応で好ましく製造される。
カルボキシル基を有するポリウレタンは、例えば、カルボキシル基を導入する成分としてのジメチロールプロピオン酸の如きカルボキシル基と水酸基とを有する化合物を含有するポリオール成分と、ポリイソシアネート成分とを反応させることによって、容易に製造することができる。
【０１７４】
ポリオール成分としては、ポリエステルの製造方法において掲げたジオール成分のほか、必要に応じて、３官能以上のポリオール化合物を使用することもできる。
【０１７５】
ポリイソシアネート成分としては、例えば、２，４−トリレンジイソシアネート、２，６−トリレンジイソシアネート、４，４’−ジフェニルメタンジイソシアネート、ヘキサメチレンジイソシアネート、フェニレンジイソシアネート、１，５−ナフタレンジイソシアネート、メタキシリレンジイソシアネート、イソホロンジイソシアネート、水添トリレンジイソシアネート、水添４，４’−ジフェニルメタンジイソシアネート、水添メタキシリレンジイソシアネート、粗製４，４’−ジフェニルメタンジイソシアネートの如きジイソシアネート化合物のほか、ポリメチレンポリフェニルイソシアネートの如きポリイソシアネート化合物も使用できる。
【０１７６】
ポリウレタンの製造は、常法に従えばよい。例えば、イソシアネート基と反応しない不活性な有機溶剤溶液中で、室温又は４０〜１００℃程度の温度で付加反応を行うのが好ましい。その際、ジブチル錫ジラウレート等の公知の触媒を使用しても良い。
【０１７７】
ポリウレタンを製造する際の反応系には、ジアミン、ポリアミン、Ｎ−メチルジエタノールアミンの如きＮ−アルキルジアルカノールアミン；ジヒドラジド化合物などの公知の鎖伸長剤も使用できる。
【０１７８】
水酸基とカルボキシル基とを有するポリウレタンは、例えば、ポリウレタンを製造する際に、イソシアネート基よりも水酸基が多くなる割合で反応させることにより容易に製造することができる。あるいは、カルボキシル基と末端イソシアネート基とを有するポリイソシアネートに、１分子中に水酸基を２個以上有する化合物を付加反応させることによっても容易に製造することができる。
【０１７９】
第３級アミノ基とカルボキシル基とを有するポリウレタンは、例えば、ポリオール成分の一部としてＮ−メチルジエタノールアミンなどのＮ−アルキルジアルカノールアミンを使用することにより容易に製造することができる。
【０１８０】
ブロック化イソシアネート基とカルボキシル基とを有するポリウレタンは、例えば、カルボキシル基と末端イソシアネート基とを有するポリイソシアネートに、公知のブロック剤を付加反応させることによって容易に製造することができる。
【０１８１】
エポキシ基とカルボキシル基とを有するポリウレタンは、例えば、カルボキシル基と末端イソシアネート基とを有するポリイソシアネートに、水酸基とエポキシ基とを有する化合物を付加反応させることによって容易に製造することができる。
【０１８２】
水酸基とエポキシ基とを有する化合物としては、例えば、グリシドール、グリセリンジグリシジルエーテル、トリメチロールプロパンジグリシジルエーテル、ビスフェノールＡのジグリシジルエーテル等が挙げられる。
【０１８３】
ラジカル重合性不飽和基を、酸性基としてカルボキシル基を有するポリウレタンは、例えば、末端イソシアネート基を有するポリイソシアネートに、前述した如き水酸基を有する重合性モノマー類、及びグリセロールモノ（メタ）アクリレート、トリメチロールプロパンジ（メタ）アクリレート、ペンタエリスリトールトリアクリレートなどの水酸基とラジカル重合性不飽和基とを有する化合物を付加反応せしめる方法等によって容易に製造することができる。
【０１８４】
加水分解性アルコキシシラン基を、酸性基としてカルボキシル基を有するポリウレタンは、例えば、末端イソシアネート基を有するポリイソシアネートに、γ−メルカプトプロピルトリメトキシシラン、γ−メルカプトプロピルメチルジメトキシシラン、γ−アミノプロピルトリメトキシシラン、γ−アミノプロピルトリエトキシシランの如きイソシアネート基と反応しうる活性水素を有するシランカップリング剤を付加反応させる方法等により容易に製造することができる。
【０１８５】
ポリマーは微粒子分散物を製造する過程で用いる液体媒体に合うようにまた微粒子分散物に用いられる最終組成物（例えば、インク）中の液体展色剤（ベヒクル）に合うように選ばれる。例えば、微粒子分散物が水性のインクジェット記録用インクに用いられる場合には、好ましくはポリマーは親水性である。
〔分子量〕
分散剤の重量平均分子量は１００００以上２０００００以下が好ましく、さらに１５０００以上１５００００以下であることが好ましく、中でも２００００以上１０００００以下であることがより好ましい。１００００以上では印画物の画質が優れ好ましい一方、２０００００以下では、粘度が高くなるのを抑制でき、さらに貯蔵安定性がの低下を防ぎ、好ましい。
【０１８６】
〔Ｄ／Ｐ値〕
分散剤の含有量は、顔料１００質量部に対して２０〜１００質量部の範囲であることが好ましく、より好ましくは２５〜９０質量部の範囲であり、さらに好ましくは３０〜７０質量部の範囲である。また、分散剤は、単独で用いても、複数のものを組み合わせて用いてもよい。
分散剤の含有量が２０質量部以下の場合、分散剤の量が顔料に対して不十分になり、貯蔵安定性が不十分になる。一方、１００質量部以上の場合、粘度が高くなり、さらに貯蔵安定性が低下するため不適である。
前記顔料分散物中の着色剤の含有量をＰ、分散剤の含有量をＤとし、含有量Ｄと含有量Ｐとの比をＤ／Ｐ値としたときに、Ｄ／Ｐ値が０．１５以上１．０以下であることが好ましく、０．１６以上０．８以下であることがより好ましく、０．１７以上０．７以下であることが更に好ましい。。
【０１８７】
〔酸価〕
分散剤は架橋剤と架橋するために十分な酸価をもつ必要があり、少なくとも５０ｍｇＫＯＨ／ｇ以上の酸価をもつものが好ましい。分散剤が水溶性高分子分散剤であり、該水溶性高分子分散剤が少なくとも１つのカルボキシ基を有し、少なくとも５０ｍｇＫＯＨ／ｇ以上の酸価を有することがより好ましい。
全ての態様において、上記の酸価は好ましくは７０〜２００ｍｇＫＯＨ／ｇであり、より好ましくは７０〜１６０ｍｇＫＯＨ／ｇである。係る酸価をもつ分散剤は改良された保存安定性を与える。
また、５０ｍｇＫＯＨ／ｇより低いと、水系溶媒への溶解性が低いため不適である。
【０１８８】
〔溶解性〕
分散剤は水不溶性、水溶性のどちらでも良いが、水への溶解性として、１ｇ／１００ｍＬ以上であることが好ましく、さらに好ましくは、３ｇ／１００ｍＬ以上であり、特に好ましくは５ｇ／１００ｍＬ以上である。
１ｇ／（１００ｍ）Ｌ以下では、水への溶解性が低いために、顔料粒子に吸着しにくくなり、分散性が低下する場合がある。
【０１８９】
〔架橋〕
前記水系分散物が、架橋剤により架橋されていることが好ましい。
本発明のより好ましい形態は、分散剤は架橋する前に顔料表面に吸着し、相対的に安定な分散物が形成され、そしてこの分散工程に引き続き、架橋剤を用いて架橋する工程を実施することによりより高度な保存安定性を有し、印画物の画質に優れる分散物が得られる。
少なくとも５０ｍｇ／ＫＯＨ以上の酸価をもつ分散剤を用いる場合には、架橋剤はオリゴマー分散基を持っていても、持たなくてもよい。「オリゴマー」という言葉は分子量に上限はないし、また繰り返し単位の上限もない意味で用いる。１以上のオリゴマー分散基を持つ架橋剤は生じた微粒子分散物の安定性を増加させる。この増加された安定性はインクジェット記録に用いる液体展色剤（ビヒクル）において特に有用である。それは５０ｍｇ／ＫＯＨ以下の酸価をもつ分散剤では分散が困難であるからである。
【０１９０】
オリゴマー分散基は好ましくはポリアルキレンオキシドであり、より好ましくはポリＣ２−４−アルキレンオキシドであり、特に好ましくはポリエチレンオキシドである。ポリアルキレンオキシドは生じた微粒子分散物の安定性を改良する。ポリアルキレンオキシドは好ましくは３〜２００、より好ましくは５〜５０、特に好ましくは５〜２０のアルキレンオキシド繰り返し単位を有する。
【０１９１】
架橋剤は２つ以上のエポキシ基を持つことが好ましい。少なくとも２つのエポキシ基を持つ好ましい架橋剤はエピクロロヒドリン誘導体である。２つ以上のエポキシ基を持ち、オリゴマー分散基を持たない架橋剤はエチレングリコールジグリシジルエーテル、レゾルシノールジグリシジルエーテル、ネオペンチルグリコールジグリシジルエーテル、１，６−ヘキサンジオールジグリシジルエーテル、ハロゲン化されたビスフェノールＡジグリシジルエーテル、トリメチロールプロパンポリグリシジルエーテル、ポリグリセロールポリグリシジルエーテル、グリセロールポリグリシジルエーテル、ペンタエリスリトールポリグリシジルエーテル、ジグリセロールポリグリシジルエーテル、ソルビトールポリグリシジルエーテル、及びポリブタジエンジグリシジルエーテルである。２つのエポキシ基を持ち、かつ１以上のオリゴマー分散基をもつ好ましい架橋剤はジエチレングリコールジグリシジルエーテル、ポリエチレングリコールジグリシジルエーテル、またはジプロピレングリコールジグリシジルエーテルである。
また、無水フタル酸、無水コハク酸等の酸無水物も架橋剤として用いることができる。
【０１９２】
〔温度、ｐＨ〕
本発明では架橋反応は１００℃以下、ｐＨ６以上で行うことが好ましい。更に好ましい架橋反応は３０℃〜９０℃、より好ましくは４０℃〜８５℃である。
架橋反応の好ましいｐＨは７〜１０であり、より好ましくは８〜９．５である。
カルボキシ基とエポキシ基の間の架橋反応を１００℃以下、ｐＨ６以上で行うことが好ましい。
【０１９３】
架橋反応は水系で行うため、１００℃以下が好ましい。逆に、低温では架橋反応の進行が遅くなるため、好ましくなく、３０℃以上が好ましく、４０℃以上がさらに好ましい。
【０１９４】
ｐＨが１０以上では、架橋反応で熱を加えるとポリマーが加水分解してしまう可能性がある。一方、ｐＨが６以下では、顔料分散物が凝集を起こしやすくなり不安定になってしまうので、好ましくない。
【０１９５】
〔膜精製〕
膜精製には逆浸透膜（ＮＦ膜）、限外ろ過膜（ＵＦ膜）を使用することができ、加圧してもしなくても良いが、加圧する場合の方が、精製に要する時間が短くなり、効率的である。ＵＦ膜としては、分画分子量１００００以上１５００００以下が好ましく、２００００以上１０００００以下がより好ましい。１００００以下では精製するための時間が長くなってしまうため、非効率である。一方、２０００００以上では、分散剤が流出してしまう可能性があるため、好ましくない。
【０１９６】
本発明では下記（ａ）〜（ｄ）の成分を混合して、架橋反応を行うことを特徴とする水系顔料分散物の製造方法が好ましい。
（ａ）３０〜９９．７部、好ましくは５０〜９０部の水
（ｂ）０．１〜５０部、好ましくは１〜３０部の式（１）又は式（２）で表される顔料
（ｃ）０．１〜４０部、好ましくは１〜３０部のビニルポリマー
（ｄ）０．００００１〜１０部、好ましくは０．０００１〜５部の架橋剤
上記で、「部」は質量を表し、顔料分散物の総重量を１００質量部とした際に（ａ）＋（ｂ）＋（ｃ）＋（ｄ）の和は１００質量部以下である。
また（ｂ）／（ｃ）＝の比は１０／２〜１／１が好ましく、（ｃ）／（ｄ）の比は１００／１〜５／１が好ましい。好ましくは上記の方法において、アゾ顔料、水、ビニルポリマーは同時でも、またどのような順でも混合してもよい。それから残りの成分が上記混合物に加えられる。さらに膜精製を行うことが好ましい。
【０１９７】
混合し、分散を行う際には、例えば、ボールミル、ロールミル、サンドグラインダミル、グラベルミル、高圧ホモジナイザー、高速撹拌型分散機等を用いることができる。
本発明で使用する顔料は、その平均一次粒子径が０．０１μｍ以上２０μｍ以下であることが好ましく、０．０１μｍ以上５μｍ以下であることが更に好ましく、０．０２μｍ以上０．５μｍ以下であることがより好ましい。中でも、０．０２μｍ以上０．２μｍ以下が特に好ましく、０．０３μｍ以上０．１５μｍ以下が最も好ましい。
【０１９８】
本発明の顔料分散物は、顔料を吸着した樹脂の平均粒子径（Ｍｖ）が２０〜２５０ｎｍの範囲であることが好ましく、４０〜１００ｎｍの範囲であることが更に好ましい。２０ｎｍより小さいと、粒子が小さいために印画物に白抜けができてしまうため、好ましくない。２５０ｎｍより大きいと、ノズルに詰まり、吐出不良となる可能性があり、さらに粒子の比表面積が小さくなるために濃度が出にくくなるために好ましくない。
【０１９９】
［着色組成物］
本発明の着色組成物は、上記した本発明のアゾ顔料、その塩、水和物又は溶媒和物を少なくとも１種含有する。本発明の着色組成物は、媒体を含有させることができるが、媒体として溶媒を用いた場合は特にインクジェット記録用インクとして好適である。本発明の着色組成物は、媒体として、親油性媒体や水性媒体を用いて、それらの中に、本発明の顔料を分散させることによって作製することができる。好ましくは、水性媒体を用いる場合である。本発明の着色組成物には、媒体を除いたインク用組成物も含まれる。本発明の着色組成物は、必要に応じてその他の添加剤を、本発明の効果を害しない範囲内において含有しうる。その他の添加剤としては、例えば、乾燥防止剤（湿潤剤）、褪色防止剤、乳化安定剤、浸透促進剤、紫外線吸収剤、防腐剤、防黴剤、ｐＨ調整剤、表面張力調整剤、消泡剤、粘度調整剤、分散剤、分散安定剤、防錆剤、キレート剤等の公知の添加剤（特開２００３−３０６６２３号公報に記載）が挙げられる。これらの各種添加剤は、水溶性インクの場合にはインク液に直接添加する。油溶性インクの場合には、アゾ顔料分散物の調製後分散物に添加するのが一般的であるが、調製時に油相又は水相に添加してもよい。
【０２００】
本発明で得られる顔料分散物を用いた水性着色液としては、例えば、自動車、塗装鋼板、建材、缶等の水性塗料、繊維を染色する捺染剤、グラビアインキ、フレキソインキ等の水性インキ、水性ボールペン、万年筆、水性サインペン、水性マーカー等の筆記具用インキ、バブルジェット（登録商標）方式、サーマルジェット方式、ピエゾ方式等のオンデマンドタイプのインクジェットプリンター用の水性記録液、液晶テレビ、ラップトップ型のパソコン等に使用されるカラーフィルタ用の分散液等が挙げられるが、これらの用途に限定されるものではない。
【０２０１】
上記水性着色液は、本発明によって得られる顔料分散物、塗膜形成性樹脂、その硬化剤、各種助剤、有機溶剤、水、塩基性物質、各種顔料等がその用途に応じて便宜選択混合して、調製される。
【０２０２】
本発明によって得られる顔料分散物の水性着色液中での含有割合は、顔料換算で５０質量％以下が好ましく、０．１〜４０質量％の範囲が特に好ましい。顔料の割合が５０質量％を越えると、水性着色液中の粘度が高くなり、被塗物を着色することができなくなる傾向にある。
【０２０３】
塗膜形成性樹脂としては、例えば、にかわ、ゼラチン、カゼイン、アルブミン、アラビアゴム、フィッシュグリューなどの天然タンパク質やアルギン酸、メチルセルロース、カルボキシメチルセルロース、ポリエチレンオキシド、ヒドロキシエチルセルロース、ポリビニルアルコール、ポリアクリルアミド、芳香族アミド、ポリアクリル酸、ポリビニルエーテル、ポリビニルピロリドン、アクリル、ポリエステル、アルキド、ウレタン、アミド樹脂、メラミン樹脂、エーテル樹脂、フッ素樹脂、スチレンアクリル樹脂、スチレンマレイン酸樹脂等の合成高分子、感光性樹脂、熱硬化性樹脂、紫外線硬化樹脂、電子線硬化樹脂等の一般的なものが挙げられるが、特にこれらに限定されない。また、これらは水性着色液の用途によって、選択され使用される。
【０２０４】
これらの塗膜形成性樹脂の水性着色液中の割合は、０〜５０質量％の範囲が好ましい。用途によって、顔料分散物に使用されている樹脂が塗膜にするための樹脂として作用したり、塗膜化用の樹脂を必要としない用途、例えば記録液等の用途があり、水性着色液中に必ずしも塗膜形成性樹脂を必要とはしない。
【０２０５】
塗膜形成性樹脂の硬化剤としては、例えば、メラミン樹脂、ベンゾグアナミン樹脂、尿素樹脂等のアミノ樹脂、トリメチロールフェノール、その縮合物等のフェノール樹脂、テトラメチレンジイソシアネート（ＴＤＩ）、ジフェニルメタンジイソシアネート（ＭＤＩ）、ヘキサメチレンジイソシアネート（ＨＤＩ）、ナフタレンジイソシアネート（ＮＤＩ）、イソホロンジイソシアネート（ＩＰＤＩ）、キシリレンジイソシアネート（ＸＤＩ）、それらの変性イソシアネートやブロックドイソシアネート等のポリイソシアネート、脂肪族アミン、芳香族アミン、Ｎ−メチルピペラジン、トリエタノールアミン、モルホリン、ジアルキルアミノエタノール、ベンジルジメチルアミン等のアミン類、ポリカルボン酸、無水フタル酸、無水マレイン酸、無水ヘキサヒドロフタル酸、無水ピロメリット酸、無水ベンゾフェノンテトラカルボン酸、エチレングリコールビストリメリテート等の酸無水物、ビスフェノールＡ型エポキシ樹脂、フェノール系エポキシ樹脂、グリシジルメタクリレート共重合体、カルボン酸のグリシジルエステル樹脂、脂環式エポキシ等のエポキシ化合物、ポリエーテルポリオール、ポリブタジエングリコール、ポリカプロラクトンポリオール、トリスヒドロキシエチルイソシアネート（ＴＨＥＩＣ）等のアルコール類、ペルオキシドによるラジカル硬化あるいはＵＶ硬化や電子線硬化に用いる不飽和基含有化合物としてのポリビニル化合物、ポリアリル化合物、グリコールやポリオールとアクリル酸又はメタクリル酸の反応物等のビニル化合物等が挙げられる。
【０２０６】
硬化剤は、用途や適性により適宜選択され使用されるが、使用されないこともある。硬化剤の使用割合は、塗膜形成性樹脂１００質量％に対して、０〜５０質量％の範囲が好ましく、０〜４０質量％の範囲が特に好ましい。
【０２０７】
有機溶剤としては、例えば、メチルアルコール、エチルアルコール、ｎ−ブチルアルコール、イソブチルアルコール、ｔｅｒｔ−ブチルアルコール、ｎ−プロピルアルコール、イソプロピルアルコール等のアルコール類；ジメチルホルムアルデヒド、ジメチルアセトアミド等のアミド類；アセトン、メチルエチルケトン等のケトン類；テトラヒドロフラン、ジオキサン、エチレングリコールメチルエーテル、エチレングリコールエチルエーテル、ジエチレングリコールメチルエーテル、ジエチレングリコールエチルエーテル、トリエチレングリコールモノメチルエーテル、トリエチレングリコールモノエチルエーテル等のエーテル類；エチレングリコール、プロピレングリコール、ブチレングリコール、トリエチレングリコール、１，２，６−ヘキサントリオール、チオジグリコール、ジエチレングリコール、ポリエチレングリコール、ポリプロピレングリコール、グリセリン等の多価アルコール類；Ｎ−メチル−ピロリドン、１，３−ジメチル−２−イミダゾリジノン等が挙げられる。これらの水溶性有機溶剤の中でも、多価アルコール類とエーテル類が好ましい。
【０２０８】
有機溶剤の水性着色液中の含有割合は、５０質量％以下が好ましく、０〜３０質量％の範囲が特に好ましい。特に、水性着色液の性能が劣ることがなければ、環境問題から全く含まないものが好ましいのは言うまでもない。
【０２０９】
必要に応じて使用される助剤としては、分散湿潤剤、皮張り防止剤、紫外線吸収剤、酸化防止剤、防腐剤、防かび剤、ｐＨ調製剤、粘度調製剤、キレート剤、界面活性剤等の各種助材や安定剤が挙げられるが、これらに限定されない。塩基性物質としては、例えば、水酸化ナトリウム、水酸化カリウム等の無機化合物；エタノールアミン、ジエタノールアミン、トリエタノールアミン、Ｎ−メチルエタノールアミン、Ｎ−エチルジエタノールアミン、２−アミノ−２−メチルプロパノール、２−エチル−２−アミノ−１，３−プロパンジオール、２−（アミノエチル）エタノールアミン、トリス（ヒドロキシメチル）アミノメタン、アンモニア、ピペリジン、モルフォリン等の有機アミン化合物が挙げられるが、これらに限定されるものではない。
【０２１０】
これらの水性着色液に本発明の顔料分散物を分散させる分散機としては、ディスパーのような簡単な公知の分散機で十分であるが、これらに限定されるものではない。
【０２１１】
水性着色液を製造する方法としては、上記顔料分散物、塗膜形成性樹脂、その効果剤、各種助剤、有機溶剤、水、各種顔料組成物等を添加攪拌混合するだけで製造できるが、高粘度の樹脂や有機溶剤を添加する場合は、顔料分散物を攪拌し、その中に、上記樹脂や効果剤、有機溶剤、各種助剤を順次添加する方法がより好ましい。
【０２１２】
また、本発明によって得られる顔料分散物を含有する水性着色液は、その用途に合わせて製造することができる。さらに、水性着色液に要求される貯蔵安定性、溶剤安定性や筆記具等のペン先でのノズルの詰まりを防止する親水性等の性能や、耐水性、耐候性、透明性や鮮明性等の諸適性に優れた塗膜の性能を提供できる。
【０２１３】
［インクジェット記録用インク］
本発明の前記顔料分散物が適用されるインクジェット記録用インク（組成物）は、顔料を吸着した樹脂の平均粒子径（Ｍｖ）が２０〜２５０ｎｍの範囲であることが好ましく、２０〜１００ｎｍの範囲であることが更に好ましい。顔料を吸着した樹脂の平均粒子径が２０ｎｍ以上であれば、分散安定性が向上するため良好な保存安定性や吐出安定性を得ることができ、さらに記録物の高いＯＤ値を確保することができる。また、顔料を吸着した樹脂の平均粒子径が２５０ｎｍ以下であれば、ノズル目詰まりを防止することができ、さらに顔料を吸着した樹脂の沈降も抑制することができる。
【０２１４】
インクジェット記録用インク組成物は、前記顔料分散物を用いて製造されるものであって、インク組成物全量に対する顔料の含有量が、２〜１５質量％の範囲であることを特徴とする。顔料含有量が２質量％であれば、記録物の高いＯＤ値を確保することができる。また、顔料含有量が１５質量％以下であれば、インクジェット適正物性値に合わせやすく、さらに良好な保存安定性や吐出安定性を確保することができる。
【０２１５】
また、インクジェット記録用インク組成物は、溶剤として、水以外に、有機溶剤を併用することもできる。このような有機溶剤としては、水と相溶性を有し、記録媒体へのインク組成物の浸透性及びノズル目詰まり性を向上させると共に、後述する浸透剤等のインク組成物中成分の溶解性を向上させるものが好ましく、例えば、エタノール、メタノール、ブタノール、プロパノール、イソプロパノール等の炭素数１〜４のアルキルアルコール類、エチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノ−ｎプロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｔ−ブチルエーテル、１−メチル−１−メトキシブタノール、プロピレングリコールモノメチルエーテル、プロピレングリコールモノエチルエーテル、プロピレングリコールモノ−ｎ−プロピルエーテル、ジプロピレングリコールモノ−ｉｓｏ−プロピルエーテル等のグリコールエーテル類、２−ピロリドン、ホルムアミド、アセトアミド、ジメチルスルホキシド、ソルビット、ソルビタン、アセチン、ジアセチン、トリアセチン、スルホラン等が挙げられ、これらの１種又は２種以上を、本発明のインク組成物中に好ましくは０〜１０質量％で用いることができる。
【０２１６】
インクジェット記録用インク組成物には、印字品質を向上させる点から、界面活性剤を含有させることが好ましい。界面活性剤としては、一般的に使用されるアニオン性界面活性剤、カチオン性界面活性剤、両性界面活性剤及びノニオン性界面活性剤から選択できるが、この中でもノニオン性界面活性剤が特に好ましい。ノニオン性界面活性剤の具体例としては、アセチレングリコール系界面活性剤、アセチレンアルコール系界面活性剤、ポリオキシエチレンアルキルエーテル、ポリオキシエチレンフェニルエーテル等が挙げられ、これらを用いることにより、イオン性の界面活性剤と比較して発泡の少ないインク組成物を得ることができる。さらにノニオン性界面活性剤の中でも、アセチレングリコール系界面活性剤が、発泡がほとんど無いインク組成物を得ることができ、インクジェット記録に用いる場合、特に好ましい。このようなアセチレングリコール系界面活性剤としては、例えば、２，４，７，９−テトラメチル−５−デシン−４，７−ジオール、３，６−ジメチル−４−オクチン−３，６−ジオール、３，５−ジメチル−１−ヘキシン−３−オール、またはこれらの物質それぞれにおける複数の水酸基それぞれにエチレンオキシ基若しくはプロピレンオキシ基を平均１〜３０個付加してなる物質等が挙げられる。また、アセチレングリコール系界面活性剤としては、市販品を用いることもでき、例えば、「オルフィンＥ１０１０」及び「オルフィンＳＴＧ」（以上、日信化学工業（株）製）等が挙げられる。これらの１種又は２種以上を用いることができる。アセチレングリコール系界面活性剤の含有量は、本発明のインク組成物中、好ましくは０．１〜３質量％であり、さらに好ましくは０．５〜１．５質量％である。
【０２１７】
インクジェット記録用インク組成物には、記録媒体への定着性をさらに向上させて、記録する画像の耐擦性を高めるために、浸透剤を含有させることが好ましい。このような浸透剤としては、ジエチレングリコールモノ−ｎ−ブチルエーテル、ジエチレングリコールモノ−ｔ−ブチルエーテル、トリエチレングリコールモノ−ｎ−ブチルエーテル、プロピレングリコールモノ−ｎ−ブチルエーテル、ジプロピレングリコールモノ−ｎ−ブチルエーテル等のグリコールエーテル類が好ましく、特に、ジエチレングリコールモノ−ｎ−ブチルエーテル、トリエチレングリコールモノ−ｎ−ブチルエーテル、ジプロピレングリコールモノ−ｎ−ブチルエーテルが優れた浸透性能と取り扱いが容易であるという点から好ましい。浸透剤の含有量は、インク組成物の浸透性及び速乾性を向上させて、インクの滲み発生を有効に防止できる点で、本発明のインク組成物中、好ましくは１〜２０質量％、さらに好ましくは２〜１０質量％である。
【０２１８】
インクジェット記録用インク組成物には、ノズル目詰まりを防止して信頼性をより高めるために、水溶性グリコール類を含有させることが好ましい。このような水溶性グリコール類としては、例えば、エチレングリコール、ジエチレングリコール、トリエチレングリコール、テトラエチレングリコール、プロピレングリコール、ジプロピレングリコール、トリプロピレングリコール、分子量２０００以下のポリエチエングリコール、１，３−プロピレングリコール、イソブチレングリコール、１，４−ブタンジオール、１，３−ブタンジオール、１，５−ペンタンジオール、１，２−ヘキサンジオール、１，６−ヘキサンジオール等の二価のアルコールや、グリセリン、メソエリスリトール、ペンタエリスリトール等の三価以上のアルコール等が挙げられ、これらの１種又は２種以上を用いることができる。水溶性グリコール類の含有量は、本発明のインク組成物中に好ましくは１〜３０質量％である。
【０２１９】
また、インクジェット記録用インク組成物には、前記水溶性グリコール類と同様に、ノズルの目詰まり防止のために、防黴剤や防腐剤を含有させることもできる。例えば、安息香酸ナトリウム、ペンタクロロフェノールナトリウム、２−ピリジンチオール−１−オキサイドナトリウム、ソルビン酸ナトリウム、デヒドロ酢酸ナトリウム、１，２−ジベンジソチアゾリン−３−オン（ＡＶＥＣＩＡ社のプロキセルＣＲＬ、プロキセルＢＤＮ、プロキセルＧＸＬ、プロキセルＸＬ−２、プロキセルＴＮ）等が挙げられ、これらの１種又は２種以上を、本発明のインク組成物中に好ましくは０．０１〜０．５質量％で用いることができる。
【０２２０】
インクジェット記録用インク組成物は、印字濃度の向上及び液安定性の観点から、そのｐＨを６〜１１とすることが好ましく、７〜１０とすることが更に好ましい。インク組成物のｐＨを前記範囲内とするためには、ｐＨ調整剤として、水酸化ナトリウム、水酸化カリウム、水酸化リチウム等の無機アルカリ類、アンモニア、トリエタノールアミン、エチルジエタノールアミン、ジエチルエタノールアミン、トリプロパノールアミン等の炭素数６〜１０の３級アミン類等を含有させることが好ましい。ｐＨ調整剤は、その１種又は２種以上を、本発明のインク組成物中に好ましくは０．０１〜２質量％で用いることができる。
【０２２１】
本発明のインクジェット記録方法は、インクを微細なノズルより液滴として吐出して、その液滴を記録媒体に付着させるいかなる方式も使用することができる。
【０２２２】
その幾つかを説明する。先ず静電吸引方式がある。この方式はノズルとノズルの前方に置いた加速電極の間に強電界を印可し、ノズルからインクを液滴状で連続的に噴射させ、インク滴が偏向電極間を飛翔する間に印刷情報信号を偏向電極に与えて記録する方式、あるいはインク滴を偏向することなく印刷情報信号に対応して噴射させる方式がある。
【０２２３】
第二の方式としては、小型ポンプでインク液に圧力を加え、ノズルを水晶振動子等で機械的に振動させることにより、強制的にインク滴を噴射させる方式である。噴射したインク滴は噴射と同時に帯電させ、インク滴が偏向電極間を飛翔する間に印刷情報信号を偏向電極に与えて記録する。
【０２２４】
第三の方式は圧電素子を用いる方式であり、インクに圧電素子で圧力と印刷情報信号を同時に加え、インク滴を噴射・記録させる方式である。
【０２２５】
第四の方式は熱エネルギーの作用によりインクを急激に体積膨張させる方式であり、インクを印刷情報信号に従って微小電極で加熱発泡させ、インク滴を噴射・記録させる方式である。
【０２２６】
以上のいずれの方式もインク組成物を用いたインクジェット記録方法に使用することができる。本発明のインクジェット記録用インク組成物を適用することにより、いずれのインクジェット記録方式であっても、優れた吐出安定性、ノズル目詰まり性を実現し得る。
【０２２７】
本発明の記録物は、少なくとも上記インク組成物を用いてインクジェット記録が行われて得られたものである。この記録物は、本発明のインク組成物を用いることにより、インクの、特にインク中の顔料の定着性が向上し、濃度、耐擦過性、及び光沢性に優れた文字や図形等の画像を形成することができる。
【実施例】
【０２２８】
以下、本発明を合成例、実施例、実施例に基づき更に詳細に説明するが、本発明はこれらの実施例に何ら限定されるものではない。なお、実施例中、「部」とは質量部を表す。
以下、実施例（１）−１０、（１）−１１、（１）−３０、（２）−１、（２）−２、（２）−４２は、参考例（１）−１０、（１）−１１、（１）−３０、（２）−１、（２）−２、（２）−４２と読み替えるものとする。
【０２２９】
〔合成例（１）−１〕
α型結晶形態を有する式（１）のアゾ顔料（１）−１は特開２０１０−１５９４０５記載の方法で合成した。得られたアゾ顔料（１）−１の一次粒子の長軸方向の長さは約０．２μｍであった。得られたアゾ顔料（１）−１のＣｕＫα特性Ｘ線回折図を図１に示す。
【０２３０】
〔合成例（１）−２〕
β型結晶形態を有する式（１）のアゾ顔料（１）−２は特開２０１０−１３８２３２記載の方法で合成した。得られたアゾ顔料（１）−２の一次粒子の長軸方向の長さは約１０μｍであった。得られたアゾ顔料（１）−２のＣｕＫα特性Ｘ線回折図を図２に示す。
【０２３１】
〔合成例（１）−３〕
γ型結晶形態を有する式（１）のアゾ顔料（１）−３は特開２０１１−１２７０４２号公報記載の方法で合成した。得られたアゾ顔料（１）−３の一次粒子の長軸方向の長さは約０．３μｍであった。得られたアゾ顔料（１）−３のＣｕＫα特性Ｘ線回折図を図３に示す。
【０２３２】
〔合成例（１）−４〕
合成例（１）−１で得られたアゾ顔料（１）−１をソルトミリングを行い、一次粒子の長軸方向の長さが０．０３μｍのアゾ顔料（１）−４を得た。得られたアゾ顔料（１）−４のＸ線回折の測定を上記の条件により行ったところ、ブラッグ角（２θ±０．２°）が７．２°、１３．４°、１５．０°及び２５．９°に特徴的なＸ線回折ピークを示した。得られたアゾ顔料（１）−４のＣｕＫα特性Ｘ線回折図を図４に示す。
【０２３３】
〔合成例（１）−５〕
合成例（１）−１で得られたアゾ顔料（１）−１をソルトミリングに供し、（１）−α型結晶形態である一次粒子の長軸方向の長さが０．０８μｍのアゾ顔料（１）−５、及び一次粒子の長軸方向の長さが０．１５μｍのアゾ顔料（１）−６を得た。
【０２３４】
（分散剤の合成）
〔合成例（１）−６〕
窒素雰囲気下、ジプロピレングリコール５８．７ｇを内温７０℃に昇温し、ここにメタクリル酸を１０．８ｇ、メタクリル酸ベンジルを３９．４ｇ、Ｖ−６０１を１．２ｇ、ジプロピレングリコールを５８．７ｇを混合した溶液を３時間かけて滴下した。同温度にてさらに１時間攪拌した後、Ｖ−６０１（重合開始剤：和光純薬社製）を０．６ｇ添加し、同温度にてさらに２時間攪拌した。同温度にて５０％水酸化カリウム水溶液を１１．３ｇ滴下した後、同温度で１時間攪拌した。室温にまで冷却し、メタクリル酸ベンジル（６６．７モル％）、メタクリル酸（３３．３モル％）の共重合体（Ｍｗ＝８３，０００、酸価１４０ｍｇＫＯＨ）のジプロピレングリコール溶液を得た。
【０２３５】
［合成例（１）−７］
合成例（１）−６のＶ−６０１の量を１．２ｇから２．５ｇに増量し、さらに温度を８６℃にし、同様の操作を行うことで、メタクリル酸ベンジル（６６．７モル％）、メタクリル酸（３３．３モル％）の共重合体（Ｍｗ＝２５，０００、酸価１２８ｍｇＫＯＨ）のジプロピレングリコール溶液を得た。
【０２３６】
［合成例（１）−８］
合成例（１）−６のメタクリル酸の量を９．０ｇ、メタクリル酸ベンジルの量を４３．３ｇにし、Ｖ−６０１の量を１．２ｇから２．５ｇに増量、さらに温度を８６℃にし、同様の操作を行うことで、メタクリル酸ベンジル（７０．２モル％）、メタクリル酸（２９．８モル％）の共重合体（Ｍｗ＝３１，０００、酸価１０６ｍｇＫＯＨ）のジプロピレングリコール溶液を得た。
【０２３７】
［合成例（１）−９］
合成例（１）−６のメタクリル酸の量を７．０ｇ、メタクリル酸ベンジルの量を４７．３ｇにし、Ｖ−６０１の量を１．２ｇから２．５ｇに増量、さらに温度を８６℃にし、同様の操作を行うことで、メタクリル酸ベンジル（７６．７モル％）、メタクリル酸（２３．３モル％）の共重合体（Ｍｗ＝３６，０００、酸価８１ｍｇＫＯＨ）のジプロピレングリコール溶液を得た。
【０２３８】
［合成例（１）−１０］
合成例（１）−６のＶ−６０１の量を１．２ｇから２．５ｇに増量し、同様の操作を行うことで、メタクリル酸ベンジル（６６．７モル％）、メタクリル酸（３３．３モル％）の共重合体（Ｍｗ＝４１，０００、酸価１３５ｍｇＫＯＨ）のジプロピレングリコール溶液を得た。
【０２３９】
［合成例（１）−１１］
合成例（１）−６のＶ−６０１の量を１．２ｇから１．７ｇに増量し、同様の操作を行うことで、メタクリル酸ベンジル（６６．７モル％）、メタクリル酸（３３．３モル％）の共重合体（Ｍｗ＝６１，０００、酸価１３６ｍｇＫＯＨ）のジプロピレングリコール溶液を得た。
【０２４０】
［合成例（１）−１２］
合成例（１）−６のメタクリル酸の量を１４．３ｇ、メタクリル酸ベンジルの量を３２．３ｇにし、同様の操作を行うことで、メタクリル酸ベンジル（５２．４モル％）、メタクリル酸（４７．６モル％）の共重合体（Ｍｗ＝８３，０００、酸価１９５ｍｇＫＯＨ）のジプロピレングリコール溶液を得た。
【０２４１】
［合成例（１）−１３］
合成例（１）−６のＶ−６０１の量を１．２ｇから０．８ｇに減量し、同様の操作を行うことで、メタクリル酸ベンジル（６６．７モル％）、メタクリル酸（３３．３モル％）の共重合体（Ｍｗ＝１５０，０００、酸価１４２ｍｇＫＯＨ）のジプロピレングリコール溶液を得た。
【０２４２】
［合成例（１）−１４］
合成例（１）−６のＶ−６０１の量を１．２ｇから３．５ｇに増量し、さらに温度を８６℃にし、同様の操作を行うことで、メタクリル酸ベンジル（６６．７モル％）、メタクリル酸（３３．３モル％）の共重合体（Ｍｗ＝１５，０００、酸価１２３ｍｇＫＯＨ）のジプロピレングリコール溶液を得た。
【０２４３】
［合成例（１）−１５］
合成例（１）−６のメタクリル酸の量を２１．５ｇ、メタクリル酸ベンジルの量を１７．８ｇ、Ｖ−６０１の量を１．２ｇから１．８ｇに増量し、同様の操作を行うことで、メタクリル酸ベンジル（２８．８モル％）、メタクリル酸（７１．２モル％）の共重合体（Ｍｗ＝５６，０００、酸価３４３ｍｇＫＯＨ）のジプロピレングリコール溶液を得た。
【０２４４】
［合成例（１）−１６］
合成例（１）−６のメタクリル酸の量を２．５ｇ、メタクリル酸ベンジルの量を５６．５ｇにし、同様の操作を行うことで、メタクリル酸ベンジル（９１．６モル％）、メタクリル酸（８．４モル％）の共重合体（Ｍｗ＝８３，０００、酸価２７ｍｇＫＯＨ）のジプロピレングリコール溶液を得た。
【０２４５】
［合成例（１）−１７］
窒素雰囲気下、ジプロピレングリコール４１．１ｇを内温７０℃に昇温し、ここにメタクリル酸を９．６ｇ、メタクリル酸メチルを１６．８ｇ、メタクリル酸２−エチルヘキシルを８．９ｇ、V-６０１を２．５ｇ、ジプロピレングリコールを４１．１ｇを混合した溶液を３時間かけて滴下した。他の操作は合成例（１）−６と同様に行うことで、メタクリル酸メチル（４７．８モル％）、メタクリル酸（３１．８モル％）、メタクリル酸２−エチルヘキシル（２０．４モル％）の共重合体（Ｍｗ＝８３，０００、酸価１５４ｍｇＫＯＨ）のジプロピレングリコール溶液を得た。
【０２４６】
〔実施例（１）−I〕
実施例（１）−１
粉体のアゾ顔料（１）−４、８０．０ｇに分散剤（メタクリル酸メチル（４７．８モル％）、メタクリル酸（３１．８モル％）、メタクリル酸２−エチルヘキシル（２０．４モル％）の共重合体のジプロピレングリコール溶液、Ｍｗ＝８３，０００、酸価１５４ｍｇＫＯＨ）６８．１ｇ（固形分含率３５．２％、固形分２４．０ｇ）、水２５１．８ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を再循環つきのネッチ（Ｎｅｔｚｃｈ）製ミニサー（ＭｉｎｉＣｅｒ）を用いて４２００ｒｐｍで１４時間分散し、水で洗浄して、顔料濃度１５．６重量％の粗顔料分散液（１）−１を４５７ｇ得た。
得られた粗顔料分散液（１）−１  ４５７ｇにデナコールＥＸ−３２１（ナガセケムテックス株式会社製）を０．９ｇ、６．１８％のホウ酸水溶液６．４ｇ、水２３０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度９．９％の顔料分散液（１）−１を５２０ｇ得た。粘度：２．９ｍＰａ・Ｓ。
【０２４７】
実施例（１）−２
粉体のアゾ顔料（１）−４、８０．０ｇに分散剤（メタクリル酸メチル（４７．８モル％）、メタクリル酸（３１．８モル％）、メタクリル酸２−エチルヘキシル（２０．４モル％）の共重合体のジプロピレングリコール溶液、Ｍｗ＝８３，０００、酸価１５４ｍｇＫＯＨ）６８．１ｇ（固形分含率３５．２％、固形分２４．０ｇ）、水２５１．８ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を再循環つきのネッチ（Ｎｅｔｚｃｈ）製ミニサー（ＭｉｎｉＣｅｒ）を用いて４２００ｒｐｍで１４時間分散し、水で洗浄して、顔料濃度１５．６重量％の粗顔料分散液（１）−２を４５７ｇ得た。
得られた粗顔料分散液（１）−２  ４５７ｇにデナコールＥＸ−３２１（ナガセケムテックス株式会社製）を０．４ｇ、６．１８％のホウ酸水溶液３．２ｇ、水２３０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度９．８％の顔料分散液（１）−２を５１０ｇ得た。粘度：２．９ｍＰａ・Ｓ。
【０２４８】
実施例（１）−３
粉体のアゾ顔料（１）−４、１６０．０ｇに分散剤（メタクリル酸メチル（４７．８モル％）、メタクリル酸（３１．８モル％）、メタクリル酸２−エチルヘキシル（２０．４モル％）の共重合体のジプロピレングリコール溶液、Ｍｗ＝２５，０００、酸価１３８ｍｇＫＯＨ）２６６．７ｇ（固形分含率３０％、固形分８０．０ｇ）、水３７３．４ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を再循環つきのネッチ（Ｎｅｔｚｃｈ）製ミニサー（ＭｉｎｉＣｅｒ）を用いて４２００ｒｐｍで７時間分散し、水で洗浄して、顔料濃度１５．５重量％の粗顔料分散液（１）−３を９５０ｇ得た。
得られた粗顔料分散液（１）−３  ４７５ｇにデナコールＥＸ−３２１（ナガセケムテックス株式会社製）を１．５ｇ、６．１８％のホウ酸水溶液１１．０ｇ、水２３０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度９．９％の顔料分散液（１）−３を６２０ｇ得た。粘度：１．７ｍＰａ・Ｓ。
【０２４９】
実施例（１）−４
粗顔料分散液（１）−３  ４７５ｇにデナコールＥＸ−３２１（ナガセケムテックス株式会社製）を０．８ｇ、６．１８％のホウ酸水溶液５．５ｇ、水２３０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度９．９％の顔料分散液（１）−４を６１０ｇ得た。粘度：２．０ｍＰａ・Ｓ。
【０２５０】
実施例（１）−５
粉体のアゾ顔料（１）−４、８０．０ｇに分散剤（メタクリル酸メチル（４７．８モル％）、メタクリル酸（３１．８モル％）、メタクリル酸２−エチルヘキシル（２０．４モル％）の共重合体のジプロピレングリコール溶液、Ｍｗ＝８３，０００、酸価１５４ｍｇＫＯＨ）２６６．７ｇ（固形分含率３５．２％、固形分４０．０ｇ）、水２０６．４ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を再循環つきのネッチ（Ｎｅｔｚｃｈ）製ミニサー（ＭｉｎｉＣｅｒ）を用いて４２００ｒｐｍで７時間分散し、水で洗浄して、顔料濃度８．７重量％の粗顔料分散液（１）−４を７７０ｇ得た。
得られた粗顔料分散液（１）−４、７７０ｇにデナコールＥＸ−３２１（ナガセケムテックス株式会社製）を０．７ｇ、６．１８％のホウ酸水溶液５．０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度９．０％の顔料分散液（１）−５を７１０ｇ得た。粘度：２．８ｍＰａ・Ｓ。
【０２５１】
実施例（１）−６
粉体のアゾ顔料（１）−４、８０．０ｇに分散剤（メタクリル酸メチル（４７．８モル％）、メタクリル酸（３１．８モル％）、メタクリル酸２−エチルヘキシル（２０．４モル％）の共重合体のジプロピレングリコール溶液、Ｍｗ＝２５，０００、酸価１３８ｍｇＫＯＨ）８５．８ｇ（固形分含率３０％、固形分２４．０ｇ）、水２３４．９ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を再循環つきのネッチ（Ｎｅｔｚｃｈ）製ミニサー（ＭｉｎｉＣｅｒ）を用いて４２００ｒｐｍで１２時間分散し、水で洗浄して、顔料濃度１４．５重量％の粗顔料分散液（１）−５を４６９ｇ得た。
得られた粗顔料分散液（１）−５、４６９ｇにデナコールＥＸ−３２１（ナガセケムテックス株式会社製）を０．９ｇ、６．１８％のホウ酸水溶液６．１ｇ、水１８０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度９．２％の顔料分散液（１）−６を５９０ｇ得た。粘度：１．６ｍＰａ・Ｓ。
【０２５２】
実施例（１）−７
粉体のアゾ顔料（１）−４、９０．０ｇに分散剤（メタクリル酸ベンジル（７０．２モル％）、メタクリル酸（２９．８モル％）の共重合体のジプロピレングリコール溶液、Ｍｗ＝３１，０００、酸価１０６ｍｇＫＯＨ）２２５．０ｇ（固形分含率２０．０％、固形分４５．０ｇ）、水９４．１ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を再循環つきのネッチ（Ｎｅｔｚｃｈ）製ミニサー（ＭｉｎｉＣｅｒ）を用いて４２００ｒｐｍで３時間分散し、水で洗浄して、顔料濃度１２．７重量％の粗顔料分散液（１）−６を５１８ｇ得た（平均体積粒子径Ｍｖ＝８８．３ｎｍ）。
得られた粗顔料分散液（１）−６  ５１８ｇにデナコールＥＸ−３２１（ナガセケムテックス株式会社製）を０．７ｇ、６．１８％のホウ酸水溶液４．９ｇ、水１４０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度９．９％の顔料分散液（１）−７を６２０ｇ得た。粘度：１．８ｍＰａ・Ｓ。
【０２５３】
実施例（１）−８
粉体のアゾ顔料（１）−４、１１０．０ｇに分散剤（メタクリル酸ベンジル（７６．７モル％）、メタクリル酸（２３．３モル％）の共重合体のジプロピレングリコール溶液、Ｍｗ＝３６，０００、酸価８１ｍｇＫＯＨ）２２０ｇ（固形分含率２５．０％、固形分５５．０ｇ）、水１７０ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を再循環つきのネッチ（Ｎｅｔｚｃｈ）製ミニサー（ＭｉｎｉＣｅｒ）を用いて４２００ｒｐｍで３時間分散し、水で洗浄して、顔料濃度１３．２重量％の粗顔料分散液（１）−７を５８３ｇ得た（平均体積粒子径Ｍｖ＝８９．５ｎｍ）。
得られた粗顔料分散液（１）−７、５８３ｇにデナコールＥＸ−３２１（ナガセケムテックス株式会社製）を０．８ｇ、６．１８％のホウ酸水溶液５．８ｇ、水１８０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度１１．０％の顔料分散液（１）−８を５６０ｇ得た。粘度：２．４ｍＰａ・Ｓ
【０２５４】
実施例（１）−９
粉体のアゾ顔料（１）−４、８０．０ｇに合成例（１）−６で得られた分散剤（メタクリル酸ベンジル（６６．７モル％）、メタクリル酸（３３．３モル％）の共重合体のジプロピレングリコール溶液、Ｍｗ＝８３，０００、酸価１４０ｍｇＫＯＨ）１２９．８ｇ（固形分含率３０．８％、固形分４０．０ｇ）、水１９０．２ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を再循環つきのネッチ（Ｎｅｔｚｃｈ）製ミニサー（ＭｉｎｉＣｅｒ）を用いて４２００ｒｐｍで５時間分散し、水で洗浄して、顔料濃度１２．０重量％の粗顔料分散液（１）−８を５１８ｇ得た。
得られた粗顔料分散液（１）−８  ５１８ｇにデナコールＥＸ−３２１（ナガセケムテックス株式会社製）を１．３ｇ、６．１８％のホウ酸水溶液９．４ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度９．９％の顔料分散液（１）−９を５８０ｇ得た。粘度：２．５ｍＰａ・Ｓ。
【０２５５】
実施例（１）−１０
粉体のアゾ顔料（１）−４を１５８．４ｇに合成例（１）−６で得られた分散剤（メタクリル酸ベンジル（６６．７モル％）、メタクリル酸（３３．３モル％）の共重合体のジプロピレングリコール溶液、Ｍｗ＝８３，０００、酸価１４０ｍｇＫＯＨ）２５７．１ｇ（固形分含率３０．８％、固形分７９．２ｇ）、水４５０ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで８時間分散し、水で洗浄して、顔料濃度１４．９重量％の粗顔料分散液（１）−９を７４０ｇ得た（平均体積粒子径Ｍｖ＝９０．８ｎｍ）。
得られた粗顔料分散液（１）−９、７４０ｇに水３００ｇを加え、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度１０．３％の顔料分散液（１）−１０を９５０ｇ得た。粘度：２．６ｍＰａ・Ｓ。
【０２５６】
実施例（１）−１１
粉体のアゾ顔料（１）−４を９０．０ｇに合成例（１）−７で得られた分散剤（メタクリル酸ベンジル（６６．７モル％）、メタクリル酸（３３．３モル％）の共重合体のジプロピレングリコール溶液、Ｍｗ＝２５，０００、酸価１２８ｍｇＫＯＨ）１２８．６ｇ（固形分含率３５％、固形分４５．０ｇ）、水２６０ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで７時間分散し水で洗浄して、、顔料濃度１４．２重量％の粗顔料分散液（１）−１０を５２０ｇ得た（平均体積粒子径Ｍｖ＝９１．９ｎｍ）。
得られた粗顔料分散液（１）−１０、５２０ｇに水１５０ｇを加え、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度１０．３％の顔料分散液（１）−１１を６５０ｇ得た。粘度：２．７ｍＰａ・Ｓ。
【０２５７】
実施例（１）−１２
粉体のアゾ顔料（１）−４を１２０．０ｇに合成例（１）−６で得られた分散剤（メタクリル酸ベンジル（６６．７モル％）、メタクリル酸（３３．３モル％）の共重合体のジプロピレングリコール溶液、Ｍｗ＝８３，０００、酸価１４０ｍｇＫＯＨ）１９４．８ｇ（固形分含率３０．８％、固形分６０．０ｇ）、水３００ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで１２時間分散し、水で洗浄して、顔料濃度１３．９重量％の粗顔料分散液（１）−１１を７５０ｇ得た（平均体積粒子径Ｍｖ＝９２．６ｎｍ）。
得られた粗顔料分散液（１）−１１、２２５ｇにデナコールＥＸ−３２１（ナガセケムテックス株式会社製）を０．３ｇ、６．１８％のホウ酸水溶液２．３ｇ、水６０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度１０．６％の顔料分散液（１）−１２を２７０ｇ得た。粘度：２．５ｍＰａ・Ｓ。
【０２５８】
実施例（１）−１３
粗顔料分散液（１）−１１、２３３ｇにデナコールＥＸ−３２１（ナガセケムテックス株式会社製）を２．０ｇ、６．１８％のホウ酸水溶液１４．３ｇ、水６０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度９．４％の顔料分散液（１）−１３を３１０ｇ得た。粘度：２．７ｍＰａ・Ｓ。
【０２５９】
実施例（１）−１４
粗顔料分散液（１）−１１、２９２ｇにデナコールＥＸ−５２１（ナガセケムテックス株式会社製）を３．０ｇ、６．１８％のホウ酸水溶液１３．９ｇ、水５０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度１０．３％の顔料分散液（１）−１４を３４０ｇ得た。粘度：２．８ｍＰａ・Ｓ。
【０２６０】
実施例（１）−１５
粉体のアゾ顔料（１）−４を９０．０ｇに合成例（１）−１１で得られた分散剤（メタクリル酸ベンジル（６６．７モル％）、メタクリル酸（３３．３モル％）の共重合体のジプロピレングリコール溶液、Ｍｗ＝６１，０００、酸価１３６ｍｇＫＯＨ）１５０ｇ（固形分含率３０．０％、固形分４５．０ｇ）、水２００ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２，４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで９時間分散し、水で洗浄して、顔料濃度１３．１重量％の粗顔料分散液（１）−１２を６６０ｇ得た（平均体積粒子径Ｍｖ＝９６．０ｎｍ）。
得られた粗顔料分散液（１）−１２、３２０ｇにデナコールＥＸ−３２１（ナガセケムテックス株式会社製）を０．４ｇ、６．１８％のホウ酸水溶液３．２ｇ、水８０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７，０００ｒｐｍ、１０分間）。沈降した固体を除去した後、分画分子量５０，０００のフィルターを用いて、水で十分に洗浄し、顔料濃度１０．３％の顔料分散液（１）−１５を３２０ｇ得た。粘度：２．２ｍＰａ・Ｓ。
【０２６１】
実施例（１）−１６
粉体のアゾ顔料（１）−４を１２０．０ｇに合成例（１）−１０で得られた分散剤（メタクリル酸ベンジル（６６．７モル％）、メタクリル酸（３３．３モル％）の共重合体のジプロピレングリコール溶液、Ｍｗ＝４１，０００、酸価１３５ｍｇＫＯＨ）２０１ｇ（固形分含率２５．０％、固形分６０．３ｇ）、水３００ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２，４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで４時間分散し、水で洗浄して、顔料濃度１２．３重量％の粗顔料分散液（１）−１３を８３０ｇ得た（平均体積粒子径Ｍｖ＝８９．４ｎｍ）。
得られた粗顔料分散液（１）−１３、４１７ｇにデナコールＥＸ−３２１（ナガセケムテックス株式会社製）を０．５ｇ、６．１８％のホウ酸水溶液３．９ｇ、水３０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７，０００ｒｐｍ、１０分間）。沈降した固体を除去した後、分画分子量５０，０００のフィルターを用いて、水で十分に洗浄し、顔料濃度１０．４％の顔料分散液（１）−１６を４３０ｇ得た。粘度：２．０ｍＰａ・Ｓ。
【０２６２】
実施例（１）−１７
粉体のアゾ顔料（１）−４を７０．０ｇに合成例（１）−１２で得られた分散剤（メタクリル酸ベンジル（５２．４モル％）、メタクリル酸（４７．６モル％）の共重合体のジプロピレングリコール溶液、Ｍｗ＝８３，０００、酸価１９５ｍｇＫＯＨ）１１６．７ｇ（固形分含率３０．０％、固形分３５．０ｇ）、水１５０ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２，４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで１４時間分散し、水で洗浄して、顔料濃度１３．１重量％の粗顔料分散液（１）−１４を４３５ｇ得た（平均体積粒子径Ｍｖ＝９０．６ｎｍ）。
得られた粗顔料分散液（１）−１４、４３５ｇにデナコールＥＸ−３２１（ナガセケムテックス株式会社製）を２．８ｇ、６．１８％のホウ酸水溶液２．０ｇ、水７０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７，０００ｒｐｍ、１０分間）。沈降した固体を除去した後、分画分子量５０，０００のフィルターを用いて、水で十分に洗浄し、顔料濃度９．３％の顔料分散液（１）−１７を５３０ｇ得た。粘度：２．９ｍＰａ・Ｓ。
【０２６３】
実施例（１）−１８
粉体のアゾ顔料（１）−１を９０．０ｇに合成例（１）−６で得られた分散剤（メタクリル酸ベンジル（６６．７モル％）、メタクリル酸（３３．３モル％）の共重合体のジプロピレングリコール溶液、Ｍｗ＝８３，０００、酸価１４０ｍｇＫＯＨ）１４６．０ｇ（固形分含率３０．８％、固形分４５．０ｇ）、水２００ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで１８時間分散し、水で洗浄して、顔料濃度１２．０重量％の粗顔料分散液（１）−１５を５９０ｇ得た（平均体積粒子径Ｍｖ＝９８．９ｎｍ）。
得られた粗顔料分散液（１）−１５、５９０ｇにデナコールＥＸ−３２１（ナガセケムテックス株式会社製）を３．５ｇ、６．１８％のホウ酸水溶液２４．８ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度９．９％の顔料分散液（１）−１８を６２０ｇ得た。粘度：２．６ｍＰａ・Ｓ。
【０２６４】
実施例（１）−１９
粉体のアゾ顔料（１）−４を９０．０ｇに合成例（１）−６で得られた分散剤（メタクリル酸ベンジル（６６．７モル％）、メタクリル酸（３３．３モル％）の共重合体のジプロピレングリコール溶液、Ｍｗ＝８３，０００、酸価１４０ｍｇＫＯＨ）２９２．０ｇ（固形分含率３０．８％、固形分９０．０ｇ）、水２００ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで１０時間分散し、水で洗浄して、顔料濃度１１．６重量％の粗顔料分散液（１）−１６を５９５ｇ得た（平均体積粒子径Ｍｖ＝９５．６ｎｍ）。
得られた粗顔料分散液（１）−１６、５９５ｇにデナコールＥＸ−３２１（ナガセケムテックス株式会社製）を６．８ｇ、６．１８％のホウ酸水溶液４８．３ｇ、水４０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度１０．３％の顔料分散液（１）−１９を５３０ｇ得た。粘度：２．９ｍＰａ・Ｓ。
【０２６５】
実施例（１）−２０
実施例（１）−９のアゾ顔料をアゾ顔料（１）−５に変えて顔料分散液（１）−２０を作成した。分散に９時間要した（平均体積粒子径Ｍｖ＝９２．６ｎｍ）。粘度：２．４ｍＰａ・Ｓ。
【０２６６】
実施例（１）−２１
実施例（１）−９のアゾ顔料をアゾ顔料（１）−６に変えて顔料分散液（１）−２１を作成した。分散に１２時間要した（平均体積粒子径Ｍｖ＝９５．１ｎｍ）。粘度：２．５ｍＰａ・Ｓ。
【０２６７】
実施例（１）−２２
実施例（１）−９のアゾ顔料をアゾ顔料（１）−４とアゾ顔料（１）−２の混合物（混合比：（１）−４／（１）−２＝９０／１０）に変えて顔料分散液（１）−２２を作成した。分散に１２時間要した（平均体積粒子径Ｍｖ＝９４．３ｎｍ）。粘度：２．４ｍＰａ・Ｓ。
【０２６８】
実施例（１）−２３
実施例（１）−９のアゾ顔料をアゾ顔料（１）−４とアゾ顔料（１）−３の混合物（混合比：（１）−４／（１）−３＝７５／２５）に変えて顔料分散液（１）−２３を作成した。分散に１１時間要した（平均体積粒子径Ｍｖ＝９１．６ｎｍ）。粘度：２．６ｍＰａ・Ｓ。
【０２６９】
実施例（１）−２４
粉体のアゾ顔料（１）−４を９０．０ｇに合成例（１）−１３で得られた分散剤（メタクリル酸ベンジル（６６．７モル％）、メタクリル酸（３３．３モル％）の共重合体のジプロピレングリコール溶液、Ｍｗ＝１５０，０００、酸価１４２ｍｇＫＯＨ）１８０．０ｇ（固形分含率２５％、固形分４５．０ｇ）、水２００ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで１６時間分散し、水で洗浄して、顔料濃度１３．１重量％の粗顔料分散液（１）−１７を５１５ｇ得た（平均体積粒子径Ｍｖ＝９４．５ｎｍ）。
【０２７０】
得られた粗顔料分散液（１）−１７、５１５ｇにデナコールＥＸ−３２１（ナガセケムテックス株式会社製）を３．３ｇ、６．１８％のホウ酸水溶液２３．６ｇ、水８０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量１５０，０００のフィルターを用いて、水で十分に洗浄し、顔料濃度９．９％の顔料分散液（１）−２４を５２０ｇ得た。粘度：２．９ｍＰａ・Ｓ。
【０２７１】
実施例（１）−２５
粉体のアゾ顔料（１）−４を９０．０ｇに合成例（１）−１４で得られた分散剤（メタクリル酸ベンジル（６６．７モル％）、メタクリル酸（３３．３モル％）の共重合体のジプロピレングリコール溶液、Ｍｗ＝１５，０００、酸価１２３ｍｇＫＯＨ）１２８．６ｇ（固形分含率３５％、固形分４５．０ｇ）、水２００ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで６時間分散し、水で洗浄して、顔料濃度１２．６重量％の粗顔料分散液（１）−１８を６８０ｇ得た（平均体積粒子径Ｍｖ＝９１．８ｎｍ）。
得られた粗顔料分散液（１）−１８、６８０ｇにデナコールＥＸ−３２１（ナガセケムテックス株式会社製）を４．０ｇ、６．１８％のホウ酸水溶液２８．８ｇ、水１５０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量１０，０００のフィルターを用いて、水で十分に洗浄し、顔料濃度９．６％の顔料分散液（１）−２５を６２０ｇ得た。粘度：１．５ｍＰａ・Ｓ。
【０２７２】
実施例（１）−２６
粉体のアゾ顔料（１）−４、１１０．０ｇに合成例（１）−８で得られた分散剤（メタクリル酸ベンジル（７０．２モル％）、メタクリル酸（２９．８モル％）の共重合体のジプロピレングリコール溶液、Ｍｗ＝３１，０００、酸価１０６ｍｇＫＯＨ）１６５．０ｇ（固形分含率２０．０％、固形分３３．０ｇ）、水２２５ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を再循環つきのネッチ（Ｎｅｔｚｃｈ）製ミニサー（ＭｉｎｉＣｅｒ）を用いて４２００ｒｐｍで３時間分散し、水で洗浄して、顔料濃度１５．０重量％の粗顔料分散液（１）−１９を５２６ｇ得た（平均体積粒子径Ｍｖ＝８９．５ｎｍ）。
得られた粗顔料分散液（１）−１９、５２６ｇにデナコールＥＸ−３２１（ナガセケムテックス株式会社製）を０．５ｇ、６．１８％のホウ酸水溶液３．６ｇ、水２６０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度１０．３％の顔料分散液（１）−２６を６５０ｇ得た。粘度：２．０ｍＰａ・Ｓ。
【０２７３】
実施例（１）−２７
粉体のアゾ顔料（１）−４、１１０．０ｇに合成例（１）−９で得られた分散剤（メタクリル酸ベンジル（７６．７モル％）、メタクリル酸（２３．３モル％）の共重合体のジプロピレングリコール溶液、Ｍｗ＝３６，０００、酸価８１ｍｇＫＯＨ）１３２ｇ（固形分含率２５．０％、固形分３３．０ｇ）、水２６０ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を再循環つきのネッチ（Ｎｅｔｚｃｈ）製ミニサー（ＭｉｎｉＣｅｒ）を用いて４２００ｒｐｍで７時間分散し、水で洗浄して、顔料濃度１２．０重量％の粗顔料分散液（１）−２０を６６７ｇ得た（平均体積粒子径Ｍｖ＝９１．３ｎｍ）。
得られた粗顔料分散液（１）−２０  ６６７ｇにデナコールＥＸ−３２１（ナガセケムテックス株式会社製）を０．５ｇ、６．１８％のホウ酸水溶液３．６ｇ、水１３０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度１１．５％の顔料分散液（１）−２７を５８０ｇ得た。粘度：２．４ｍＰａ・Ｓ。
【０２７４】
実施例（１）−２８
粉体のアゾ顔料（１）−４を固形分７０．０ｇに合成例（１）−１５で得られた分散剤（メタクリル酸ベンジル（２８．８モル％）、メタクリル酸（７１．２モル％）の共重合体のジプロピレングリコール溶液、Ｍｗ＝５６，０００、酸価３４３ｍｇＫＯＨ）１１６．７ｇ（固形分含率３０．０％、固形分３５．０ｇ）、水２００ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２，４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで１８時間分散し、水で洗浄して、顔料濃度１２．５重量％の粗顔料分散液（１）−２１を４６０ｇ得た。（平均体積粒子径Ｍｖ＝９７．１ｎｍ）
得られた粗顔料分散液（１）−２１、４６０ｇにデナコールＥＸ−３２１（ナガセケムテックス株式会社製）を２．８ｇ、６．１８％のホウ酸水溶液２０．２ｇ、水５０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７，０００ｒｐｍ、１０分間）。沈降した固体を除去した後、分画分子量５０，０００のフィルターを用いて、水で十分に洗浄し、顔料濃度９．９％の顔料分散液（１）−２８を５２０ｇ得た。粘度：３．２ｍＰａ・Ｓ。
【０２７５】
実施例（１）−２９
粉体のアゾ顔料（１）−４を７０．０ｇに合成例（１）−１６で得られた分散剤（メタクリル酸ベンジル（９１．６モル％）、メタクリル酸（８．４モル％）の共重合体のジプロピレングリコール溶液、Ｍｗ＝８３，０００、酸価２７ｍｇＫＯＨ）１７５．０ｇ（固形分含率２０．０％、固形分３５．０ｇ）、水２００ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２，４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで１２時間分散し、水で洗浄して、顔料濃度１２．６重量％の粗顔料分散液（１）−２２を４７０ｇ得た（平均体積粒子径Ｍｖ＝９１．５ｎｍ）。
得られた粗顔料分散液（１）−２２、４７０ｇにデナコールＥＸ−３２１（ナガセケムテックス株式会社製）を０．６２ｇ、６．１８％のホウ酸水溶液４．４ｇ、水１３０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７，０００ｒｐｍ、１０分間）。沈降した固体を除去した後、分画分子量５０，０００のフィルターを用いて、水で十分に洗浄し、顔料濃度１０．０％の顔料分散液（１）−２９を４９０ｇ得た。粘度：２．５ｍＰａ・Ｓ。
【０２７６】
実施例（１）−３０
実施例（１）−９の分散剤を、オレイン酸ナトリウム４０ｇに変え、架橋を行わずに顔料分散液（１）−３０を作成した（平均体積粒子径Ｍｖ＝９５．１ｎｍ）。粘度：１．８ｍＰａ・Ｓ。
【０２７７】
実施例（１）−３１
実施例（１）−９の分散剤の量を２６．０ｇに変えて顔料分散液（１）−３１を作成した（平均体積粒子径Ｍｖ＝９５．４ｎｍ）。粘度：２．１ｍＰａ・Ｓ。
【０２７８】
実施例（１）−３２
実施例（１）−９の分散剤の量を２８５ｇに変えて顔料分散液（１）−３２を作成した（平均体積粒子径Ｍｖ＝９７．９ｎｍ）。粘度：３．４ｍＰａ・Ｓ。
【０２７９】
実施例（１）−３３
実施例（１）−９の分散剤をメタクリル酸ベンジル（６６．７モル％）、メタクリル酸（３３．３モル％）の共重合体のジプロピレングリコール溶液、Ｍｗ＝２５０，０００、酸価＝１４６ｍｇＫＯＨ／ｇのポリマー２００ｇ（固形分含率２０％、固形分４０．０ｇ）に変えて顔料分散液（１）−３３を作成しようとしたが、架橋反応時にゲル化してしまい、目的の分散物は得られなかった。
【０２８０】
実施例（１）−３４
実施例（１）−９の分散剤をメタクリル酸ベンジル（６６．７モル％）、メタクリル酸（３３．３モル％）の共重合体のジプロピレングリコール溶液、Ｍｗ＝５，０００、酸価＝１２０ｍｇＫＯＨ／ｇのポリマー１１４．３ｇ（固形分含率３５％、固形分４０．０ｇ）に変えて顔料分散液（１）−３４を作成した。分散に５時間要した。（平均体積粒子径Ｍｖ＝９５．１ｎｍ）粘度：１．５ｍＰａ・Ｓ。
【０２８１】
比較例（１）−１
実施例（１）−９のアゾ顔料（１）−４を、Ｐ．Ｙ．１８０の粉体８０．０ｇに変えて比較顔料分散液（１）−１を作成したが、平均体積粒子径Ｍｖは１５０ｎｍ以下にならなかった（平均体積粒子径Ｍｖ＝１５４．７ｎｍ）。粘度：２．６ｍＰａ・Ｓ。
【０２８２】
比較例（１）−２
実施例（１）−９のアゾ顔料（１）−４を、Ｐ．Ｙ．１５５の粉体８０．０ｇに変えて顔料分散液（１）−２を作成した（平均体積粒子径Ｍｖ＝９１．０ｎｍ）。粘度：２．７ｍＰａ・Ｓ。
【０２８３】
【表３】
0005856861.tif 000014
【０２８４】
【表４】
0005856861.tif 000015
【０２８５】
・数平均分子量（Ｍｗ）：アジレント社製のＧＰＣで測定した。
・酸価：三菱化学製の自動滴定装置ＧＴ−１００を用いて測定した。
（測定条件）
滴定液：Ｎ／１００水酸化ナトリウム溶液
モード：ＴＥＳＴ
検出：ｍＶ  Ｓｅｎｓ
注入速度：１００μＬ／ｓ
最大的定量：２０．０ｍＬ
試料０．５ｇを１００ｍＬビーカーに精秤し、ＴＨＦ５５ｍＬを加えて攪拌溶解し、超純水５ｍＬを加える。この溶液について下記滴定条件で測定する。同様にブランク試験を行い、次式より含量を算出する。
【０２８６】
【数１】
0005856861.tif 000016
【０２８７】
・架橋度：〔架橋剤を加えたことによる理論上の酸価の減少量〕を減少酸価として、架橋剤を反応させる前の酸価に対する減少酸価の割合、すなわち、〔減少酸価〕／〔分散剤の酸価〕で算出した。
【０２８８】
〔実施例（１）−Ｉ〕（顔料分散物）
実施例（１）−１〜（１）−２９、（１）−３１〜（１）−３４、及び比較例（１）−１より得られた顔料分散液の評価結果を表４にまとめる。
【０２８９】
〔分散性〕
本発明の分散性は、顔料分散を行った際に、分散時間が１５時間以内に体積平均粒子径が１００ｎｍ以下になったものを◎、２０時間以内に１００ｎｍ以下になったものを○、２０時間より長くかかったが１００ｎｍ以下になったものを△、１００ｎｍ以下にならなかったものを×として評価した。
【０２９０】
〔保存安定性〕
上記実施例（１）−１〜（１）−２９、（１）−３１〜（１）−３４、及び比較例（１）−１で作製した顔料分散液をそれぞれ６０℃にて２週間静置した後、粘度、粒子径の変化率を測定した。両者の変化率が５％以内のものを◎、片方は５％以内だが片方は１０％以内のものを○、両者とも１０％以内のものを△、どちらかでも１０％より大きいのものを×として評価した。
【０２９１】
〔初期粘度〕
上記実施例（１）−１〜（１）−２９、（１）−３１〜（１）−３４、及び比較例（１）−１で作製した顔料分散液の初期粘度が、３．０以下のものを○、３．０より大きいのものを×として評価する。
【０２９２】
【表５】
0005856861.tif 000017
【０２９３】
〔実施例（１）−ＩＩ〕
以下に本発明のインクジェット記録用顔料インクの実施例を示す。
本発明のインクジェット記録用顔料インクは、以下の条件で作成して評価した。
〔顔料インク〕
実施例（１）−１で作製した顔料分散液（１）−１  ２７．７８ｇに、水１２．１０ｇ、２−ピロリジノン１．６５ｇ、グリセロール８．２５ｇ、１，２−ヘキサンジオール２．２０ｇ、エチレングリコール２．７５ｇ、サーフィノール４６５、０．２８ｇの混合溶液を加え、十分に攪拌し、顔料濃度５ｗｔ％の顔料インク（１）−１を５５ｇ得た。
【０２９４】
同様にして顔料濃度が５ｗｔ％になるように実施例（１）−１〜（１）−３２、（１）−３４、比較例（１）−１〜（１）−２の顔料分散液を用いて、それぞれ実施例（１）−１〜（１）−３２、（１）−３４、比較例（１）−１〜（１）−２の顔料インクを得た。
また、比較顔料インク（１）−３としてエプソン社製顔料インクＩＣＹ−４２、比較顔料インク（１）−４として、キヤノン社製顔料インクＰＧＩ−２Ｙを用いる。
【０２９５】
実施例および比較例の顔料分散液を用いた顔料インクの評価を表５にまとめる。
〔評価〕
上記水系インクをイエローインクとし、市販のセイコーエプソン社製のプリンター（型番：ＰＸ−Ｖ６３０）を用い、セイコーエプソン社製写真紙クリスピア、キヤノン社製ＰＴ−１０１、及びＨＰ社製アドバンスフォトペーパーに推奨モードきれいでベタ印字する。
【０２９６】
〔印画物の品質〕
セイコーエプソン社製写真紙クリスピア、キヤノン社製ＰＴ−１０１、及びＨＰ社製アドバンスフォトペーパーにベタ印字したサンプルを目視にて評価を行った。ムラがなく、光沢が良好なものを◎、ムラはないが、光沢が不十分なものを○、ムラがあるが、光沢が良好なものを△、ムラがあり、光沢が不十分なものを×として評価する。
【０２９７】
〔保存安定性〕
顔料インクをそれぞれ６０℃にて２週間静置した後、粘度、粒子径の変化率を測定した。両者の変化率が５％以内のものを◎、片方は５％以内だが片方は１０％以内のものを○、両者とも１０％以内のものを△、どちらかでも１０％以上のものを×として評価する。
【０２９８】
〔濃度〕
キヤノン社製ＰＴ−１０１にベタ印字したサンプルの光学濃度を測定した。２．２以上出ているものを○、２．０以上のものを△、２．０未満のものを×として評価する。
【０２９９】
〔耐擦過性〕
セイコーエプソン社製クリスピアにベタ印画した画像を、消しゴムでこすった後の画像を目視にて判断した。前後で大きな変化がないものを○、変化が認められるものを×として評価する。
【０３００】
【表６】
0005856861.tif 000018
【０３０１】
【表７】
0005856861.tif 000019
【０３０２】
〔合成例（２）−１〕
【０３０３】
【化１０】
0005856861.tif 000020
【０３０４】
［合成例（２）−１］
式（２）−１の化合物１１．５ｇを酢酸５０ｇに懸濁させ、内温が２０℃〜３０℃になるように４３％ニトロシル硫酸の硫酸溶液を滴下した。内温２０℃にて１時間攪拌した後、尿素０．１ｇを添加してジアゾニウム塩溶液を得た。別に式（２）−１の化合物１０ｇを酢酸１００ｍＬに溶解させ、上述のジアゾニウム塩溶液に内温が２０℃〜２５℃になるように滴下した。内温２０℃にて１時間攪拌し、アゾ化合物（２）の均一反応液を得た。別に水１５０ｇを用意し、内温２０℃〜２５℃にて上述のアゾ化合物（２）の均一反応液を滴下した。析出している固体を濾別した後、水で十分にかけ洗いを行い、水２００ｍＬに懸濁させ、２８％アンモニア水溶液を添加してｐＨを６．２に調整した。析出している固体を濾別して、水で十分にかけ洗い、非晶質なアゾ化合物（２）を得た。
得られたアゾ化合物（２）の１次粒子の長軸方向の長さは、約０．２μｍであった。
水分測定を行ったところ、水の含率が６８％だった。
アゾ化合物（２）のＸ線回折の測定を上記の条件により行ったところ、特徴的なＸ線回折ピークが見られなかった。
ＣｕＫα特性Ｘ線回折図を図５に示す。
【０３０５】
得られた非晶質な含水のアゾ化合物（２）４０ｇをエチレングリコール３０ｍＬに懸濁させた。内温８０℃まで昇温した後、同温度にて２時間攪拌した。内温３０℃まで冷却した後、析出している固体を濾別し、（２）−δ型結晶形態のアゾ顔料（２）−１を１１ｇ得た。
得られたアゾ顔料（２）−１の１次粒子の長軸方向の長さは、約０．５μｍであった。
得られたアゾ顔料（２）−１のＸ線回折の測定を上記の条件により行ったところ、ブラッグ角（２θ±０．２°）が４．８°、７．２°、９．７°、２０．０°１７．３°、２６．０°および２６．７°に特徴的なＸ線回折ピークを示した。
ＣｕＫα特性Ｘ線回折図を図６に示す。
【０３０６】
［合成例（２）−２］
得られたアゾ顔料（２）−１についてソルトミリングを行い、一次粒子の長軸方向の長さが０．０５μｍのアゾ顔料（２）−２を得た。得られたアゾ顔料（２）−２のＸ線回折の測定を上記の条件により行ったところ、ブラッグ角（２θ±０．２°）が４．８°、７．２°、９．７°、２０．０°１７．３°、２６．０°および２６．７°に特徴的なＸ線回折ピークを示した。
（２）−α型結晶形態アゾ顔料（２）−２のＣｕＫα特性Ｘ線回折図を図７に示す。
【０３０７】
［合成例（２）−３］
アゾ顔料（２）−１をソルトミリングに供し、ブラッグ角（２θ±０．２°）が４．８°、７．２°、９．７°、２０．０°１７．３°、２６．０°および２６．７°に特徴的なＸ線回折ピークを示し、一次粒子の長軸方向の長さが０．１μｍのアゾ顔料（２）−３、一次粒子の長軸方向の長さが０．２μｍのアゾ顔料（２）−４、が得られた。
【０３０８】
［合成例（２）−４］
合成例（２）−１において、エチレングリコールを３０ｍLから８０ｍLに増量した以外は同じ操作をすることで、一次粒子の長軸方向の長さが２μｍのアゾ顔料（２）−５、を得た。さらに、合成例（２）−１で得た非晶質なアゾ化合物（２）を乾燥させ、エチレングリコール５０ｍLを加え、その後の操作は合成例（２）−１と同じ操作をすることで、一次粒子の長軸方向の長さが１０μｍのアゾ顔料（２）−６を得た。いずれのアゾ顔料もブラッグ角（２θ±０．２°）が４．８°、７．２°、９．７°、２０．０°１７．３°、２６．０°および２６．７°に特徴的なＸ線回折ピークを示した。
【０３０９】
［合成例（２）−５］
式（２）−１の化合物、６７．５ｇをリン酸５３０ｍＬに溶解させ、氷冷して内温を３℃まで冷却した。内温が４℃以下になるように１５分間かけて亜硝酸ナトリウム２６．９ｇを分割して添加した。添加終了後、同温度にて５０分間攪拌し、尿素１８．６ｇを分割して添加し、ジアゾニウム塩溶液を得た。別に式（３）の化合物４７．９ｇをメタノール１６８０ｍＬに加え、還流下完溶させた。氷冷して内温を０℃まで冷却し、ここに上述のジアゾニウム塩溶液を内温が１０℃以下になるように３０分かけて添加した。内温５℃にて１時間３０分攪拌した後、水１．６Ｌに添加し、３０分間攪拌した。析出している結晶を濾別し、水１Ｌでかけ洗った。得られた結晶を水２．５Ｌに懸濁させ、２８％アンモニア水を加えてｐＨが６．１になるように調製した。結晶を濾別し、水で十分にかけ洗いを行い、（２）−γ型結晶形態アゾ顔料（２）−９を得た。得られた結晶をアセトン１．５Ｌに懸濁させ、昇温して還流下２時間攪拌した。結晶を熱時にて濾別して、アセトンで十分かけ洗いを行い、（２）−β型結晶形態アゾ顔料（２）−８を１０３．５ｇ得た。
【０３１０】
得られた（２）−β型結晶形態アゾ顔料（２）−８を６０℃２４時間乾燥させ、α型結晶形態アゾ顔料（２）−７を９２．８ｇ（収率８８．８％）得た。  
【０３１１】
得られた（２）−γ型結晶形態アゾ顔料（２）−９を透過型顕微鏡（日本電子（株）製：ＪＥＭ−１０１０電子顕微鏡）で目視にて観察したところ、１次粒子の長軸方向の長さは、約０．５μｍであった。
（２）−γ型結晶形態顔料のＸ線回折の測定を上記の条件により行ったところ、ブラッグ角（２θ±０．２°）が５．９°、７．０°、１０．４°および２３．５°に特徴的なＸ線回折ピークを示した。
【０３１２】
得られた（２）−β型結晶形態アゾ顔料（２）−８を透過型顕微鏡（日本電子（株）製：ＪＥＭ−１０１０電子顕微鏡）で目視にて観察したところ、１次粒子の長軸方向の長さは、約１０μｍであった。
（２）−β型結晶形態顔料（２）−８のＸ線回折の測定を上記の条件により行ったところ、ブラッグ角（２θ±０．２°）が６．３°、６．４°及び２２．３°に特徴的なＸ線回折ピークを示した。
【０３１３】
得られた（２）−α型結晶形態アゾ顔料（２）−７を透過型顕微鏡（日本電子（株）製：ＪＥＭ−１０１０電子顕微鏡）で目視にて観察したところ、１次粒子の長軸方向の長さは、約１０μｍであった。
（２）−α型結晶形態顔料（２）−７のＸ線回折の測定を上記の条件により行ったところ、ブラッグ角（２θ±０．２°）が６．５°、７．１°、１４．４°、２１．８°および２３．６°に特徴的なＸ線回折ピークを示した。
【０３１４】
（２）−α型結晶形態アゾ顔料（２）−７のＣｕＫα特性Ｘ線回折図を図８に示す。
（２）−β型結晶形態アゾ顔料（２）−８のＣｕＫα特性Ｘ線回折図を図９に示す。
（２）−γ型結晶形態アゾ顔料（２）−９のＣｕＫα特性Ｘ線回折図を図１０に示す。
【０３１５】
［合成例８］（２）−ε型結晶形態アゾ顔料（２）−１０の合成
式（２）−１の化合物６７．５ｇをリン酸５３０ｍＬに溶解させ、氷冷して内温を３℃まで冷却した。内温が４℃以下になるように１５分間かけて亜硝酸ナトリウム２６．９ｇを分割して添加した。添加終了後、同温度にて５０分間攪拌し、尿素１８．６ｇを分割して添加し、ジアゾニウム塩溶液を得た。別に式（３）で表される化合物４７．９ｇをメタノール１６８０ｍＬに加え、還流下完溶させた。氷冷して内温を０℃まで冷却し、ここに上述のジアゾニウム塩溶液を内温が１０℃以下になるように３０分かけて添加した。内温５℃にて１時間３０分攪拌した後、水１．６Ｌに添加し、３０分間攪拌した。析出している結晶を濾別し、水１Ｌでかけ洗った。得られた結晶を水２．５Ｌに懸濁させ、２８％アンモニア水を加えてｐＨが６．１になるように調製した。結晶を濾別し、水で十分にかけ洗いを行い、６０℃で２４時間乾燥させ、下記式（２）で表される（２）−γ型結晶形態アゾ顔料（２）−２を得た。得られた（２）−γ型結晶形態アゾ顔料（２）−２をアセトン１．５Ｌに懸濁させ、昇温して還流下２時間攪拌した。結晶を熱時にて濾別して、アセトンで十分かけ洗いを行い、（２）−η型結晶形態アゾ顔料（２）−１２を得た。得られたη型結晶形態アゾ顔料（２）−１２を８０℃にて１５時間乾燥させ、下記式（２）で表されるε型結晶形態アゾ顔料（２）−１０を９８．５ｇ得た。
【０３１６】
得られた（２）−γ型結晶形態アゾ顔料（２）−２を透過型顕微鏡（日本電子（株）製：ＪＥＭ−１０１０電子顕微鏡）で目視にて観察したところ、１次粒子の長軸方向の長さは、約２μｍであった。
（２）−γ型結晶形態顔料（２）−２のＸ線回折の測定を上記の条件により行ったところ、ブラッグ角（２θ±０．２°）が５．９°、７．０°及び８．９°に特徴的なＸ線回折ピークを示した。
得られた（２）−η型結晶形態アゾ顔料（２）−１２を透過型顕微鏡（日本電子（株）製：ＪＥＭ−１０１０電子顕微鏡）で目視にて観察したところ、１次粒子の長軸方向の長さは、約１５μｍであった。
（２）−η型結晶形態アゾ顔料（２）−１２のＣｕＫα特性Ｘ線回折図を図１３に示す。
η型結晶形態顔料（２）−１２のＸ線回折の測定を上記の条件により行ったところ、ブラッグ角（２θ±０．２°）が４．８°、６．５°、９．２°、９．７°、１３．０°及び２４．４°に特徴的なＸ線回折ピークを示した。
得られた（２）−ε型結晶形態アゾ顔料（２）−１０を透過型顕微鏡（日本電子（株）製：ＪＥ−１０１０電子顕微鏡）で目視にて観察したところ、１次粒子の長軸方向の長さは、約１５μｍであった。
ＣｕＫα特性Ｘ線回折におけるブラッグ角（２θ±０．２°）が４．９°、８．９°及び１３．１°に特徴的Ｘ線回折ピークを有し、一次粒子の長軸方向の長さが１０μｍの（２）−ε型結晶形態アゾ顔料（２）−１０のＣｕＫα特性Ｘ線回折図を図１１に示す。
【０３１７】
［合成例９］（２）−ζ型結晶形態アゾ顔料（２）−１１の合成
１１．８ｇの式（２）−１の化合物を酢酸５０ｇ、硫酸１６ｇに溶解させ、氷冷して内温を５℃にした。内温が１０℃以下になるようにニトロシル硫酸の４３％硫酸溶液１６．９ｇを滴下した。内温５℃にて1時間撹拌した後、尿素０．２ｇを添加し、同温度にて１５分間撹拌し、ジアゾニウム塩溶液を得た。別に、１０ｇの式（３）の化合物をメタノール３５０ｍＬに懸濁させ、昇温して還流下３０分間撹拌し、完溶させた。氷冷して内温５℃まで冷却し、上述のジアゾニウム塩溶液を内温が１０℃以下になるように１０分間かけて添加した。内温１０℃にて2時間撹拌した後、析出している結晶を濾別し、メタノール２００ｍＬでかけ洗いした。水３００ｍＬに懸濁させ、２８％アンモニア水を用いてｐＨを６．２に調整した。析出している結晶を濾別し、水で十分にかけ洗いを行い、（２）−ζ型結晶形態を有するアゾ顔料（２）−１１を１９．８ｇ得た。
得られた（２）−ζ型結晶形態アゾ顔料（２）−１１を透過型顕微鏡（日本電子（株）製：ＪＥＭ−１０１０電子顕微鏡）で目視にて観察したところ、１次粒子の長軸方向の長さが０．５μｍであった。
ζ型結晶形態顔料（２）−１１のＸ線回折の測定を上記の条件により行ったところ、ブラッグ角（２θ±０．２°）が６．６°、９．２°、１０．３°、２１．４°及び２５．６°に特徴的なＸ線回折ピークを示した。
（２）−ζ型結晶形態顔料（２）−１１のＣｕＫα特性Ｘ線回折図を図１２に示す。
【０３１８】
［合成例１１］
上記（２）−ζ型結晶形態アゾ顔料（２）−１１をエチレングリコールを用いて結晶変換することで、一次粒子の長軸方向の長さが８０μｍの（２）−δ型結晶形態アゾ顔料（２）−１３を得た。得られたアゾ顔料（２）−１３のＸ線回折の測定を上記の条件により行ったところ、ブラッグ角（２θ±０．２°）が４．８°、７．２°、９．７°、２０．０°１７．３°、２６．０°および２６．７°に特徴的なＸ線回折ピークを示した。（２）−δ型結晶形態アゾ顔料（２）−１３のＣｕＫα特性Ｘ線回折図を図１４に示す。
【０３１９】
〔実施例（２）−Ｉ〕
実施例（２）−１
ペースト状のアゾ顔料（２）−２を５９７．７ｇ（固形分含率２６．５％、固形分１５８．４ｇ）に合成例（１）−６で得られた分散剤（メタクリル酸ベンジル（６６．７モル％）、メタクリル酸（３３．３モル％）の共重合体のジプロピレングリコール溶液、Ｍｗ＝８３，０００、酸価１４０ｍｇＫＯＨ）２５７．１ｇ（固形分含率３０．８％、固形分７９．２ｇ）、水２５．２ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで１１時間分散し、水で洗浄して、顔料濃度１６．８重量％の粗顔料分散液（２）‐１を６５７ｇ得た（平均体積粒子径Ｍｖ＝９２．０ｎｍ）。
得られた粗顔料分散液（２）‐１、６５７ｇに水４００ｇを加え、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度１０．６％の顔料分散液（２）−１を９２０ｇ得た。粘度：２．４ｍＰａ・Ｓ。
【０３２０】
実施例（２）−２
ペースト状のアゾ顔料（２）−２を３５０．２ｇ（固形分含率２５．７％、固形分９０．０ｇ）に合成例（１）−７で得られた分散剤（メタクリル酸ベンジル（６６．７モル％）、メタクリル酸（３３．３モル％）の共重合体のジプロピレングリコール溶液、Ｍｗ＝２５，０００、酸価１２８ｍｇＫＯＨ）１２８．６ｇ（固形分含率３５％、固形分４５．０ｇ）を混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで８時間分散し、水で洗浄して、顔料濃度１２．６重量％の粗顔料分散液（２）‐２を５９０ｇ得た（平均体積粒子径Ｍｖ＝９３．９ｎｍ）。
得られた粗顔料分散液（２）‐２、５９０ｇに水１００ｇを加え、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度９．９％の顔料分散液（２）‐２を６８０ｇ得た。粘度：１．９ｍＰａ・Ｓ。
【０３２１】
実施例（２）−３
ペースト状のアゾ顔料（２）−２を６０４．０ｇ（固形分含率２６．５％、固形分１６０．０ｇ）に合成例（１）−６で得られた分散剤（メタクリル酸ベンジル（６６．７モル％）、メタクリル酸（３３．３モル％）の共重合体のジプロピレングリコール溶液、Ｍｗ＝８３，０００、酸価１４０ｍｇＫＯＨ）３６３．６ｇ（固形分含率３０．８％、固形分１１２．０ｇ）、水２．４ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで１５時間分散し、水で洗浄して、顔料濃度１３．３重量％の粗顔料分散液（２）‐３を９２８ｇ得た（平均体積粒子径Ｍｖ＝９１．９ｎｍ）。
得られた粗顔料分散液（２）‐３、９２８ｇにデナコールＥＸ−３２１（ナガセケムテックス株式会社製）を８．５ｇ、６．１８％のホウ酸水溶液６０．３ｇ、水２３４．６ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度９．０％の顔料分散液（２）‐３を１２２０ｇ得た。粘度：２．７ｍＰａ・Ｓ。
【０３２２】
実施例（２）−４
ペースト状のアゾ顔料（２）−２を５９７．７ｇ（固形分含率２６．５％、固形分１５８．４ｇ）に合成例（１）−１７で得られた分散剤（メタクリル酸メチル（４７．８モル％）、メタクリル酸（３１．８モル％）、メタクリル酸２−エチルヘキシル（２０．４モル％）の共重合体のジプロピレングリコール溶液、Ｍｗ＝８３，０００、酸価１５４ｍｇＫＯＨ）２２５．０ｇ（固形分含率３５．２％、固形分７９．２ｇ）、水５７．３ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで２５時間分散し、水で洗浄して、顔料濃度１８．６重量％の粗顔料分散液（２）‐４を６５７ｇ得た（平均体積粒子径Ｍｖ＝９７．６ｎｍ）。
得られた粗顔料分散液（２）‐４、６５７ｇにデナコールＥＸ−３２１（ナガセケムテックス株式会社製）を６．０ｇ、６．１８％のホウ酸水溶液４２．７ｇ、水５１４ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度８．７％の顔料分散液（２）‐４を１１９０ｇ得た。粘度：２．３ｍＰａ・Ｓ。
【０３２３】
実施例（２）−５
ペースト状のアゾ顔料（２）−２を３８９．０ｇ（固形分含率２５．７％、固形分１００．０ｇ）に合成例（１）−６で得られた分散剤（メタクリル酸ベンジル（６６．７モル％）、メタクリル酸（３３．３モル％）の共重合体のジプロピレングリコール溶液、Ｍｗ＝８３，０００、酸価１４０ｍｇＫＯＨ）９７．３ｇ（固形分含率３０．８％、固形分３０．０ｇ）、水１３．５ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで１６時間分散し、水で洗浄して、顔料濃度１０．２重量％の粗顔料分散液（２）‐５を５５０ｇ得た（平均体積粒子径Ｍｖ＝９６．５ｎｍ）。
得られた粗顔料分散液（２）‐５、５５０ｇにデナコールＥＸ−３２１（ナガセケムテックス株式会社製）を１．６３ｇ、６．１８％のホウ酸水溶液１１．６７ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度９．９％の顔料分散液（２）‐５を５２０ｇ得た。粘度：２．０ｍＰａ・Ｓ。
【０３２４】
実施例（２）−６
ペースト状のアゾ顔料（２）−２を３５０．３ｇ（固形分含率２５．７％、固形分９０．０ｇ）に合成例（１）−６で得られた分散剤（メタクリル酸ベンジル（６６．７モル％）、メタクリル酸（３３．３モル％）の共重合体のジプロピレングリコール溶液、Ｍｗ＝８３，０００、酸価１４０ｍｇＫＯＨ）１４６．０ｇ（固形分含率３０．８％、固形分４５．０ｇ）、水３．８ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで１０時間分散し、水で洗浄して、顔料濃度１２．０重量％の粗顔料分散液（２）‐６を６０６ｇ得た（平均体積粒子径Ｍｖ＝９１．９ｎｍ）。
得られた粗顔料分散液（２）‐６  ６０６ｇにデナコールＥＸ−３２１（ナガセケムテックス株式会社製）を３．６ｇ、６．１８％のホウ酸水溶液２５．５ｇ、水６１．０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度１０．８％の顔料分散液（２）‐６を５８０ｇ得た。粘度：２．２ｍＰａ・Ｓ
【０３２５】
実施例（２）−７
ペースト状のアゾ顔料（２）−２を３１１．３ｇ（固形分含率２５．７％、固形分８０．０ｇ）に合成例（１）−６で得られた分散剤（メタクリル酸ベンジル（６６．７モル％）、メタクリル酸（３３．３モル％）の共重合体のジプロピレングリコール溶液、Ｍｗ＝８３，０００、酸価１４０ｍｇＫＯＨ）１０３．９ｇ（固形分含率３０．８％、固形分３２．０ｇ）を混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで２３時間分散し、水で洗浄して、顔料濃度１０．５重量％の粗顔料分散液（２）‐７を６５６ｇ得た（平均体積粒子径Ｍｖ＝９３．９ｎｍ）。
得られた粗顔料分散液（２）‐７、６５６ｇにデナコールＥＸ−３２１（ナガセケムテックス株式会社製）を２．７ｇ、６．１８％のホウ酸水溶液１９．３ｇ、水１０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度１０．９％の顔料分散液（２）−７を６１５ｇ得た。粘度：２．２ｍＰａ・Ｓ。
【０３２６】
実施例（２）−８
ペースト状のアゾ顔料（２）−２を６２２．６ｇ（固形分含率２５．７％、固形分１６０．０ｇ）に合成例（１）−７で得られた分散剤（メタクリル酸ベンジル（６６．７モル％）、メタクリル酸（３３．３モル％）の共重合体のジプロピレングリコール溶液、Ｍｗ＝２５，０００、酸価１２８ｍｇＫＯＨ）２２８．６ｇ（固形分含率３５％、固形分８０．０ｇ）を混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで１５時間分散し、水で洗浄して、顔料濃度１３．０重量％の粗顔料分散液（２）‐８を１１００ｇ得た（平均体積粒子径Ｍｖ＝８９．２ｎｍ）。
得られた粗顔料分散液（２）‐８、５５０ｇにデナコールＥＸ−３２１（ナガセケムテックス株式会社製）を３．５０ｇ、６．１８％のホウ酸水溶液２５．０３ｇ、水１５０を加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度１０．２％の顔料分散液（２）‐８を７００ｇ得た。粘度：１．６ｍＰａ・Ｓ。
【０３２７】
実施例（２）−９
上記実施例（２）−８で得られた粗顔料分散液（２）−８（顔料濃度１３ｗｔ％）５５０ｇにデナコールＥＸ−３２１（ナガセケムテックス株式会社製）を０．７５ｇ、６．１８％のホウ酸水溶液５．３６ｇ、水１５０ｇを加え、７０℃５時間攪拌した。反応終了後、室温まで冷却し、孔径１．０μｍのフィルターを通して粗大粒子を除去した後、さらに遠心分離機で粗大粒子を沈降させた（７０００ｒｐｍ、１０分間）。沈降した固体を除去した後、分画分子量５０，０００のフィルターを用いて、水で十分に洗浄し、顔料濃度９．２％の顔料分散液（２）‐９を７６０ｇ得た。粘度：１．５ｍＰａ・Ｓ。
【０３２８】
実施例（２）−１０
ペースト状のアゾ顔料（２）−２を４６６．９ｇ（固形分含率２５．７％、固形分１２０．０ｇ）に合成例（１）−６で得られた分散剤（メタクリル酸ベンジル（６６．７モル％）、メタクリル酸（３３．３モル％）の共重合体のジプロピレングリコール溶液、Ｍｗ＝８３，０００、酸価１４０ｍｇＫＯＨ）１９４．８ｇ（固形分含率３０．８％、固形分６０．０ｇ）を混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで１８時間分散し、水で洗浄して、顔料濃度１１．３重量％の粗顔料分散液（２）‐９を９００．８ｇ得た（平均体積粒子径Ｍｖ＝９２．６ｎｍ）。
得られた粗顔料分散液（２）‐９、２７０ｇにデナコールＥＸ−３２１（ナガセケムテックス株式会社製）を０．３ｇ、６．１８％のホウ酸水溶液２．３ｇ、水３０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度１０．１％の顔料分散液（２）−１０を２９０ｇ得た。粘度：２．４ｍＰａ・Ｓ。
【０３２９】
実施例（２）−１１
粗顔料分散液（２）‐９  ２８０ｇにデナコールＥＸ−３２１（ナガセケムテックス株式会社製）を２．０ｇ、６．１８％のホウ酸水溶液１４．３ｇ、水１５ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度１０．４％の顔料分散液（２）‐１１を２８０ｇ得た。粘度：２．５ｍＰａ・Ｓ。
【０３３０】
実施例（２）−１２
粗顔料分散液（２）‐９  ３５０．８ｇにデナコールＥＸ−５２１（ナガセケムテックス株式会社製）を３．０ｇ、６．１８％のホウ酸水溶液１３．９ｇ、水２０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度１０．８％の顔料分散液（２）‐１２を３２０ｇ得た。粘度：２．８ｍＰａ・Ｓ。
【０３３１】
実施例（２）−１３
ペースト状のアゾ顔料（２）−２を６２２．６ｇ（固形分含率２５．７％、固形分１６０．０ｇ）に合成例（１）−７で得られた分散剤（メタクリル酸ベンジル（６６．７モル％）、メタクリル酸（３３．３モル％）の共重合体のジプロピレングリコール溶液、Ｍｗ＝２５，０００、酸価１２８ｍｇＫＯＨ）１８２．９ｇ（固形分含率３５．０％、固形分６４．０ｇ）を混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで２２時間分散し、水で洗浄して、顔料濃度１０．７重量％の粗顔料分散液（２）‐１０を１３５５ｇ得た（（平均体積粒子径Ｍｖ＝９０．８ｎｍ）。
得られた粗顔料分散液（２）‐１０、７００ｇにデナコールＥＸ−３２１（ナガセケムテックス株式会社製）を２．９ｇ、６．１８％のホウ酸水溶液２１．０ｇ、水１５ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度１１．４％の顔料分散液（２）‐１３を６３０ｇ得た。粘度：１．６ｍＰａ・Ｓ。
【０３３２】
実施例（２）−１４
得られた粗顔料分散液（２）‐１０、６５５ｇにデナコールＥＸ−３２１（ナガセケムテックス株式会社製）を０．６ｇ、６．１８％のホウ酸水溶液４．２ｇ、水３０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度１０．５％の顔料分散液（２）‐１４を６１０ｇ得た。粘度：１．５ｍＰａ・Ｓ。
【０３３３】
実施例（２）−１５
ペースト状のアゾ顔料（２）−２を６２２．６ｇ（固形分含率２５．７％、固形分１６０．０ｇ）に合成例（１）−７で得られた分散剤（メタクリル酸ベンジル（６６．７モル％）、メタクリル酸（３３．３モル％）の共重合体のジプロピレングリコール溶液、Ｍｗ＝２５，０００、酸価１２８ｍｇＫＯＨ）１３９．１ｇ（固形分含率３５．０％、固形分４８．０ｇ）を混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで２２時間分散し、水で洗浄して、顔料濃度１１．３重量％の粗顔料分散液（２）‐１１を１４０７ｇ得た（平均体積粒子径Ｍｖ＝９１．２ｎｍ）。
得られた粗顔料分散液（２）‐１１、７０７ｇにデナコールＥＸ−３２１（ナガセケムテックス株式会社製）を２．４ｇ、６．１８％のホウ酸水溶液１７．１ｇ、水６０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度１０．５％の顔料分散液（２）‐１５を６９０ｇ得た。粘度：１．６ｍＰａ・Ｓ。
【０３３４】
実施例（２）−１６
粗顔料分散液（２）‐１１、７００ｇにデナコールＥＸ−３２１（ナガセケムテックス株式会社製）を１．０ｇ、６．１８％のホウ酸水溶液７．２ｇ、水６０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度９．８％の顔料分散液（２）‐１６を７５０ｇ得た。粘度：１．５ｍＰａ・Ｓ。
【０３３５】
実施例（２）−１７
ペースト状のアゾ顔料（２）−２を３５０．２ｇ（固形分含率２５．７％、固形分９０．０ｇ）に合成例（１）−９で得られた分散剤（メタクリル酸ベンジル（７６．７モル％）、メタクリル酸（２３．３モル％）の共重合体のジプロピレングリコール溶液、Ｍｗ＝３６，０００、酸価８１ｍｇＫＯＨ）１８０ｇ（固形分含率２５．０％、固形分４５．０ｇ）を混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２，４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで１６時間分散し、水で洗浄して、顔料濃度５．４重量％の粗顔料分散液（２）‐１２を９３０ｇ得た（（平均体積粒子径Ｍｖ＝９７．９ｎｍ）。
得られた粗顔料分散液（２）‐１２、９００ｇにデナコールＥＸ−３２１（ナガセケムテックス株式会社製）を０．５ｇ、６．１８％のホウ酸水溶液３．７ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７，０００ｒｐｍ、１０分間）。沈降した固体を除去した後、分画分子量５０，０００のフィルターを用いて、水で十分に洗浄し、顔料濃度１０．６％の顔料分散液（２）‐１７を４１０ｇ得た。粘度：２．０ｍＰａ・Ｓ。
【０３３６】
実施例（２）−１８
ペースト状のアゾ顔料（２）−２を３５０．２ｇ（固形分含率２５．７％、固形分９０．０ｇ）に合成例（１）−６で得られた分散剤（メタクリル酸ベンジル（６６．７モル％）、メタクリル酸（３３．３モル％）の共重合体のジプロピレングリコール溶液、Ｍｗ＝６１，０００、酸価１３６ｍｇＫＯＨ）１５０ｇ（固形分含率３０．０％、固形分４５．０ｇ）を混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２，４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで９時間分散し、水で洗浄して、顔料濃度１０．５重量％の粗顔料分散液（２）‐１３を８２５ｇ得た（平均体積粒子径Ｍｖ＝９５．２ｎｍ）。
得られた粗顔料分散液（２）‐１３、４００ｇにデナコールＥＸ−３２１（ナガセケムテックス株式会社製）を０．４ｇ、６．１８％のホウ酸水溶液３．２ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７，０００ｒｐｍ、１０分間）。沈降した固体を除去した後、分画分子量５０，０００のフィルターを用いて、水で十分に洗浄し、顔料濃度８．７％の顔料分散液（２）‐１８を３８０ｇ得た。粘度：１．９ｍＰａ・Ｓ。
【０３３７】
実施例（２）−１９
粗顔料分散液（２）‐１３、４００ｇにデナコールＥＸ−３２１（ナガセケムテックス株式会社製）を２．１ｇ、６．１８％のホウ酸水溶液１４．８ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、水で洗浄して、顔料濃度１０．５％の顔料分散液（２）‐１９を３５０ｇ得た。粘度：２．４ｍＰａ・Ｓ。
【０３３８】
実施例（２）−２０
ペースト状のアゾ顔料（２）−２を４６９．３ｇ（固形分含率２５．７％、固形分１２０．０ｇ）に合成例（１）−１０で得られた分散剤（メタクリル酸ベンジル（６６．７モル％）、メタクリル酸（３３．３モル％）の共重合体のジプロピレングリコール溶液、Ｍｗ＝４１，０００、酸価１３５ｍｇＫＯＨ）２０１ｇ（固形分含率２５．０％、固形分６０．３ｇ）を混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２，４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで４時間分散し、水で洗浄して、顔料濃度１３．９重量％の粗顔料分散液（２）‐１４を７３６ｇ得た（平均体積粒子径Ｍｖ＝９０．４ｎｍ）。
得られた粗顔料分散液（２）‐１４  ３７０ｇにデナコールＥＸ−３２１（ナガセケムテックス株式会社製）を０．５ｇ、６．１８％のホウ酸水溶液３．９ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７，０００ｒｐｍ、１０分間）。沈降した固体を除去した後、分画分子量５０，０００のフィルターを用いて、水で十分に洗浄し、顔料濃度１０．９％の顔料分散液（２）‐２０を４１０ｇ得た。粘度：２．１ｍＰａ・Ｓ。
【０３３９】
実施例（２）−２１
粗顔料分散液（２）‐１４、３６５ｇにデナコールＥＸ−３２１（ナガセケムテックス株式会社製）を２．５ｇ、６．１８％のホウ酸水溶液１７．８ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、水で洗浄して、顔料濃度１０．５％の顔料分散液（２）‐２１を４３０ｇ得た。粘度：２．２ｍＰａ・Ｓ。
【０３４０】
実施例（２）−２２
ペースト状のアゾ顔料（２）−２を２７３．１ｇ（固形分含率２５．７％、固形分７０．０ｇ）に合成例（１）−８で得られた分散剤（メタクリル酸ベンジル（７０．２モル％）、メタクリル酸（２９．８モル％）の共重合体のジプロピレングリコール溶液、Ｍｗ＝３１，０００、酸価１０６ｍｇＫＯＨ）１７５．５ｇ（固形分含率２０．０％、固形分３５．１ｇ）を混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２，４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで１２時間分散し、水で洗浄して、顔料濃度１０．４重量％の粗顔料分散液（２）‐１５を５０１ｇ得た（平均体積粒子径Ｍｖ＝９６．８ｎｍ）。
得られた粗顔料分散液（２）‐１５  ５０１ｇにデナコールＥＸ−３２１（ナガセケムテックス株式会社製）を０．６ｇ、６．１８％のホウ酸水溶液３．９ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７，０００ｒｐｍ、１０分間）。沈降した固体を除去した後、分画分子量５０，０００のフィルターを用いて、水で十分に洗浄し、顔料濃度１０．９％の顔料分散液（２）‐２２を４２０ｇ得た。粘度：２．２ｍＰａ・Ｓ。
【０３４１】
実施例（２）−２３
ペースト状のアゾ顔料（２）−２を２７３．１ｇ（固形分含率２５．７％、固形分７０．０ｇ）に合成例（１）−１２で得られた分散剤（メタクリル酸ベンジル（５２．４モル％）、メタクリル酸（４７．６モル％）の共重合体のジプロピレングリコール溶液、Ｍｗ＝８３，０００、酸価１９５ｍｇＫＯＨ）１１６．７ｇ（固形分含率３０．０％、固形分３５．０ｇ）を混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２，４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで１９時間分散し、水で洗浄して、顔料濃度１２．４重量％の粗顔料分散液（２）‐１６を４６０ｇ得た（平均体積粒子径Ｍｖ＝９０．６ｎｍ）。
得られた粗顔料分散液（２）‐１６  ４６０ｇにデナコールＥＸ−３２１（ナガセケムテックス株式会社製）を２．８ｇ、６．１８％のホウ酸水溶液２．０ｇ、水７０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７，０００ｒｐｍ、１０分間）。沈降した固体を除去した後、分画分子量５０，０００のフィルターを用いて、水で十分に洗浄し、顔料濃度１０．２％の顔料分散液（２）‐２３を４８０ｇ得た。粘度：２．８ｍＰａ・Ｓ。
【０３４２】
実施例（２）−２４
ペースト状のアゾ顔料（２）−１を２９５．１ｇ（固形分含率３０．５％、固形分９０．０ｇ）に合成例（１）−６で得られた分散剤（メタクリル酸ベンジル（６６．７モル％）、メタクリル酸（３３．３モル％）の共重合体のジプロピレングリコール溶液、Ｍｗ＝８３，０００、酸価１４０ｍｇＫＯＨ）１４６．０ｇ（固形分含率３０．８％、固形分４５．０ｇ）、水３．８ｇを混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで２８時間分散し、水で洗浄して、顔料濃度１０．４重量％の粗顔料分散液（２）‐１７を６８０ｇ得た（平均体積粒子径Ｍｖ＝９８．９ｎｍ）。
得られた粗顔料分散液（２）‐１７  ６８０ｇにデナコールＥＸ−３２１（ナガセケムテックス株式会社製）を３．５ｇ、６．１８％のホウ酸水溶液２４．８ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度１０．１％の顔料分散液（２）‐２４を６１０ｇ得た。粘度：２．５ｍＰａ・Ｓ。
【０３４３】
実施例（２）−２５
ペースト状のアゾ顔料（２）−１を５２４．６ｇ（固形分含率３０．５％、固形分１６０．０ｇ）に合成例（１）−７で得られた分散剤（メタクリル酸ベンジル（６６．７モル％）、メタクリル酸（３３．３モル％）の共重合体のジプロピレングリコール溶液、Ｍｗ＝２５，０００、酸価１２８ｍｇＫＯＨ）２２８．６ｇ（固形分含率３５％、固形分８０．０ｇ）を混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで２４時間分散し、水で洗浄して、顔料濃度１２．７重量％の粗顔料分散液（２）‐１８を１１５０ｇ得た（平均体積粒子径Ｍｖ＝９５．４ｎｍ）。
得られた粗顔料分散液（２）‐１８  １１５０ｇにデナコールＥＸ−３２１（ナガセケムテックス株式会社製）を７．２ｇ、６．１８％のホウ酸水溶液５１．２ｇ、水３００ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度１０．１％の顔料分散液（２）‐２５を１３２０ｇ得た。粘度：１．６ｍＰａ・Ｓ。
【０３４４】
実施例（２）−２６
ペースト状のアゾ顔料（２）−２を３５０．３ｇ（固形分含率２５．７％、固形分９０．０ｇ）に合成例（１）−６で得られた分散剤（メタクリル酸ベンジル（６６．７モル％）、メタクリル酸（３３．３モル％）の共重合体のジプロピレングリコール溶液、Ｍｗ＝８３，０００、酸価１４０ｍｇＫＯＨ）２９２．０ｇ（固形分含率３０．８％、固形分９０．０ｇ）を混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで１０時間分散し、水で洗浄して、顔料濃度１１．９重量％の粗顔料分散液（２）‐１９  を５８０ｇ得た（平均体積粒子径Ｍｖ＝９４．５ｎｍ）。
得られた粗顔料分散液（２）‐１９  ５８０ｇにデナコールＥＸ−３２１（ナガセケムテックス株式会社製）を６．８ｇ、６．１８％のホウ酸水溶液４８．３ｇ、水５０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度１０．１％の顔料分散液（２）‐２６を５４０ｇ得た。粘度：２．９ｍＰａ・Ｓ。
【０３４５】
実施例（２）−２７
実施例（２）−６のアゾ顔料をアゾ顔料（２）−３に変えて顔料分散液（２）‐２７を作成した。分散に１１時間要した（平均体積粒子径Ｍｖ＝９１．３ｎｍ）。粘度：２．４ｍＰａ・Ｓ。
【０３４６】
実施例（２）−２８
実施例（２）−６のアゾ顔料をアゾ顔料（２）−４に変えて顔料分散液（２）‐２８を作成した。分散に１５時間要した（平均体積粒子径Ｍｖ＝９３．６ｎｍ）。粘度：２．５ｍＰａ・Ｓ。
【０３４７】
実施例（２）−２９
実施例（２）−６のアゾ顔料をアゾ顔料（２）−５に変えて顔料分散液（２）‐２９を作成した。分散に３１時間要した（平均体積粒子径Ｍｖ＝９８．４ｎｍ）。粘度：２．６ｍＰａ・Ｓ。
【０３４８】
実施例（２）−３０
実施例（２）−６のアゾ顔料をアゾ顔料（２）−６に変えて顔料分散液（２）‐３０を作成した。分散に３５時間要した（平均体積粒子径Ｍｖ＝９４．８ｎｍ）。粘度：２．６ｍＰａ・Ｓ。
【０３４９】
実施例（２）−３１
実施例（２）−６のアゾ顔料をアゾ顔料（２）−２とアゾ顔料（２）−７の混合物（混合比：（２）−２／（２）−７＝７０／３０）に変えて顔料分散液（２）‐３１を作成した。分散に１５時間要した（平均体積粒子径Ｍｖ＝９２．６ｎｍ）。粘度：２．４ｍＰａ・Ｓ。
【０３５０】
実施例（２）−３２
実施例（２）−６のアゾ顔料をアゾ顔料（２）−２とアゾ顔料（２）−８の混合物（混合比：（２）−２／（２）−８＝９０／１０）に変えて顔料分散液（２）‐３２を作成した。分散に１１時間要した（平均体積粒子径Ｍｖ＝９６．４ｎｍ）。粘度：２．４ｍＰａ・Ｓ。
【０３５１】
実施例（２）−３３
実施例（２）−６のアゾ顔料をアゾ顔料（２）−２とアゾ顔料（２）−９の混合物（混合比：（２）−２／（２）−９＝８０／２０）に変えて顔料分散液（２）‐３３を作成した。分散に２１時間要した（平均体積粒子径Ｍｖ＝９７．５ｎｍ）。粘度：２．５ｍＰａ・Ｓ。
【０３５２】
実施例（２）−３４
実施例（２）−６のアゾ顔料をアゾ顔料（２）−２とアゾ顔料（２）−１０の混合物（混合比：（２）−２／（２）−１０＝７０／３０）に変えて顔料分散液（２）‐３４を作成した。分散に２２時間要した（平均体積粒子径Ｍｖ＝９４．３ｎｍ）。粘度：２．５ｍＰａ・Ｓ。
【０３５３】
実施例（２）−３５
実施例（２）−６のアゾ顔料をアゾ顔料（２）−２とアゾ顔料（２）−１１の混合物（混合比：（２）−２／（２）−１１＝６０／４０）に変えて顔料分散液（２）‐３５を作成した。分散に１８時間要した（平均体積粒子径Ｍｖ＝９８．１ｎｍ）。粘度：２．４ｍＰａ・Ｓ。
【０３５４】
実施例（２）−３６
実施例（２）−６のアゾ顔料をアゾ顔料（２）−２とアゾ顔料（２）−１２の混合物（混合比：（２）−２／（２）−１２＝９０／１０）に変えて顔料分散液（２）‐３６を作成した。分散に１８時間要した（平均体積粒子径Ｍｖ＝９２．１ｎｍ）。粘度：２．４ｍＰａ・Ｓ。
【０３５５】
実施例（２）−３７  実施例（２）−６のアゾ顔料をアゾ顔料（２）−２と非晶質なアゾ化合物（２）の混合物（混合比：（２）−２／非晶質（２）＝９０／１０）に変えて顔料分散液（２）‐３７を作成した。分散に２２時間要した（平均体積粒子径Ｍｖ＝９８．９ｎｍ）。粘度：２．６ｍＰａ・Ｓ。
【０３５６】
実施例（２）−３８
ペースト状のアゾ顔料（２）−２を３５０．３ｇ（固形分含率２５．７％、固形分９０．０ｇ）に合成例（１）−１３で得られた分散剤（メタクリル酸ベンジル（６６．７モル％）、メタクリル酸（３３．３モル％）の共重合体のジプロピレングリコール溶液、Ｍｗ＝１５０，０００、酸価１４２ｍｇＫＯＨ）１８０．０ｇ（固形分含率２５％、固形分４５．０ｇ）を混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで１２時間分散し、水で洗浄して、顔料濃度１２．１重量％の粗顔料分散液（２）‐２０を５５８ｇ得た（平均体積粒子径Ｍｖ＝９４．５ｎｍ）。
得られた粗顔料分散液（２）‐２０  ５５８ｇにデナコールＥＸ−３２１（ナガセケムテックス株式会社製）を３．３ｇ、６．１８％のホウ酸水溶液２３．６ｇ、水８０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量１５０，０００のフィルターを用いて、水で十分に洗浄し、顔料濃度９．８％の顔料分散液（２）‐３８を５８０ｇ得た。粘度：２．９ｍＰａ・Ｓ。
【０３５７】
実施例（２）−３９
ペースト状のアゾ顔料（２）−２を３５０．３ｇ（固形分含率２５．７％、固形分９０．０ｇ）に合成例（１）−１４で得られた分散剤（メタクリル酸ベンジル（６６．７モル％）、メタクリル酸（３３．３モル％）の共重合体のジプロピレングリコール溶液、Ｍｗ＝１５，０００、酸価１２３ｍｇＫＯＨ）１２８．６ｇ（固形分含率３５％、固形分４５．０ｇ）を混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで８時間分散し、水で洗浄して、顔料濃度１３．４重量％の粗顔料分散液（２）‐２１を６１４ｇ得た（平均体積粒子径Ｍｖ＝９１．８ｎｍ）。
得られた粗顔料分散液（２）‐２１  ６１４ｇにデナコールＥＸ−３２１（ナガセケムテックス株式会社製）を４．０ｇ、６．１８％のホウ酸水溶液２８．８ｇ、水１５０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量１０，０００のフィルターを用いて、水で十分に洗浄し、顔料濃度９．６％の顔料分散液（２）‐３９を７４０ｇ得た。粘度：１．４ｍＰａ・Ｓ。
【０３５８】
実施例（２）‐４０
ペースト状の顔料（２）−２をを２７３．１ｇ（固形分含率２５．７％、固形分７０．０ｇ）に合成例（１）−１５で得られた分散剤（メタクリル酸ベンジル（２８．８モル％）、メタクリル酸（７１．２モル％）の共重合体のジプロピレングリコール溶液、Ｍｗ＝５６，０００、酸価３４３ｍｇＫＯＨ）１１６．７ｇ（固形分含率３０．０％、固形分３５．０ｇ）を混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２，４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで１５時間分散し、水で洗浄して、顔料濃度１１．８重量％の粗顔料分散液（２）‐４０を４９０ｇ得た。（平均体積粒子径Ｍｖ＝９２．８ｎｍ）
得られた粗顔料分散液（２）‐４０  ４９０ｇにデナコールＥＸ−３２１（ナガセケムテックス株式会社製）を２．８ｇ、６．１８％のホウ酸水溶液２０．２ｇ、水５０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７，０００ｒｐｍ、１０分間）。沈降した固体を除去した後、分画分子量５０，０００のフィルターを用いて、水で十分に洗浄し、顔料濃度９．８％の顔料分散液（２）‐４０を５３０ｇ得た。粘度：３．２ｍＰａ・Ｓ。
【０３５９】
実施例（２）‐４１
ペースト状のアゾ顔料（２）−２を２７３．１ｇ（固形分含率２５．７％、固形分７０．０ｇ）に合成例（１）−１６で得られた分散剤（メタクリル酸ベンジル（９１．６モル％）、メタクリル酸（８．４モル％）の共重合体のジプロピレングリコール溶液、Ｍｗ＝８３，０００、酸価２７ｍｇＫＯＨ）１７５．０ｇ（固形分含率２０．０％、固形分３５．０ｇ）を混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２，４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで５時間分散し、水で洗浄して、顔料濃度１３．４重量％の粗顔料分散液（２）‐４１を４４０ｇ得た（平均体積粒子径Ｍｖ＝９２．０ｎｍ）。
得られた粗顔料分散液（２）−４１、４４０ｇにデナコールＥＸ−３２１（ナガセケムテックス株式会社製）を０．６２ｇ、６．１８％のホウ酸水溶液４．４ｇ、水１３０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７，０００ｒｐｍ、１０分間）。沈降した固体を除去した後、分画分子量５０，０００のフィルターを用いて、水で十分に洗浄し、顔料濃度１０．１％の顔料分散液（２）‐４１を５００ｇ得た。粘度：２．２ｍＰａ・Ｓ。
【０３６０】
実施例（２）−４２
実施例（２）−２４の分散剤を、オレイン酸ナトリウム４５ｇに変え、架橋を行わずに顔料分散液（２）−４２を作成した（平均体積粒子径Ｍｖ＝９３．２ｎｍ）。粘度：１．４ｍＰａ・Ｓ。
【０３６１】
実施例（２）‐４３
実施例（２）−６の分散剤の量を２９．２ｇに変えて顔料分散液（２）‐４３を作成した（平均体積粒子径Ｍｖ＝９２．０ｎｍ）。粘度：１．４ｍＰａ・Ｓ。
【０３６２】
実施例（２）‐４４
実施例（２）−６の分散剤の量を３２１ｇに変えて顔料分散液（２）‐４４を作成した（平均体積粒子径Ｍｖ＝９９．２ｎｍ）。粘度：３．３ｍＰａ・Ｓ。
【０３６３】
実施例（２）‐４５
実施例（２）−６の分散剤をメタクリル酸ベンジル（６６．７モル％）、メタクリル酸（３３．３モル％）の共重合体のジプロピレングリコール溶液、Ｍｗ＝２５０，０００、酸価＝１４６ｍｇＫＯＨ／ｇのポリマー２２５ｇ（固形分含率２０％、固形分４５ｇ）に変えて顔料分散液（２）‐４５を作成しようとしたが、架橋反応時にゲル化してしまい、目的の分散物は得られなかった。
【０３６４】
実施例（２）‐４６
実施例（２）−６の分散剤をメタクリル酸ベンジル（６６．７モル％）、メタクリル酸（３３．３モル％）の共重合体のジプロピレングリコール溶液、Ｍｗ＝５，０００、酸価＝１２０ｍｇＫＯＨ／ｇのポリマー１２８．６ｇ（固形分含率３５％、固形分４５ｇ）に変えて顔料分散液（２）‐４６を作成した。分散に８時間要した。（平均体積粒子径Ｍｖ＝９１．２ｎｍ）粘度：１．４ｍＰａ・Ｓ。
【０３６５】
実施例（２）‐４７
実施例（２）−６のアゾ顔料をアゾ顔料（２）−１３に変えて顔料分散液（２）‐４７を作成しようとしたが、平均体積粒子径が１８０ｎｍ以下にならなかった。粘度：２．７ｍＰａ・Ｓ。
【０３６６】
実施例（２）−４８
ペースト状のアゾ顔料（２）−２を６２２．６ｇ（固形分含率２５．７％、固形分１６０．０ｇ）に合成例（１）−７で得られた分散剤（メタクリル酸ベンジル（６６．７モル％）、メタクリル酸（３３．３モル％）の共重合体のジプロピレングリコール溶液、Ｍｗ＝２５，０００、酸価１２８ｍｇＫＯＨ）６８．６ｇ（固形分含率３５％、固形分２４．０ｇ）を混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで２２時間分散し、水で洗浄して、顔料濃度１4.5重量％の粗顔料分散液（２）‐４８を９８０ｇ得た（平均体積粒子径Ｍｖ＝９１．６ｎｍ）。
得られた粗顔料分散液（２）‐４８  ９８０ｇにデナコールＥＸ−３２１（ナガセケムテックス株式会社製）を０．５ｇ、６．１８％のホウ酸水溶液３．２ｇ、水４００ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度９．６％の顔料分散液（２）‐４８を１１００ｇ得た。粘度：１．５ｍＰａ・Ｓ。
【０３６７】
実施例（２）−４９
ペースト状のアゾ顔料（２）−２を６２２．６ｇ（固形分含率２５．７％、固形分１６０．０ｇ）に合成例（１）−７で得られた分散剤（メタクリル酸ベンジル（６６．７モル％）、メタクリル酸（３３．３モル％）の共重合体のジプロピレングリコール溶液、Ｍｗ＝２５，０００、酸価１２８ｍｇＫＯＨ）１１４．３ｇ（固形分含率３５％、固形分４０．０ｇ）を混合し、１ｍｍφのポリカーボネート製のビーズを充填したネッチ（Ｎｅｔｚｃｈ）製アジテータービーズミルミニゼータ（ＭｉｎｉＺｅｔａ）を用いて、２４００ｒｐｍにて１時間予備分散を行った。得られた予備分散液を０．２〜０．３ｍｍφのポリスチレン製のビーズを充填した再循環つきのネッチ（Ｎｅｔｚｃｈ）製ミニサー（ＭｉｎｉＣｅｒ）を用いて４２００ｒｐｍで２０時間分散し、水で洗浄して、顔料濃度１３．８重量％の粗顔料分散液（２）‐４９を１０５０ｇ得た（平均体積粒子径Ｍｖ＝９１．６ｎｍ）。
得られた粗顔料分散液（２）‐４９  １０５０ｇにデナコールＥＸ−３２１（ナガセケムテックス株式会社製）を０．８ｇ、６．１８％のホウ酸水溶液５．４ｇ、水３５０ｇを加え、７０℃にて５時間攪拌した。反応終了後、室温まで冷却し、孔径１．０μｍのフィルターを通して粗大粒子を除去した後、遠心分離機でさらに粗大粒子を沈降させた（７０００ｒｐｍ、１０分間）。沈降した固体を除去した後、分画分子量５０，０００のフィルターを用いて、水で十分に洗浄し、顔料濃度１０．５％の顔料分散液（２）‐４９を１０９０ｇ得た。粘度：１．６ｍＰａ・Ｓ。
【０３６８】
比較例（２）‐１
実施例（２）−２４のアゾ顔料（２）−１を、Ｐ．Ｙ．１８０の粉体９０．０ｇに変えて比較顔料分散液（２）‐１を作成したが、平均体積粒子径Ｍｖは１５０ｎｍ以下にならなかった（平均体積粒子径Ｍｖ＝１５３．１ｎｍ）。粘度：２．６ｍＰａ・Ｓ。
【０３６９】
比較例（２）‐２
実施例（２）−２４のアゾ顔料（２）−１を、Ｐ．Ｙ．１５５の粉体９０．０ｇに変えて比較顔料分散液（２）‐１を作成した（平均体積粒子径Ｍｖ＝９１．２ｎｍ）。粘度：２．４ｍＰａ・Ｓ。
【０３７０】
【表８】
0005856861.tif 000021
【０３７１】
【表９】
0005856861.tif 000022
【０３７２】
・数平均分子量（Ｍｗ）：アジレント社製のGPCで測定した。
・酸価：三菱化学製の自動滴定装置ＧＴ−１００を用いて測定した。
（測定条件）
滴定液：Ｎ／１００水酸化ナトリウム溶液
モード：ＴＥＳＴ
検出：ｍＶ  Ｓｅｎｓ
注入速度：１００μＬ／ｓ
最大的定量：２０．０ｍＬ
試料０．５ｇを１００ｍＬビーカーに精秤し、ＴＨＦ５５ｍＬを加えて攪拌溶解し、超純水５ｍＬを加える。この溶液について下記滴定条件で測定する。同様にブランク試験を行い、次式より含量を算出する。
【０３７３】
【数２】
0005856861.tif 000023
【０３７４】
・架橋度：〔架橋剤を加えたことによる理論上の酸価の減少量〕を減少酸価として、架橋剤を反応させる前の酸価に対する減少酸価の割合、すなわち、〔減少酸価〕／〔分散剤の酸価〕で算出した。
【０３７５】
以下、本発明を実施例に基づき更に詳細に説明するが、本発明はこれらの実施例に何ら限定されるものではない。
実施例（２）‐１〜（２）‐４９、比較例（２）‐１，及び（２）‐２より得られた顔料分散液を用いた下記実施例を記載する。
【０３７６】
実施例（２）‐１〜（２）‐４９、比較例（２）‐１，及び（２）‐２より得られた顔料分散液の評価結果を表７にまとめた。
【０３７７】
〔分散性〕
本発明の分散性は、顔料分散を行った際に、分散時間が２５時間以内に体積平均粒子径が１００ｎｍ以下になったものを◎、３５時間以内に１００ｎｍ以下になったものを○、３５時間以上かかったが１００ｎｍ以下になったものを△、１００ｎｍ以下にならなかったものを×として評価した。
【０３７８】
〔保存安定性〕
上記実施例（２）‐１〜（２）‐４１、（２）‐４３〜（２）‐４５、（２）‐４７〜（２）‐４９及び比較例１で作製した顔料分散液をそれぞれ６０℃にて２週間静置した後、粘度、粒子径の変化率を測定した。両者の変化率が５％以内のものを◎、片方は５％以内だが片方は１０％以内のものを○、両者とも１０％以内のものを△、どちらかでも１０％より大きいものを×として評価した。
【０３７９】
〔初期粘度〕
顔料分散液の初期粘度が３．０以下のものを○、３．０より大きいのものを×として評価した。
【０３８０】
【表１０】
0005856861.tif 000024
【０３８１】
【表１１】
0005856861.tif 000025
【０３８２】
〔実施例（２）−ＩＩ〕
以下に本発明のインクジェット記録用顔料インクの実施例を示す。
本発明のインクジェット記録用顔料インクは、以下の条件で作成して評価した。
【０３８３】
〔顔料インク〕
顔料分散液（２）‐１  ３０．６ｇに、水１０．３ｇ、エチレングリコール８．２５ｇ、トリエチレングリコールモノブチルエーテル５．５０ｇ、サーフィノール４８５、０．３９ｇの混合溶液を加え、十分に攪拌し、顔料濃度５ｗｔ％の顔料インク（２）‐１を５５ｇ得た。
【０３８４】
同様にして顔料濃度が５ｗｔ％になるように顔料分散液（２）‐１〜（２）‐４４、（２）‐４６〜（２）‐４９、比較例（２）−１及び（２）−２を用いて、それぞれ顔料インク（２）‐１〜（２）‐４４、（２）‐４６〜（２）‐４９、比較例（２）−１及び（２）−２を得た。
【０３８５】
実施例および比較例の顔料分散液を用いた顔料インクの評価を表８にまとめる。
〔評価〕
上記水系インクをイエローインクとし、市販のセイコーエプソン社製のプリンター（型番：ＰＸ−Ｖ６３０）を用い、セイコーエプソン社製写真紙クリスピア、キヤノン社製ＰＴ−１０１、及びＨＰ社製アドバンスフォトペーパーに推奨モードきれいでベタ印字する。
【０３８６】
〔印画物の品質〕
セイコーエプソン社製写真紙クリスピア、キヤノン社製ＰＴ−１０１、及びＨＰ社製アドバンスフォトペーパーにベタ印字したサンプルを目視にて評価を行った。ムラがなく、光沢が良好なものを◎、ムラはないが、光沢が不十分なものを○、ムラがあるが、光沢が良好なものを△、ムラがあり、光沢が不十分なものを×として評価する。
【０３８７】
〔吐出安定性〕
セイコーエプソン社製のプリンター（型番：ＰＸ−Ｖ６３０）を用いて、連続的に印字した際に、３００枚印字してもかすれ等が見られなかったものを◎、２０１〜３００枚を印字している際にかすれ等が見られたものを○、１００〜２００枚を印字している際にかすれ等が見られたものを△、１〜９９枚を印字している際にかすれ等が見られたものを×として評価する。
【０３８８】
〔保存安定性〕
顔料インクをそれぞれ６０℃にて２週間静置した後、粘度、粒子径の変化率を測定した。両者の変化率が５％以内のものを◎、片方は５％以内だが片方は１０％以内のものを○、両者とも１０％以内のものを△、どちらかでも１０％より大きいのものを×として評価する。
【０３８９】
〔耐光性〕
上記記載のプリンターを用いてセイコーエプソン社製写真紙クリスピアに画像濃度１．０の塗布物を作成し、フェードメーターを用いてキセノン光（１７００００ｌｕｘ；ＴＡＣフィルター存在下）を２８日間照射し、キセノン照射前後の画像濃度を反射濃度計を用いて測定し、色素残存率［（照射後濃度／照射前濃度）×１００％］が９５％以上の場合を◎、９０％以上を○、８０％以上の場合を△、７０％未満の場合を×として、顔料インクを評価する。
【０３９０】
〔耐擦過性〕
セイコーエプソン社製クリスピアにベタ印画した画像を、消しゴムでこすった後の画像を目視にて判断した。前後で大きな変化がないものを○、変化が認められるものを×として評価する。
【０３９１】
【表１２】
0005856861.tif 000026
【０３９２】
【表１３】
0005856861.tif 000027
【図１】
0005856861.tif 000029
【図２】
0005856861.tif 000030
【図３】
0005856861.tif 000031
【図４】
0005856861.tif 000032
【図５】
0005856861.tif 000033
【図６】
0005856861.tif 000034
【図７】
0005856861.tif 000035
【図８】
0005856861.tif 000036
【図９】
0005856861.tif 000037
【図１０】
0005856861.tif 000038
【図１１】
0005856861.tif 000039
【図１２】
0005856861.tif 000040
【図１３】
0005856861.tif 000041
【図１４】
0005856861.tif 000042